(57)【要約】【課題】高活性で物性のよいポリオレフィンの製造方法を提供する。【解決手段】特定の構造を有するＣ１対称性メタロセン触媒の存在下、オレフィンを重合してポリオレフィンを製造するポリオレフィンの製造方法において、Ｃ１対称性メタロセン触媒がアンチ立体異性体及びシン立体異性体の混合物であることを特徴とするポリオレフィンの製造方法。【選択図】    なし【特許請求の範囲】
【請求項１】
下記一般式（Ｉ）で表されるＣ１対称性メタロセン触媒の存在下、オレフィンを重合してポリオレフィンを製造するポリオレフィンの製造方法において、Ｃ１対称性メタロセン錯体がアンチ立体異性体とシン立体異性体との混合物であることを特徴とするポリオレフィンの製造方法。
【化１】
2005048033.tif 000011
（一般式（Ｉ）中、Ａ１及びＡ２は、共役５員環配位子であって、少なくともその一方は、共役５員環配位子上の隣接した２個の置換基が結合して、５員環の２原子を含めて形成された７〜１０員環の縮合環を有する、ただし、７〜１０員環の縮合環を有する共役５員環配位子には他の環を有さず、Ａ１及びＡ２は互いに異なる：
Ｑは、架橋基：
Ｘ及びＹはそれぞれ独立して、Ｍとσ結合を形成する配位子：
Ｍは周期律表第４〜６族の遷移金属：
を、各々示す。）
【請求項２】
Ｃ１対称性メタロセン錯体のアンチ立体異性体とシン立体異性体との比が８：９２〜９２：８であることを特徴とする請求項１に記載のポリオレフィンの製造方法。
【請求項３】
下記成分（Ａ）及び（Ｂ）と任意に成分（Ｃ）を含むことを特徴とするポリオレフィンの製造方法。
成分（Ａ）：請求項１または２の何れか１項に記載のＣ１対称性のメタロセン錯体
成分（Ｂ）：有機アルミニウムオキシ化合物、成分（Ａ）と反応して成分（Ａ）をカチオンに変換することが可能なイオン性化合物またはルイス酸からなる群より選ばれる化合物
成分（Ｃ）：微粒子担体
【請求項４】
下記成分（Ａ）及び（Ｄ）と任意に成分（Ｅ）を含むことを特徴とするポリオレフィンの製造方法。
成分（Ａ）：請求項１または２の何れか１項に記載のＣ１対称性のメタロセン錯体
成分（Ｄ）：珪酸塩を除くイオン交換性層状化合物または無機珪酸塩からなる群より選ばれる化合物
成分（Ｅ）：有機アルミニウム化合物
【発明の詳細な説明】
【０００１】
【発明の属する技術分野】
本発明は、触媒とポリオレフィンの製造方法に関するものであり、詳しくは、Ｃ１対称性メタロセン錯体に特徴を有する触媒とポリオレフィンの製造方法に関するものである。
【０００２】
【従来の技術】
α−オレフィン、特にプロピレンの重合において、メタロセン錯体は、その反応場を制御することで立体特異的重合が可能であったり、重合活性が高かったり、また、狭い分子量分布の重合体を与えることが出来ることが報告されている。
このため、様々なＣ２対称性架橋メタロセン錯体が開発されて、非常に高い立体選択性のアイソタクティックポリプロピレンが製造された。また、別の興味から様々なＣ１対称性メタロセン錯体が開発され、アイソタクティックポリプロピレン、ヘミアイソタクティックポリプロピレン、及びステレオブロックポリプロピレンが製造された。ところで、架橋メタロセン錯体にはラセミ体とメソ体（アンチ体とシン体）の異性体が存在することが知られている。これらの内、メソ体（シン体）からは物性的に好ましくない低分子量の重合体が生成されることが知られており、その生成をできる限り抑制することが重要である（例えば、非特許文献１）。
【０００３】
このため、メタロセン錯体触媒においては、好ましくないメソ体（シン体）を分離することが重要と考えられてきた。しかしながら、架橋メタロセン錯体の合成に際しては、一般にメソ体とラセミ体（シン体とアンチ体）の混合物が生成することが多く、メソ体（シン体）の分離・除去には多大な費用がかかる。
こうした観点から、Ｃ２対称性架橋メタロセン錯体のメソ体とラセミ体の混合物をあえてプロピレン系重合体に使用する例も見られる（例えば、特許文献１参照）。この場合、重合体のＭＦＲは低下したが、活性はラセミ体のみと比較した場合より低かった。
【０００４】
また、Ｃ１対称性架橋メタロセン錯体のシン体とアンチ体の混合物を用いた例もある（例えば、特許文献２参照）。しかしながら、この場合に得られるポリマーの分子量は非常に低いものであった。
他の特許においても、シン体とアンチ体の混合物を用いているが、その活性は非常に低いものであった（例えば、特許文献３参照）。
【０００５】
【特許文献１】
特開２００２−３５６５２６号公報
【特許文献２】
特開２００２−０３７８１１号公報
【特許文献３】
特開２０００−３１９３１５号公報
【非特許文献１】
Ｃｈｅｍ．  Ｒｅｖ．、２０００年、第１００巻、ｐ．１２５３−
【０００６】
【発明が解決しようとする課題】
そこで、本発明では、多大な費用のかかるシン体とアンチ体との分離することなく、高活性で物性のよいポリオレフィンの製造方法を提供することを目的とするものである。
【０００７】
【課題を解決するための手段】
本発明者等は上記実情に鑑み、高活性で物性のよいポリオレフィンの製造方法を提供するために鋭意検討した結果、Ｃ１対称性メタロセン触媒をアンチ立体異性体及びシン立体異性体の混合物にすることにより本発明の目的が達成されることを見出し、本発明を達成した。
すなわち、本発明の第１の要旨は、下記一般式（Ｉ）で表されるＣ１対称性メタロセン触媒の存在下、オレフィンを重合してポリオレフィンを製造するポリオレフィンの製造方法において、Ｃ１対称性メタロセン錯体がアンチ立体異性体とシン立体異性体との混合物であることを特徴とするポリオレフィンの製造方法に存する。
【０００８】
【化２】
2005048033.tif 000002
【０００９】
（一般式（Ｉ）中、Ａ１及びＡ２は、共役５員環配位子であって、少なくともその一方は、共役５員環配位子上の隣接した２個の置換基が結合して、５員環の２原子を含めて形成された７〜１０員環の縮合環を有する、ただし、７〜１０員環の縮合環を有する共役５員環配位子には他の環を有さず、Ａ１及びＡ２は互いに異なる：
Ｑは、架橋基：
Ｘ及びＹはそれぞれ独立して、Ｍとσ結合を形成する配位子：
Ｍは周期律表第４〜６族の遷移金属：
を、各々示す。）
【００１０】
【発明の実施の形態】
以下、本発明の構成を詳細に説明する。
＜Ｃ１対称性メタロセン錯体の種類＞
下記一般式（Ｉ）で表されるＣ１対称性メタロセン触媒の存在下、オレフィンを重合してポリオレフィンを製造するポリオレフィンの製造方法において、Ｃ１対称性メタロセン錯体がアンチ立体異性体とシン立体異性体との混合物であることを特徴とするポリオレフィンの製造方法。
【００１１】
【化３】
2005048033.tif 000003
【００１２】
一般式（Ｉ）中、Ａ１及びＡ２は、共役５員環配位子であって、少なくともその一方は、共役５員環配位子上の隣接した２個の置換基が結合して、５員環の２原子を含めて形成された７〜１０員環の縮合環を有する、ただし、７〜１０員環の縮合環を有する共役５員環配位子には他の環を有さず、Ａ１及びＡ２は互いに異なる：
Ｑは、架橋基：
Ｘ及びＹはそれぞれ独立して、Ｍとσ結合を形成する配位子：
Ｍは周期律表第４〜６族の遷移金属：
を、各々示す。
【００１３】
Ａ１及びＡ２のうち、７〜１０員環の縮合環を有さないもう一方の共役５員環配位子は環を有さなくてもよく、有する場合の縮合環の員数は通常４〜１０、好ましくは４〜８、特に好ましくは５〜８である。
Ａ１及びＡ２の具体例としては、シクロペンタジエニル基及びその誘導体、インデニル基及びその誘導体、テトラヒドロフルオレニル基及びその誘導体、フルオレニル基及びその誘導体、テトラヒドロフルオレニル基及びその誘導体、オクタヒドロフルオレニル基及びその誘導体、ヒドロアズレニル基及びその誘導体、各種アズレニル基の水添体、ビシクロ〔６．３．０〕ウンデカニル基及びその誘導体、ビシクロ〔６．３．０〕ウンデカジエニル基及びその誘導体、ビシクロ〔７．３．０〕ドデカニル基及びその誘導体、ビシクロ〔７．３．０〕ドデカジエニル基及びその誘導体、ビシクロ〔８．３．０〕トリデカニル基及びその誘導体、ビシクロ〔８．３．０〕トリデカジエニル基及びその誘導体などが例示される。
【００１４】
Ｑは架橋基であって、その具体例としては、二価の炭化水素基、または炭化水素基を有していてもよい、シリレン基、オリゴシリレン基、もしくはゲルミレン基であって、好ましくは、炭素数１〜２０の二価の炭化水素基、または炭素数１〜２０の炭化水素基を有していてもよいシリレン基、オリゴシリレン基、もしくはゲルミレン基の何れかである。上述のシリレン基、オリゴシリレン基またはゲルミレン基上に２個の炭化水素基が存在する場合は、それらが互いに結合して環構造を形成していてもよい。
【００１５】
Ｑの具体例としては、メチレン、ジメチルメチレン、１，２−エチレン、１，３−トリメチレン、１，４−テトラメチレン、１，２−シクロへキシレン、１，４−シクロへキシレン等のアルキレン基；ジフェニルメチレン等のアリールアルキレン基；シリレン基；ジメチルシリレン、ジエチルシリレン、ジ（ｎ−プロピル）シリレン、ジ（ｉ−プロピル）シリレン、ジ（シクロヘキシル）シリレン等のアルキルシリレン基；ジフェニルシリレン等のアリールシリレン基；テトラメチルジシリレン等のアルキルオリゴシリレン基；ゲルミレン基；上記の２価の炭素数１〜２０の炭化水素基を有するシリレン基のケイ素をゲルマニウムに置換したアルキルゲルミレン基；アリールゲルミレン基などを挙げることが出来る。これらの中では、炭素数１〜２０のアルキレン基、炭素数１〜２０の炭化水素基を有するシリレン基、または、炭素数１〜２０の炭化水素基を有するゲルミレン基が好ましく、ジメチルメチレン基、１，２−エチレン、１，４−テトラメチレン、ジメチルシリレン、ジエチルシリレン、ジフェニルシリレン、ジメチルゲルミレン、ジエチルゲルミレン、ジフェニルゲルミレンが特に好ましい。
【００１６】
Ｘ及びＹは、それぞれ独立して、Ｍとσ結合を形成する配位子である。その具体例としては、水素原子、ハロゲン原子、炭化水素基、ハロゲン化炭化水素基、ケイ素含有炭化水素基、酸素含有炭化水素基、アミノ基、置換アミノ基または窒素含有炭化水素基等である。炭化水素基、ハロゲン化炭化水素基、ケイ素含有炭化水素基、酸素含有炭化水素基、置換アミノ基、窒素含有炭化水素基の炭素数は１〜２０が好ましい。
【００１７】
ハロゲン原子は、フッ素原子、塩素原子、臭素原子、ヨウ素原子のいずれであってもよい。
炭化水素基の具体例としては、メチル、エチル、ｎ−プロピル、ｉ−プロピル、ｎ−ブチル、ｉ−ブチル、ｓ−ブチル、ｔ−ブチル、ｎ−ペンチル、ｎ−ヘキシル、シクロプロピル、シクロペンチル、シクロヘキシル、メチルシクロヘキシル等のアルキル基、ビニル、プロペニル、シクロヘキセニル等のアルケニル基、ベンジル、フェニルエチル、フェニルプロピル等のアリールアルキル基、ｔｒａｎｓ−スチリル等のアリールアルケニル基、フェニル、トリル、ジメチルフェニル、エチルフェニル、トリメチルフェニル、１−ナフチル、２−ナフチル、アセナフチル、フェナントリル、アントリル等のアリール基が挙げられる。
【００１８】
酸素含有炭化水素基の具体例としては、メトキシ、エトキシ、プロポキシ、シクロプロポキシ、ブトキシ等のアルコキシ基、フェノキシ、メチルフェノキシ、ジメチルフェノキシ、ナフトキシ等のアリロキシ基、フェニルメトキシ、ナフチルメトキシ等のアリールアルコキシ基、フリル基などの酸素含有複素環基などが挙げられる。
【００１９】
置換アミノ基または窒素含有炭化水素基の具体例としては、メチルアミノ、ジメチルアミノ、エチルアミノ、ジエチルアミノ等のアルキルアミノ基、フェニルアミノ、ジフェニルアミノ等のアリールアミノ基、Ｎ−メチル−Ｎ−フェニルアミノ等のＮ−アルキル−Ｎ−アリールアミノ基、ピラゾリル、インドリル等の窒素含有複素環基などが挙げられる。
【００２０】
ハロゲン化炭化水素基としては、上記の炭化水素基の任意の位置にハロゲン原子が置換したものが挙げられ、ハロゲン原子はフッ素原子、塩素原子、臭素原子、ヨウ素原子のいずれであってもよい。具体例としては、フルオロメチル、ジフルオロメチル、トリフルオロメチル、クロロメチル、ジクロロメチル、トリクロロメチル、ブロモメチル、ジブロモメチル、トリブロモメチル、ヨードメチル、２，  ２，  ２−トリフルオロエチル、２，  ２，  １，  １−テトラフルオロエチル、ペンタフルオロエチル、ペンタクロロエチル、ペンタフルオロプロピル、ノナフルオロブチル、トリフルオロビニル、１，  １−ジフルオロベンジル、１，  １，  ２，  ２−テトラフルオロフェニルエチル、２−、３−、４−フルオロフェニル、２−、３−、４−クロロフェニル、２−、３−、４−ブロモフェニル、２，  ４−、３，  ５−、２，  ６−、２，  ５−ジフルオロフェニル、２，  ４−、３，  ５−、２，  ６−、２，  ５−ジクロロフェニル、２，  ４，  ６−トリフルオロフェニル、２，  ４，  ６−トリクロロフェニル、ペンタフルオロフェニル、ペンタクロロフェニル、４−フルオロナフチル、４−クロロナフチル、２，  ４−ジフルオロナフチル、ヘプタフルオロ−１−ナフチル、ヘプタクロロ−１−ナフチル、２−、３−、４−トリフルオロメチルフェニル、２−、３−、４−トリクロロメチルフェニル、２，  ４−、３，  ５−、２，  ６−、２，  ５−ビス（トリフルオロメチル）フェニル、２，  ４−、３，  ５−、２，  ６−、２，  ５−ビス（トリクロロメチル）フェニル、２，  ４，  ６−トリス（トリフルオロメチル）フェニル、４−トリフルオロメチルナフチル、４−トリクロロメチルナフチル、２，  ４−ビス（トリフルオロメチル）ナフチル基などが挙げられる。（なお、本明細書中において、化合物の表示は誤解を生じない限り、一部省略した表示を用いることがある。例えば「２−、３−、４−フルオロフェニル」は、「２−フルオロフェニル」、「３−フルオロフェニル」、「４−フルオロフェニル」の３つの化合物を意味している。）
ケイ素含有炭化水素基の具体例としては、トリメチルシリルメチル、トリエチルシリルメチル等のトリアルキルシリルメチル基、ジメチルフェニルシリルメチル、ジエチルフェニルシリルメチル、ジメチルトリルシリルメチル等のジ（アルキル）（アリール）シリルメチル基などが挙げられる。
【００２１】
好ましいＸ及びＹは、水素原子、ハロゲン原子、炭素数１〜２０の炭化水素基、または炭素数１〜２０の置換アミノ基もしくは窒素含有炭化水素基である。これらの中でも水素原子、塩素原子、メチル基、ｉ−ブチル基、フェニル基、ベンジル基、ジメチルアミノ基またはジエチルアミノ基が特に好ましい。
Ｍは、周期表第４〜６族の遷移金属を示し、好ましくは、チタン、ジルコニウム、ハフニウムの４族の遷移金属、更に好ましくはジルコニウム又はハフニウムである。
【００２２】
本発明におけるＣ１対称性メタロセン錯体の具体例としては次の化合物が挙げられる。なお、これらの化合物は単に化学的名称のみで指称されているが、その立体構造は本発明でいうアンチ立体異性体とシン立体異性体の双方を意味する。
（１）ジクロロ［ジメチルシリレン（３−ｔ−ブチルシクロペンタジエニル）（２，４−ジメチル−４Ｈ−１−アズレニル）］ハフニウム
（２）ジクロロ［ジメチルシリレン（３−トリメチルシリルシクロペンタジエニル）（２，４−ジメチル−４Ｈ−１−アズレニル）］ハフニウム
（３）ジクロロ［ジメチルシリレン（３−フェニルシクロペンタジエニル）（２，４−ジメチル−４Ｈ−１−アズレニル）］ハフニウム
（４）ジクロロ［ジメチルシリレン（３−ｔ−ブチルシクロペンタジエニル）（２−エチル−４−メチル−４Ｈ−１−アズレニル）］ハフニウム
（５）ジクロロ［ジメチルシリレン（３−トリメチルシリルシクロペンタジエニル）（２−エチル−４−メチル−４Ｈ−１−アズレニル）］ハフニウム
（６）ジクロロ［ジメチルシリレン（３−フェニルシクロペンタジエニル）（２−エチル−４−メチル−４Ｈ−１−アズレニル）］ハフニウム
（７）ジクロロ［ジメチルシリレン（３−ｔ−ブチルシクロペンタジエニル）（２−メチル−４−フェニル−４Ｈ−１−アズレニル）］ハフニウム
（８）ジクロロ［ジメチルシリレン（３−トリメチルシリルシクロペンタジエニル）（２−メチル−４−フェニル−４Ｈ−１−アズレニル）］ハフニウム
（９）ジクロロ［ジメチルシリレン（３−フェニルシクロペンタジエニル）（２−メチル−４−フェニル−４Ｈ−１−アズレニル）］ハフニウム
（１０）ジクロロ［ジメチルシリレン（３−ｔ−ブチルシクロペンタジエニル）（２−エチル−４−フェニル−４Ｈ−１−アズレニル）］ハフニウム
（１１）ジクロロ［ジメチルシリレン（３−トリメチルシリルシクロペンタジエニル）（２−エチル−４−フェニル−４Ｈ−１−アズレニル）］ハフニウム
（１２）ジクロロ［ジメチルシリレン（３−フェニルシクロペンタジエニル）（２−エチル−４−フェニル−４Ｈ−１−アズレニル）］ハフニウム
（１３）ジクロロ［ジメチルシリレン（２−メチル−１−インデニル）（２，４−ジメチル−４Ｈ−１−アズレニル）］ハフニウム
（１４）ジクロロ［ジメチルシリレン（２，４−ジメチル−１−インデニル）（２，４−ジメチル−４Ｈ−１−アズレニル）］ハフニウム
（１５）ジクロロ［ジメチルシリレン（２−メチル−４−フェニル−１−インデニル）（２，４−ジメチル−４Ｈ−１−アズレニル）］ハフニウム
（１６）ジクロロ［ジメチルシリレン（２−エチル−１−インデニル）（２，４−ジメチル−４Ｈ−１−アズレニル）］ハフニウム
（１７）ジクロロ［ジメチルシリレン（２−エチル−４メチル−１−インデニル）（２，４−ジメチル−４Ｈ−１−アズレニル）］ハフニウム
（１８）ジクロロ［ジメチルシリレン（２−エチル−４−フェニル−１−インデニル）（２，４−ジメチル−４Ｈ−１−アズレニル）］ハフニウム
（１９）ジクロロ［ジメチルシリレン（２−メチル−１−インデニル）（２−メチル−４−フェニル−４Ｈ−１−アズレニル）］ハフニウム
（２０）ジクロロ［ジメチルシリレン（２，４−ジメチル−１−インデニル）（２−メチル−４−フェニル−４Ｈ−１−アズレニル）］ハフニウム
（２１）ジクロロ［ジメチルシリレン（２−メチル−４−フェニル−１−インデニル）（２−メチル−４−フェニル−４Ｈ−１−アズレニル）］ハフニウム
（２２）ジクロロ［ジメチルシリレン（２−エチル−１−インデニル）（２−メチル−４−フェニル−４Ｈ−１−アズレニル）］ハフニウム
（２３）ジクロロ［ジメチルシリレン（２−エチル−４−メチル−１−インデニル）（２−メチル−４−フェニル−４Ｈ−１−アズレニル）］ハフニウム
（２４）ジクロロ［ジメチルシリレン（２−エチル−４−フェニル−１−インデニル）（２−メチル−４−フェニル−４Ｈ−１−アズレニル）］ハフニウム
（２５）ジクロロ［ジメチルシリレン（２−メチル−１−インデニル）（２−メチル−４−（４−クロロフェニル）−４Ｈ−１−アズレニル）］ハフニウム
（２６）ジクロロ［ジメチルシリレン（２，４−ジメチル−１−インデニル）（２−メチル−４−（４−クロロフェニル）−４Ｈ−１−アズレニル）］ハフニウム
（２７）ジクロロ［ジメチルシリレン（２−メチル−４−フェニル−１−インデニル）（２−メチル−４−（４−クロロフェニル）−４Ｈ−１−アズレニル）］ハフニウム
（２８）ジクロロ［ジメチルシリレン（２−エチル−１−インデニル）（２−メチル−４−（４−クロロフェニル）−４Ｈ−１−アズレニル）］ハフニウム
（２９）ジクロロ［ジメチルシリレン（２−エチル−４−メチル−１−インデニル）（２−メチル−４−（４−クロロフェニル）−４Ｈ−１−アズレニル）］ハフニウム
（３０）ジクロロ［ジメチルシリレン（２−エチル−４−フェニル−１−インデニル）（２−メチル−４−（４−クロロフェニル）−４Ｈ−１−アズレニル）］ハフニウム
（３１）ジクロロ［ジメチルシリレン（２−メチル−１−インデニル）（２−メチル−４−（４−フルオロフェニル）−４Ｈ−１−アズレニル）］ハフニウム
（３２）ジクロロ［ジメチルシリレン（２，４−ジメチル−１−インデニル）（２−メチル−４−（４−フルオロフェニル）−４Ｈ−１−アズレニル）］ハフニウム
（３３）ジクロロ［ジメチルシリレン（２−メチル−４−フェニル−１−インデニル）（２−メチル−４−（４−フルオロフェニル）−４Ｈ−１−アズレニル）］ハフニウム
（３４）ジクロロ［ジメチルシリレン（２−エチル−１−インデニル）（２−メチル−４−（４−フルオロフェニル）−４Ｈ−１−アズレニル）］ハフニウム
（３５）ジクロロ［ジメチルシリレン（２−エチル−４−メチル−１−インデニル）（２−メチル−４−（４−フルオロフェニル）−４Ｈ−１−アズレニル）］ハフニウム
（３６）ジクロロ［ジメチルシリレン（２−エチル−４−フェニル−１−インデニル）（２−メチル−４−（４−フルオロフェニル）−４Ｈ−１−アズレニル）］ハフニウム
（３７）ジクロロ［ジメチルシリレン（２−メチル−１−インデニル）（２−メチル−４−（４−ｔ−ブチルフェニル）−４Ｈ−１−アズレニル）］ハフニウム
（３８）ジクロロ［ジメチルシリレン（２，４−ジメチル−１−インデニル）（２−メチル−４−（４−ｔ−ブチルフェニル）−４Ｈ−１−アズレニル）］ハフニウム
（３９）ジクロロ［ジメチルシリレン（２−メチル−４−フェニル−１−インデニル）（２−メチル−４−（４−ｔ−ブチルフェニル）−４Ｈ−１−アズレニル）］ハフニウム
（４０）ジクロロ［ジメチルシリレン（２−エチル−１−インデニル）（２−メチル−４−（４−ｔ−ブチルフェニル）−４Ｈ−１−アズレニル）］ハフニウム
（４１）ジクロロ［ジメチルシリレン（２−エチル−４−メチル−１−インデニル）（２−メチル−４−（４−ｔ−ブチルフェニル）−４Ｈ−１−アズレニル）］ハフニウム
（４２）ジクロロ［ジメチルシリレン（２−エチル−４−フェニル−１−インデニル）（２−メチル−４−（４−ｔ−ブチルフェニル）−４Ｈ−１−アズレニル）］ハフニウム
（４３）ジクロロ［ジメチルシリレン（２−メチル−１−インデニル）（２−メチル−４−（４−トリメチルシリルフェニル）−４Ｈ−１−アズレニル）］ハフニウム
（４４）ジクロロ［ジメチルシリレン（２，４−ジメチル−１−インデニル）（２−メチル−４−（４−トリメチルシリルフェニル）−４Ｈ−１−アズレニル）］ハフニウム
（４５）ジクロロ［ジメチルシリレン（２−メチル−４−フェニル−１−インデニル）（２−メチル−４−（４−トリメチルシリルフェニル）−４Ｈ−１−アズレニル）］ハフニウム
（４６）ジクロロ［ジメチルシリレン（２−エチル−１−インデニル）（２−メチル−４−（４−トリメチルシリルフェニル）−４Ｈ−１−アズレニル）］ハフニウム
（４７）ジクロロ［ジメチルシリレン（２−エチル−４−メチル−１−インデニル）（２−メチル−４−（４−トリメチルシリルフェニル）−４Ｈ−１−アズレニル）］ハフニウム
（４８）ジクロロ［ジメチルシリレン（２−エチル−４−フェニル−１−インデニル）（２−メチル−４−（４−トリメチルシリルフェニル）−４Ｈ−１−アズレニル）］ハフニウム
（４９）ジクロロ［ジメチルシリレン（２−メチル−１−インデニル）（２−メチル−４−（１−ナフチル）−４Ｈ−１−アズレニル）］ハフニウム
（５０）ジクロロ［ジメチルシリレン（２，４−ジメチル−１−インデニル）（２−メチル−４−（１−ナフチル）−４Ｈ−１−アズレニル）］ハフニウム
（５１）ジクロロ［ジメチルシリレン（２−メチル−４−フェニル−１−インデニル）（２−メチル−４−（１−ナフチル）−４Ｈ−１−アズレニル）］ハフニウム
（５２）ジクロロ［ジメチルシリレン（２−エチル−１−インデニル）（２−メチル−４−（１−ナフチル）−４Ｈ−１−アズレニル）］ハフニウム
（５３）ジクロロ［ジメチルシリレン（２−エチル−４−メチル−１−インデニル）（２−メチル−４−（１−ナフチル）−４Ｈ−１−アズレニル）］ハフニウム
（５４）ジクロロ［ジメチルシリレン（２−エチル−４−フェニル−１−インデニル）（２−メチル−４−（１−ナフチル）−４Ｈ−１−アズレニル）］ハフニウム
（５５）ジクロロ［ジメチルシリレン（２−メチル−１−インデニル）（２−メチル−４−（２−ナフチル）−４Ｈ−１−アズレニル）］ハフニウム
（５６）ジクロロ［ジメチルシリレン（２，４−ジメチル−１−インデニル）（２−メチル−４−（２−ナフチル）−４Ｈ−１−アズレニル）］ハフニウム
（５７）ジクロロ［ジメチルシリレン（２−メチル−４−フェニル−１−インデニル）（２−メチル−４−（２−ナフチル）−４Ｈ−１−アズレニル）］ハフニウム
（５８）ジクロロ［ジメチルシリレン（２−エチル−１−インデニル）（２−メチル−４−（２−ナフチル）−４Ｈ−１−アズレニル）］ハフニウム
（５９）ジクロロ［ジメチルシリレン（２−エチル−４−メチル−１−インデニル）（２−メチル−４−（２−ナフチル）−４Ｈ−１−アズレニル）］ハフニウム
（６０）ジクロロ［ジメチルシリレン（２−エチル−４−フェニル−１−インデニル）（２−メチル−４−（２−ナフチル）−４Ｈ−１−アズレニル）］ハフニウム
（６１）ジクロロ［ジメチルシリレン（２−メチル−１−インデニル）（２−エチル−４−メチル−４Ｈ−１−アズレニル）］ハフニウム
（６２）ジクロロ［ジメチルシリレン（２，４−ジメチル−１−インデニル）（２−エチル−４−メチル−４Ｈ−１−アズレニル）］ハフニウム
（６３）ジクロロ［ジメチルシリレン（２−メチル−４−フェニル−１−インデニル）（２−エチル−４−メチル−４Ｈ−１−アズレニル）］ハフニウム
（６４）ジクロロ［ジメチルシリレン（２−エチル−１−インデニル）（２−エチル−４−メチル−４Ｈ−１−アズレニル）］ハフニウム
（６５）ジクロロ［ジメチルシリレン（２−エチル−４−メチル−１−インデニル）（２−エチル−４−メチル−４Ｈ−１−アズレニル）］ハフニウム
（６６）ジクロロ［ジメチルシリレン（２−エチル−４−フェニル−１−インデニル）（２−エチル−４−メチル−４Ｈ−１−アズレニル）］ハフニウム
（６７）ジクロロ［ジメチルシリレン（２−メチル−１−インデニル）（２−エチル−４−フェニル−４Ｈ−１−アズレニル）］ハフニウム
（６８）ジクロロ［ジメチルシリレン（２，４−ジメチル−１−インデニル）（２−エチル−４−フェニル−４Ｈ−１−アズレニル）］ハフニウム
（６９）ジクロロ［ジメチルシリレン（２−メチル−４−フェニル−１−インデニル）（２−エチル−４−フェニル−４Ｈ−１−アズレニル）］ハフニウム
（７０）ジクロロ［ジメチルシリレン（２−エチル−１−インデニル）（２−エチル−４−フェニル−４Ｈ−１−アズレニル）］ハフニウム
（７１）ジクロロ［ジメチルシリレン（２−エチル−４−メチル−１−インデニル）（２−エチル−４−フェニル−４Ｈ−１−アズレニル）］ハフニウム
（７２）ジクロロ［ジメチルシリレン（２−エチル−４−フェニル−１−インデニル）（２−エチル−４−フェニル−４Ｈ−１−アズレニル）］ハフニウム
（７３）ジクロロ［ジメチルシリレン（２−メチル−１−インデニル）（２−エチル−４−（４−クロロフェニル）−４Ｈ−１−アズレニル）］ハフニウム
（７４）ジクロロ［ジメチルシリレン（２，４−ジメチル−１−インデニル）（２−エチル−４−（４−クロロフェニル）−４Ｈ−１−アズレニル）］ハフニウム
（７５）ジクロロ［ジメチルシリレン（２−メチル−４−フェニル−１−インデニル）（２−エチル−４−（４−クロロフェニル）−４Ｈ−１−アズレニル）］ハフニウム
（７６）ジクロロ［ジメチルシリレン（２−エチル−１−インデニル）（２−エチル−４−（４−クロロフェニル）−４Ｈ−１−アズレニル）］ハフニウム
（７７）ジクロロ［ジメチルシリレン（２−エチル−４−メチル−１−インデニル）（２−エチル−４−（４−クロロフェニル）−４Ｈ−１−アズレニル）］ハフニウム
（７８）ジクロロ［ジメチルシリレン（２−エチル−４−フェニル−１−インデニル）（２−エチル−４−（４−クロロフェニル）−４Ｈ−１−アズレニル）］ハフニウム
（７９）ジクロロ［ジメチルシリレン（２−メチル−１−インデニル）（２−エチル−４−（４−フルオロフェニル）−４Ｈ−１−アズレニル）］ハフニウム
（８０）ジクロロ［ジメチルシリレン（２，４−ジメチル−１−インデニル）（２−エチル−４−（４−フルオロフェニル）−４Ｈ−１−アズレニル）］ハフニウム
（８１）ジクロロ［ジメチルシリレン（２−メチル−４−フェニル−１−インデニル）（２−エチル−４−（４−フルオロフェニル）−４Ｈ−１−アズレニル）］ハフニウム
（８２）ジクロロ［ジメチルシリレン（２−エチル−１−インデニル）（２−エチル−４−（４−フルオロフェニル）−４Ｈ−１−アズレニル）］ハフニウム
（８３）ジクロロ［ジメチルシリレン（２−エチル−４−メチル−１−インデニル）（２−エチル−４−（４−フルオロフェニル）−４Ｈ−１−アズレニル）］ハフニウム
（８４）ジクロロ［ジメチルシリレン（２−エチル−４−フェニル−１−インデニル）（２−エチル−４−（４−フルオロフェニル）−４Ｈ−１−アズレニル）］ハフニウム
（８５）ジクロロ［ジメチルシリレン（２−メチル−１−インデニル）（２−エチル−４−（４−ｔ−ブチルフェニル）−４Ｈ−１−アズレニル）］ハフニウム
（８６）ジクロロ［ジメチルシリレン（２，４−ジメチル−１−インデニル）（２−エチル−４−（４−ｔ−ブチルフェニル）−４Ｈ−１−アズレニル）］ハフニウム
（８７）ジクロロ［ジメチルシリレン（２−メチル−４−フェニル−１−インデニル）（２−エチル−４−（４−ｔ−ブチルフェニル）−４Ｈ−１−アズレニル）］ハフニウム
（８８）ジクロロ［ジメチルシリレン（２−エチル−１−インデニル）（２−エチル−４−（４−ｔ−ブチルフェニル）−４Ｈ−１−アズレニル）］ハフニウム
（８９）ジクロロ［ジメチルシリレン（２−エチル−４−メチル−１−インデニル）（２−エチル−４−（４−ｔ−ブチルフェニル）−４Ｈ−１−アズレニル）］ハフニウム
（９０）ジクロロ［ジメチルシリレン（２−エチル−４−フェニル−１−インデニル）（２−エチル−４−（４−ｔ−ブチルフェニル）−４Ｈ−１−アズレニル）］ハフニウム
（９１）ジクロロ［ジメチルシリレン（２−メチル−１−インデニル）（２−エチル−４−（４−トリメチルシリルフェニル）−４Ｈ−１−アズレニル）］ハフニウム
（９２）ジクロロ［ジメチルシリレン（２，４−ジメチル−１−インデニル）（２−エチル−４−（４−トリメチルシリルフェニル）−４Ｈ−１−アズレニル）］ハフニウム
（９３）ジクロロ［ジメチルシリレン（２−メチル−４−フェニル−１−インデニル）（２−エチル−４−（４−トリメチルシリルフェニル）−４Ｈ−１−アズレニル）］ハフニウム
（９４）ジクロロ［ジメチルシリレン（２−エチル−１−インデニル）（２−エチル−４−（４−トリメチルシリルフェニル）−４Ｈ−１−アズレニル）］ハフニウム
（９５）ジクロロ［ジメチルシリレン（２−エチル−４−メチル−１−インデニル）（２−エチル−４−（４−トリメチルシリルフェニル）−４Ｈ−１−アズレニル）］ハフニウム
（９６）ジクロロ［ジメチルシリレン（２−エチル−４−フェニル−１−インデニル）（２−エチル−４−（４−トリメチルシリルフェニル）−４Ｈ−１−アズレニル）］ハフニウム
（９７）ジクロロ［ジメチルシリレン（２−メチル−１−インデニル）（２−エチル−４−（１−ナフチル）−４Ｈ−１−アズレニル）］ハフニウム
（９８）ジクロロ［ジメチルシリレン（２，４−ジメチル−１−インデニル）（２−エチル−４−（１−ナフチル）−４Ｈ−１−アズレニル）］ハフニウム
（９９）ジクロロ［ジメチルシリレン（２−メチル−４−フェニル−１−インデニル）（２−エチル−４−（１−ナフチル）−４Ｈ−１−アズレニル）］ハフニウム
（１００）ジクロロ［ジメチルシリレン（２−エチル−１−インデニル）（２−エチル−４−（１−ナフチル）−４Ｈ−１−アズレニル）］ハフニウム
（１０１）ジクロロ［ジメチルシリレン（２−エチル−４−メチル−１−インデニル）（２−エチル−４−（１−ナフチル）−４Ｈ−１−アズレニル）］ハフニウム
（１０２）ジクロロ［ジメチルシリレン（２−エチル−４−フェニル−１−インデニル）（２−エチル−４−（１−ナフチル）−４Ｈ−１−アズレニル）］ハフニウム
（１０３）ジクロロ［ジメチルシリレン（２−メチル−１−インデニル）（２−エチル−４−（２−ナフチル）−４Ｈ−１−アズレニル）］ハフニウム
（１０４）ジクロロ［ジメチルシリレン（２，４−ジメチル−１−インデニル）（２−エチル−４−（２−ナフチル）−４Ｈ−１−アズレニル）］ハフニウム
（１０５）ジクロロ［ジメチルシリレン（２−メチル−４−フェニル−１−インデニル）（２−エチル−４−（２−ナフチル）−４Ｈ−１−アズレニル）］ハフニウム
（１０６）ジクロロ［ジメチルシリレン（２−エチル−１−インデニル）（２−エチル−４−（２−ナフチル）−４Ｈ−１−アズレニル）］ハフニウム
（１０７）ジクロロ［ジメチルシリレン（２−エチル−４−メチル−１−インデニル）（２−エチル−４−（２−ナフチル）−４Ｈ−１−アズレニル）］ハフニウム
（１０８）ジクロロ［ジメチルシリレン（２−エチル−４−フェニル−１−インデニル）（２−エチル−４−（２−ナフチル）−４Ｈ−１−アズレニル）］ハフニウム
（１０９）ジクロロ［ジメチルシリレン（２−メチル−４，５，６，７−テトラヒドロ−１−インデニル）（２，４−ジメチル−４Ｈ−１−アズレニル）］ハフニウム
（１１０）ジクロロ［ジメチルシリレン（２−エチル−４，５，６，７−テトラヒドロ−１−インデニル）（２，４−ジメチル−４Ｈ−１−アズレニル）］ハフニウム
（１１１）ジクロロ［ジメチルシリレン（２−メチル−４，５，６，７−テトラヒドロ−１−インデニル）（２−メチル−４−フェニル−４Ｈ−１−アズレニル）］ハフニウム
（１１２）ジクロロ［ジメチルシリレン（２−エチル−４，５，６，７−テトラヒドロ−１−インデニル）（２−メチル−４−フェニル−４Ｈ−１−アズレニル）］ハフニウム
（１１３）ジクロロ［ジメチルシリレン（２−メチル−４，５，６，７−テトラヒドロ−１−インデニル）（２−エチル−４−メチル−４Ｈ−１−アズレニル）］ハフニウム
（１１４）ジクロロ［ジメチルシリレン（２−エチル−４，５，６，７−テトラヒドロ−１−インデニル）（２−エチル−４−メチル−４Ｈ−１−アズレニル）］ハフニウム
（１１５）ジクロロ［ジメチルシリレン（２−メチル−４，５，６，７−テトラヒドロ−１−インデニル）（２−エチル−４−フェニル−４Ｈ−１−アズレニル）］ハフニウム
（１１６）ジクロロ［ジメチルシリレン（２−エチル−４，５，６，７−テトラヒドロ−１−インデニル）（２−エチル−４−フェニル−４Ｈ−１−アズレニル）］ハフニウム
（１１７）ジクロロ［ジメチルシリレン（２−メチル−１−ベンゾ〔ｅ〕インデニル）（２，４−ジメチル−４Ｈ−１−アズレニル）］ハフニウム
（１１８）ジクロロ［ジメチルシリレン（２−メチル−１−ベンゾ〔ｅ〕インデニル）（２−メチル−４−フェニル−４Ｈ−１−アズレニル）］ハフニウム
（１１９）ジクロロ［ジメチルシリレン（２−メチル−１−ベンゾ〔ｅ〕インデニル）（２−メチル−４−（４−クロロフェニル）−４Ｈ−１−アズレニル）］ハフニウム
（１２０）ジクロロ［ジメチルシリレン（２−メチル−１−ベンゾ〔ｅ〕インデニル）（２−メチル−４−（４−フルオロフェニル）−４Ｈ−１−アズレニル）］ハフニウム
（１２１）ジクロロ［ジメチルシリレン（２−メチル−１−ベンゾ〔ｅ〕インデニル）（２−メチル−４−（４−ｔ−ブチルフェニル）−４Ｈ−１−アズレニル）］ハフニウム
（１２２）ジクロロ［ジメチルシリレン（２−メチル−１−ベンゾ〔ｅ〕インデニル）（２−メチル−４−（４−トリメチルシリルフェニル）−４Ｈ−１−アズレニル）］ハフニウム
（１２３）ジクロロ［ジメチルシリレン（２−メチル−１−ベンゾ〔ｅ〕インデニル）（２−メチル−４−（１−ナフチル）−４Ｈ−１−アズレニル）］ハフニウム
（１２４）ジクロロ［ジメチルシリレン（２−メチル−１−ベンゾ〔ｅ〕インデニル）（２−メチル−４−（２−ナフチル）−４Ｈ−１−アズレニル）］ハフニウム
（１２５）ジクロロ［ジメチルシリレン（２−メチル−１−ベンゾ〔ｅ〕インデニル）（２−エチル−４−メチル−４Ｈ−１−アズレニル）］ハフニウム
（１２６）ジクロロ［ジメチルシリレン（２−メチル−１−ベンゾ〔ｅ〕インデニル）（２−エチル−４−フェニル−４Ｈ−１−アズレニル）］ハフニウム
（１２７）ジクロロ［ジメチルシリレン（２−メチル−１−ベンゾ〔ｅ〕インデニル）（２−エチル−４−（４−クロロフェニル）−４Ｈ−１−アズレニル）］ハフニウム
（１２８）ジクロロ［ジメチルシリレン（２−メチル−１−ベンゾ〔ｅ〕インデニル）（２−エチル−４−（４−フルオロフェニル）−４Ｈ−１−アズレニル）］ハフニウム
（１２９）ジクロロ［ジメチルシリレン（２−メチル−１−ベンゾ〔ｅ〕インデニル）（２−エチル−４−（４−ｔ−ブチルフェニル）−４Ｈ−１−アズレニル）］ハフニウム
（１３０）ジクロロ［ジメチルシリレン（２−メチル−１−ベンゾ〔ｅ〕インデニル）（２−エチル−４−（４−トリメチルシリルフェニル）−４Ｈ−１−アズレニル）］ハフニウム
（１３１）ジクロロ［ジメチルシリレン（２−メチル−１−ベンゾ〔ｅ〕インデニル）（２−エチル−４−（１−ナフチル）−４Ｈ−１−アズレニル）］ハフニウム
（１３２）ジクロロ［ジメチルシリレン（２−メチル−１−ベンゾ〔ｅ〕インデニル）（２−エチル−４−（２−ナフチル）−４Ｈ−１−アズレニル）］ハフニウム
（１３３）ジクロロ［ジメチルシリレン（２−メチル−１−ベンゾ〔ｆ〕インデニル）（２，４−ジメチル−４Ｈ−１−アズレニル）］ハフニウム
（１３４）ジクロロ［ジメチルシリレン（２−メチル−１−ベンゾ〔ｆ〕インデニル）（２−メチル−４−フェニル−４Ｈ−１−アズレニル）］ハフニウム
（１３５）ジクロロ［ジメチルシリレン（２−メチル−１−ベンゾ〔ｆ〕インデニル）（２−メチル−４−（４−クロロフェニル）−４Ｈ−１−アズレニル）］ハフニウム
（１３６）ジクロロ［ジメチルシリレン（２−メチル−１−ベンゾ〔ｆ〕インデニル）（２−メチル−４−（４−フルオロフェニル）−４Ｈ−１−アズレニル）］ハフニウム
（１３７）ジクロロ［ジメチルシリレン（２−メチル−１−ベンゾ〔ｆ〕インデニル）（２−メチル−４−（４−ｔ−ブチルフェニル）−４Ｈ−１−アズレニル）］ハフニウム
（１３８）ジクロロ［ジメチルシリレン（２−メチル−１−ベンゾ〔ｆ〕インデニル）（２−メチル−４−（４−トリメチルシリルフェニル）−４Ｈ−１−アズレニル）］ハフニウム
（１３９）ジクロロ［ジメチルシリレン（２−メチル−１−ベンゾ〔ｆ〕インデニル）（２−メチル−４−（１−ナフチル）−４Ｈ−１−アズレニル）］ハフニウム
（１４０）ジクロロ［ジメチルシリレン（２−メチル−１−ベンゾ〔ｆ〕インデニル）（２−メチル−４−（２−ナフチル）−４Ｈ−１−アズレニル）］ハフニウム
（１４１）ジクロロ［ジメチルシリレン（２−メチル−１−ベンゾ〔ｆ〕インデニル）（２−エチル−４−メチル−４Ｈ−１−アズレニル）］ハフニウム
（１４２）ジクロロ［ジメチルシリレン（２−メチル−１−ベンゾ〔ｆ〕インデニル）（２−エチル−４−フェニル−４Ｈ−１−アズレニル）］ハフニウム
（１４３）ジクロロ［ジメチルシリレン（２−メチル−１−ベンゾ〔ｆ〕インデニル）（２−エチル−４−（４−クロロフェニル）−４Ｈ−１−アズレニル）］ハフニウム
（１４４）ジクロロ［ジメチルシリレン（２−メチル−１−ベンゾ〔ｆ〕インデニル）（２−エチル−４−（４−フルオロフェニル）−４Ｈ−１−アズレニル）］ハフニウム
（１４５）ジクロロ［ジメチルシリレン（２−メチル−１−ベンゾ〔ｆ〕インデニル）（２−エチル−４−（４−ｔ−ブチルフェニル）−４Ｈ−１−アズレニル）］ハフニウム
（１４６）ジクロロ［ジメチルシリレン（２−メチル−１−ベンゾ〔ｆ〕インデニル）（２−エチル−４−（４−トリメチルシリルフェニル）−４Ｈ−１−アズレニル）］ハフニウム
（１４７）ジクロロ［ジメチルシリレン（２−メチル−１−ベンゾ〔ｆ〕インデニル）（２−エチル−４−（１−ナフチル）−４Ｈ−１−アズレニル）］ハフニウム
（１４８）ジクロロ［ジメチルシリレン（２−メチル−１−ベンゾ〔ｆ〕インデニル）（２−エチル−４−（２−ナフチル）−４Ｈ−１−アズレニル）］ハフニウム
（１４９）ジクロロ［ジメチルシリレン（２−メチル−１，５，６，７−テトラヒドロ−１−ｓ−インダセニル）（２，４−ジメチル−４Ｈ−１−アズレニル）］ハフニウム
（１５０）ジクロロ［ジメチルシリレン（２−メチル−１，５，６，７−テトラヒドロ−１−ｓ−インダセニル）（２−メチル−４−フェニル−４Ｈ−１−アズレニル）］ハフニウム
（１５１）ジクロロ［ジメチルシリレン（２−メチル−１，５，６，７−テトラヒドロ−１−ｓ−インダセニル）（２−メチル−４−（４−クロロフェニル）−４Ｈ−１−アズレニル）］ハフニウム
（１５２）ジクロロ［ジメチルシリレン（２−メチル−１，５，６，７−テトラヒドロ−１−ｓ−インダセニル）（２−メチル−４−（４−フルオロフェニル）−４Ｈ−１−アズレニル）］ハフニウム
（１５３）ジクロロ［ジメチルシリレン（２−メチル−１，５，６，７−テトラヒドロ−１−ｓ−インダセニル）（２−メチル−４−（４−ｔ−ブチルフェニル）−４Ｈ−１−アズレニル）］ハフニウム
（１５４）ジクロロ［ジメチルシリレン（２−メチル−１，５，６，７−テトラヒドロ−１−ｓ−インダセニル）（２−メチル−４−（４−トリメチルシリルフェニル）−４Ｈ−１−アズレニル）］ハフニウム
（１５５）ジクロロ［ジメチルシリレン（２−メチル−１，５，６，７−テトラヒドロ−１−ｓ−インダセニル）（２−メチル−４−（１−ナフチル）−４Ｈ−１−アズレニル）］ハフニウム
（１５６）ジクロロ［ジメチルシリレン（２−メチル−１，５，６，７−テトラヒドロ−１−ｓ−インダセニル）（２−メチル−４−（２−ナフチル）−４Ｈ−１−アズレニル）］ハフニウム
（１５７）ジクロロ［ジメチルシリレン（２−メチル−１，５，６，７−テトラヒドロ−１−ｓ−インダセニル）（２−エチル−４−メチル−４Ｈ−１−アズレニル）］ハフニウム
（１５８）ジクロロ［ジメチルシリレン（２−メチル−１，５，６，７−テトラヒドロ−１−ｓ−インダセニル）（２−エチル−４−フェニル−４Ｈ−１−アズレニル）］ハフニウム
（１５９）ジクロロ［ジメチルシリレン（２−メチル−１，５，６，７−テトラヒドロ−１−ｓ−インダセニル）（２−エチル−４−（４−クロロフェニル）−４Ｈ−１−アズレニル）］ハフニウム
（１６０）ジクロロ［ジメチルシリレン（２−メチル−１，５，６，７−テトラヒドロ−１−ｓ−インダセニル）（２−エチル−４−（４−フルオロフェニル）−４Ｈ−１−アズレニル）］ハフニウム
（１６１）ジクロロ［ジメチルシリレン（２−メチル−１，５，６，７−テトラヒドロ−１−ｓ−インダセニル）（２−エチル−４−（４−ｔ−ブチルフェニル）−４Ｈ−１−アズレニル）］ハフニウム
（１６２）ジクロロ［ジメチルシリレン（２−メチル−１，５，６，７−テトラヒドロ−１−ｓ−インダセニル）（２−エチル−４−（４−トリメチルシリルフェニル）−４Ｈ−１−アズレニル）］ハフニウム
（１６３）ジクロロ［ジメチルシリレン（２−メチル−１，５，６，７−テトラヒドロ−１−ｓ−インダセニル）（２−エチル−４−（１−ナフチル）−４Ｈ−１−アズレニル）］ハフニウム
（１６４）ジクロロ［ジメチルシリレン（２−メチル−１，５，６，７−テトラヒドロ−１−ｓ−インダセニル）（２−エチル−４−（２−ナフチル）−４Ｈ−１−アズレニル）］ハフニウム
（１６５）ジクロロ［ジメチルシリレン（２，３，４，５−テトラヒドロ−９−フルオレニル）（２，４−ジメチル−４Ｈ−１−アズレニル）］ハフニウム
（１６６）ジクロロ［ジメチルシリレン（２，３，４，５−テトラヒドロ−９−フルオレニル）（２−メチル−４−フェニル−４Ｈ−１−アズレニル）］ハフニウム
（１６７）ジクロロ［ジメチルシリレン（２，３，４，５−テトラヒドロ−９−フルオレニル）（２−メチル−４−（４−クロロフェニル）−４Ｈ−１−アズレニル）］ハフニウム
（１６８）ジクロロ［ジメチルシリレン（２，３，４，５−テトラヒドロ−９−フルオレニル）（２−メチル−４−（４−フルオロフェニル）−４Ｈ−１−アズレニル）］ハフニウム
（１６９）ジクロロ［ジメチルシリレン（２，３，４，５−テトラヒドロ−９−フルオレニル）（２−メチル−４−（４−ｔ−ブチルフェニル）−４Ｈ−１−アズレニル）］ハフニウム
（１７０）ジクロロ［ジメチルシリレン（２，３，４，５−テトラヒドロ−９−フルオレニル）（２−メチル−４−（４−トリメチルシリルフェニル）−４Ｈ−１−アズレニル）］ハフニウム
（１７１）ジクロロ［ジメチルシリレン（２，３，４，５−テトラヒドロ−９−フルオレニル）（２−メチル−４−（１−ナフチル）−４Ｈ−１−アズレニル）］ハフニウム
（１７２）ジクロロ［ジメチルシリレン（２，３，４，５−テトラヒドロ−９−フルオレニル）（２−メチル−４−（２−ナフチル）−４Ｈ−１−アズレニル）］ハフニウム
（１７３）ジクロロ［ジメチルシリレン（２，３，４，５−テトラヒドロ−９−フルオレニル）（２−エチル−４−メチル−４Ｈ−１−アズレニル）］ハフニウム
（１７４）ジクロロ［ジメチルシリレン（２，３，４，５−テトラヒドロ−９−フルオレニル）（２−エチル−４−フェニル−４Ｈ−１−アズレニル）］ハフニウム
（１７５）ジクロロ［ジメチルシリレン（２，３，４，５−テトラヒドロ−９−フルオレニル）（２−エチル−４−（４−クロロフェニル）−４Ｈ−１−アズレニル）］ハフニウム
（１７６）ジクロロ［ジメチルシリレン（２，３，４，５−テトラヒドロ−９−フルオレニル）（２−エチル−４−（４−フルオロフェニル）−４Ｈ−１−アズレニル）］ハフニウム
（１７７）ジクロロ［ジメチルシリレン（２，３，４，５−テトラヒドロ−９−フルオレニル）（２−エチル−４−（４−ｔ−ブチルフェニル）−４Ｈ−１−アズレニル）］ハフニウム
（１７８）ジクロロ［ジメチルシリレン（２，３，４，５−テトラヒドロ−９−フルオレニル）（２−エチル−４−（４−トリメチルシリルフェニル）−４Ｈ−１−アズレニル）］ハフニウム
（１７９）ジクロロ［ジメチルシリレン（２，３，４，５−テトラヒドロ−９−フルオレニル）（２−エチル−４−（１−ナフチル）−４Ｈ−１−アズレニル）］ハフニウム
（１８０）ジクロロ［ジメチルシリレン（２，３，４，５−テトラヒドロ−９−フルオレニル）（２−エチル−４−（２−ナフチル）−４Ｈ−１−アズレニル）］ハフニウム
（１８１）ジクロロ［ジメチルシリレン（３−ｔ−ブチルシクロペンタジエニル）（２，４−ジメチル−４Ｈ−５，６，７，８−テトラヒドロ−１−アズレニル）］ハフニウム
（１８２）ジクロロ［ジメチルシリレン（３−トリメチルシリルシクロペンタジエニル）（２，４−ジメチル−４Ｈ−５，６，７，８−テトラヒドロ−１−アズレニル）］ハフニウム
（１８３）ジクロロ［ジメチルシリレン（３−フェニルシクロペンタジエニル）（２，４−ジメチル−４Ｈ−５，６，７，８−テトラヒドロ−１−アズレニル）］ハフニウム
（１８４）ジクロロ［ジメチルシリレン（３−ｔ−ブチルシクロペンタジエニル）（２−エチル−４−メチル−４Ｈ−５，６，７，８−テトラヒドロ−１−アズレニル）］ハフニウム
（１８５）ジクロロ［ジメチルシリレン（３−トリメチルシリルシクロペンタジエニル）（２−エチル−４−メチル−４Ｈ−５，６，７，８−テトラヒドロ−１−アズレニル）］ハフニウム
（１８６）ジクロロ［ジメチルシリレン（３−フェニルシクロペンタジエニル）（２−エチル−４−メチル−４Ｈ−５，６，７，８−テトラヒドロ−１−アズレニル）］ハフニウム
（１８７）ジクロロ［ジメチルシリレン（３−ｔ−ブチルシクロペンタジエニル）（２−メチル−４−フェニル−４Ｈ−５，６，７，８−テトラヒドロ−１−アズレニル）］ハフニウム
（１８８）ジクロロ［ジメチルシリレン（３−トリメチルシリルシクロペンタジエニル）（２−メチル−４−フェニル−４Ｈ−５，６，７，８−テトラヒドロ−１−アズレニル）］ハフニウム
（１８９）ジクロロ［ジメチルシリレン（３−フェニルシクロペンタジエニル）（２−メチル−４−フェニル−４Ｈ−５，６，７，８−テトラヒドロ−１−アズレニル）］ハフニウム
（１９０）ジクロロ［ジメチルシリレン（３−ｔ−ブチルシクロペンタジエニル）（２−エチル−４−フェニル−４Ｈ−５，６，７，８−テトラヒドロ−１−アズレニル）］ハフニウム
（１９１）ジクロロ［ジメチルシリレン（３−トリメチルシリルシクロペンタジエニル）（２−エチル−４−フェニル−４Ｈ−５，６，７，８−テトラヒドロ−１−アズレニル）］ハフニウム
（１９２）ジクロロ［ジメチルシリレン（３−フェニルシクロペンタジエニル）（２−エチル−４−フェニル−４Ｈ−５，６，７，８−テトラヒドロ−１−アズレニル）］ハフニウム
（１９３）ジクロロ［ジメチルシリレン（２−メチル−１−インデニル）（２，４−ジメチル−４Ｈ−５，６，７，８−テトラヒドロ−１−アズレニル）］ハフニウム
（１９４）ジクロロ［ジメチルシリレン（２，４−ジメチル−１−インデニル）（２，４−ジメチル−４Ｈ−５，６，７，８−テトラヒドロ−１−アズレニル）］ハフニウム
（１９５）ジクロロ［ジメチルシリレン（２−メチル−４−フェニル−１−インデニル）（２，４−ジメチル−４Ｈ−５，６，７，８−テトラヒドロ−１−アズレニル）］ハフニウム
（１９６）ジクロロ［ジメチルシリレン（２−エチル−１−インデニル）（２，４−ジメチル−４Ｈ−５，６，７，８−テトラヒドロ−１−アズレニル）］ハフニウム
（１９７）ジクロロ［ジメチルシリレン（２−エチル−４−メチル−１−インデニル）（２，４−ジメチル−４Ｈ−５，６，７，８−テトラヒドロ−１−アズレニル）］ハフニウム
（１９８）ジクロロ［ジメチルシリレン（２−エチル−４−フェニル−１−インデニル）（２，４−ジメチル−４Ｈ−５，６，７，８−テトラヒドロ−１−アズレニル）］ハフニウム
（１９９）ジクロロ［ジメチルシリレン（２−メチル−１−インデニル）（２−メチル−４−フェニル−４Ｈ−５，６，７，８−テトラヒドロ−１−アズレニル）］ハフニウム
（２００）ジクロロ［ジメチルシリレン（２，４−ジメチル−１−インデニル）（２−メチル−４−フェニル−４Ｈ−５，６，７，８−テトラヒドロ−１−アズレニル）］ハフニウム
（２０１）ジクロロ［ジメチルシリレン（２−メチル−４−フェニル−１−インデニル）（２−メチル−４−フェニル−４Ｈ−５，６，７，８−テトラヒドロ−１−アズレニル）］ハフニウム
（２０２）ジクロロ［ジメチルシリレン（２−エチル−１−インデニル）（２−メチル−４−フェニル−４Ｈ−５，６，７，８−テトラヒドロ−１−アズレニル）］ハフニウム
（２０３）ジクロロ［ジメチルシリレン（２−エチル−４−メチル−１−インデニル）（２−メチル−４−フェニル−４Ｈ−５，６，７，８−テトラヒドロ−１−アズレニル）］ハフニウム
（２０４）ジクロロ［ジメチルシリレン（２−エチル−４−フェニル−１−インデニル）（２−メチル−４−フェニル−４Ｈ−５，６，７，８−テトラヒドロ−１−アズレニル）］ハフニウム
（２０５）ジクロロ［ジメチルシリレン（２−メチル−１−インデニル）（２−メチル−４−（４−クロロフェニル）−４Ｈ−５，６，７，８−テトラヒドロ−１−アズレニル）］ハフニウム
（２０６）ジクロロ［ジメチルシリレン（２，４−ジメチル−１−インデニル）（２−メチル−４−（４−クロロフェニル）−４Ｈ−５，６，７，８−テトラヒドロ−１−アズレニル）］ハフニウム
（２０７）ジクロロ［ジメチルシリレン（２−メチル−４−フェニル−１−インデニル）（２−メチル−４−（４−クロロフェニル）−４Ｈ−５，６，７，８−テトラヒドロ−１−アズレニル）］ハフニウム
（２０８）ジクロロ［ジメチルシリレン（２−エチル−１−インデニル）（２−メチル−４−（４−クロロフェニル）−４Ｈ−５，６，７，８−テトラヒドロ−１−アズレニル）］ハフニウム
（２０９）ジクロロ［ジメチルシリレン（２−エチル−４−メチル−１−インデニル）（２−メチル−４−（４−クロロフェニル）−４Ｈ−５，６，７，８−テトラヒドロ−１−アズレニル）］ハフニウム
（２１０）ジクロロ［ジメチルシリレン（２−エチル−４−フェニル−１−インデニル）（２−メチル−４−（４−クロロフェニル）−４Ｈ−５，６，７，８−テトラヒドロ−１−アズレニル）］ハフニウム
（２１１）ジクロロ［ジメチルシリレン（２−メチル−１−インデニル）（２−メチル−４−（４−フルオロフェニル）−４Ｈ−５，６，７，８−テトラヒドロ−１−アズレニル）］ハフニウム
（２１２）ジクロロ［ジメチルシリレン（２，４−ジメチル−１−インデニル）（２−メチル−４−（４−フルオロフェニル）−４Ｈ−５，６，７，８−テトラヒドロ−１−アズレニル）］ハフニウム
（２１３）ジクロロ［ジメチルシリレン（２−メチル−４−フェニル−１−インデニル）（２−メチル−４−（４−フルオロフェニル）−４Ｈ−５，６，７，８−テトラヒドロ−１−アズレニル）］ハフニウム
（２１４）ジクロロ［ジメチルシリレン（２−エチル−１−インデニル）（２−メチル−４−（４−フルオロフェニル）−４Ｈ−５，６，７，８−テトラヒドロ−１−アズレニル）］ハフニウム
（２１５）ジクロロ［ジメチルシリレン（２−エチル−４−メチル−１−インデニル）（２−メチル−４−（４−フルオロフェニル）−４Ｈ−５，６，７，８−テトラヒドロ−１−アズレニル）］ハフニウム
（２１６）ジクロロ［ジメチルシリレン（２−エチル−４−フェニル−１−インデニル）（２−メチル−４−（４−フルオロフェニル）−４Ｈ−５，６，７，８−テトラヒドロ−１−アズレニル）］ハフニウム
（２１７）ジクロロ［ジメチルシリレン（２−メチル−１−インデニル）（２−メチル−４−（４−ｔ−ブチルフェニル）−４Ｈ−５，６，７，８−テトラヒドロ−１−アズレニル）］ハフニウム
（２１８）ジクロロ［ジメチルシリレン（２，４−ジメチル−１−インデニル）（２−メチル−４−（４−ｔ−ブチルフェニル）−４Ｈ−５，６，７，８−テトラヒドロ−１−アズレニル）］ハフニウム
（２１９）ジクロロ［ジメチルシリレン（２−メチル−４−フェニル−１−インデニル）（２−メチル−４−（４−ｔ−ブチルフェニル）−４Ｈ−５，６，７，８−テトラヒドロ−１−アズレニル）］ハフニウム
（２２０）ジクロロ［ジメチルシリレン（２−エチル−１−インデニル）（２−メチル−４−（４−ｔ−ブチルフェニル）−４Ｈ−５，６，７，８−テトラヒドロ−１−アズレニル）］ハフニウム
（２２１）ジクロロ［ジメチルシリレン（２−エチル−４−メチル−１−インデニル）（２−メチル−４−（４−ｔ−ブチルフェニル）−４Ｈ−５，６，７，８−テトラヒドロ−１−アズレニル）］ハフニウム
（２２２）ジクロロ［ジメチルシリレン（２−エチル−４−フェニル−１−インデニル）（２−メチル−４−（４−ｔ−ブチルフェニル）−４Ｈ−５，６，７，８−テトラヒドロ−１−アズレニル）］ハフニウム
（２２３）ジクロロ［ジメチルシリレン（２−メチル−１−インデニル）（２−メチル−４−（４−トリメチルシリルフェニル）−４Ｈ−５，６，７，８−テトラヒドロ−１−アズレニル）］ハフニウム
（２２４）ジクロロ［ジメチルシリレン（２，４−ジメチル−１−インデニル）（２−メチル−４−（４−トリメチルシリルフェニル）−４Ｈ−５，６，７，８−テトラヒドロ−１−アズレニル）］ハフニウム
（２２５）ジクロロ［ジメチルシリレン（２−メチル−４−フェニル−１−インデニル）（２−メチル−４−（４−トリメチルシリルフェニル）−４Ｈ−５，６，７，８−テトラヒドロ−１−アズレニル）］ハフニウム
（２２６）ジクロロ［ジメチルシリレン（２−エチル−１−インデニル）（２−メチル−４−（４−トリメチルシリルフェニル）−４Ｈ−５，６，７，８−テトラヒドロ−１−アズレニル）］ハフニウム
（２２７）ジクロロ［ジメチルシリレン（２−エチル−４−メチル−１−インデニル）（２−メチル−４−（４−トリメチルシリルフェニル）−４Ｈ−５，６，７，８−テトラヒドロ−１−アズレニル）］ハフニウム
（２２８）ジクロロ［ジメチルシリレン（２−エチル−４−フェニル−１−インデニル）（２−メチル−４−（４−トリメチルシリルフェニル）−４Ｈ−５，６，７，８−テトラヒドロ−１−アズレニル）］ハフニウム
（２２９）ジクロロ［ジメチルシリレン（２−メチル−１−インデニル）（２−エチル−４−メチル−４Ｈ−５，６，７，８−テトラヒドロ−１−アズレニル）］ハフニウム
（２３０）ジクロロ［ジメチルシリレン（２，４−ジメチル−１−インデニル）（２−エチル−４−メチル−４Ｈ−５，６，７，８−テトラヒドロ−１−アズレニル）］ハフニウム
（２３１）ジクロロ［ジメチルシリレン（２−メチル−４−フェニル−１−インデニル）（２−エチル−４−メチル−４Ｈ−５，６，７，８−テトラヒドロ−１−アズレニル）］ハフニウム
（２３２）ジクロロ［ジメチルシリレン（２−エチル−１−インデニル）（２−エチル−４−メチル−４Ｈ−５，６，７，８−テトラヒドロ−１−アズレニル）］ハフニウム
（２３３）ジクロロ［ジメチルシリレン（２−エチル−４−メチル−１−インデニル）（２−エチル−４−メチル−４Ｈ−５，６，７，８−テトラヒドロ−１−アズレニル）］ハフニウム
（２３４）ジクロロ［ジメチルシリレン（２−エチル−４−フェニル−１−インデニル）（２−エチル−４−メチル−４Ｈ−５，６，７，８−テトラヒドロ−１−アズレニル）］ハフニウム
（２３５）ジクロロ［ジメチルシリレン（２−メチル−１−インデニル）（２−エチル−４−フェニル−４Ｈ−５，６，７，８−テトラヒドロ−１−アズレニル）］ハフニウム
（２３６）ジクロロ［ジメチルシリレン（２，４−ジメチル−１−インデニル）（２−エチル−４−フェニル−４Ｈ−５，６，７，８−テトラヒドロ−１−アズレニル）］ハフニウム
（２３７）ジクロロ［ジメチルシリレン（２−メチル−４−フェニル−１−インデニル）（２−エチル−４−フェニル−４Ｈ−５，６，７，８−テトラヒドロ−１−アズレニル）］ハフニウム
（２３８）ジクロロ［ジメチルシリレン（２−エチル−１−インデニル）（２−エチル−４−フェニル−４Ｈ−５，６，７，８−テトラヒドロ−１−アズレニル）］ハフニウム
（２３９）ジクロロ［ジメチルシリレン（２−エチル−４−メチル−１−インデニル）（２−エチル−４−フェニル−４Ｈ−５，６，７，８−テトラヒドロ−１−アズレニル）］ハフニウム
（２４０）ジクロロ［ジメチルシリレン（２−エチル−４−フェニル−１−インデニル）（２−エチル−４−フェニル−４Ｈ−５，６，７，８−テトラヒドロ−１−アズレニル）］ハフニウム
（２４１）ジクロロ［ジメチルシリレン（２−メチル−１−インデニル）（２−エチル−４−（４−クロロフェニル）−４Ｈ−５，６，７，８−テトラヒドロ−１−アズレニル）］ハフニウム
（２４２）ジクロロ［ジメチルシリレン（２，４−ジメチル−１−インデニル）（２−エチル−４−（４−クロロフェニル）−４Ｈ−５，６，７，８−テトラヒドロ−１−アズレニル）］ハフニウム
（２４３）ジクロロ［ジメチルシリレン（２−メチル−４−フェニル−１−インデニル）（２−エチル−４−（４−クロロフェニル）−４Ｈ−５，６，７，８−テトラヒドロ−１−アズレニル）］ハフニウム
（２４４）ジクロロ［ジメチルシリレン（２−エチル−１−インデニル）（２−エチル−４−（４−クロロフェニル）−４Ｈ−５，６，７，８−テトラヒドロ−１−アズレニル）］ハフニウム
（２４５）ジクロロ［ジメチルシリレン（２−エチル−４−メチル−１−インデニル）（２−エチル−４−（４−クロロフェニル）−４Ｈ−５，６，７，８−テトラヒドロ−１−アズレニル）］ハフニウム
（２４６）ジクロロ［ジメチルシリレン（２−エチル−４−フェニル−１−インデニル）（２−エチル−４−（４−クロロフェニル）−４Ｈ−５，６，７，８−テトラヒドロ−１−アズレニル）］ハフニウム
（２４７）ジクロロ［ジメチルシリレン（２−メチル−１−インデニル）（２−エチル−４−（４−フルオロフェニル）−４Ｈ−５，６，７，８−テトラヒドロ−１−アズレニル）］ハフニウム
（２４８）ジクロロ［ジメチルシリレン（２，４−ジメチル−１−インデニル）（２−エチル−４−（４−フルオロフェニル）−４Ｈ−５，６，７，８−テトラヒドロ−１−アズレニル）］ハフニウム
（２４９）ジクロロ［ジメチルシリレン（２−メチル−４−フェニル−１−インデニル）（２−エチル−４−（４−フルオロフェニル）−４Ｈ−５，６，７，８−テトラヒドロ−１−アズレニル）］ハフニウム
（２５０）ジクロロ［ジメチルシリレン（２−エチル−１−インデニル）（２−エチル−４−（４−フルオロフェニル）−４Ｈ−５，６，７，８−テトラヒドロ−１−アズレニル）］ハフニウム
（２５１）ジクロロ［ジメチルシリレン（２−エチル−４−メチル−１−インデニル）（２−エチル−４−（４−フルオロフェニル）−４Ｈ−５，６，７，８−テトラヒドロ−１−アズレニル）］ハフニウム
（２５２）ジクロロ［ジメチルシリレン（２−エチル−４−フェニル−１−インデニル）（２−エチル−４−（４−フルオロフェニル）−４Ｈ−５，６，７，８−テトラヒドロ−１−アズレニル）］ハフニウム
（２５３）ジクロロ［ジメチルシリレン（２−メチル−１−インデニル）（２−エチル−４−（４−ｔ−ブチルフェニル）−４Ｈ−５，６，７，８−テトラヒドロ−１−アズレニル）］ハフニウム
（２５４）ジクロロ［ジメチルシリレン（２，４−ジメチル−１−インデニル）（２−エチル−４−（４−ｔ−ブチルフェニル）−４Ｈ−５，６，７，８−テトラヒドロ−１−アズレニル）］ハフニウム
（２５５）ジクロロ［ジメチルシリレン（２−メチル−４−フェニル−１−インデニル）（２−エチル−４−（４−ｔ−ブチルフェニル）−４Ｈ−５，６，７，８−テトラヒドロ−１−アズレニル）］ハフニウム
（２５６）ジクロロ［ジメチルシリレン（２−エチル−１−インデニル）（２−エチル−４−（４−ｔ−ブチルフェニル）−４Ｈ−５，６，７，８−テトラヒドロ−１−アズレニル）］ハフニウム
（２５７）ジクロロ［ジメチルシリレン（２−エチル−４−メチル−１−インデニル）（２−エチル−４−（４−ｔ−ブチルフェニル）−４Ｈ−５，６，７，８−テトラヒドロ−１−アズレニル）］ハフニウム
（２５８）ジクロロ［ジメチルシリレン（２−エチル−４−フェニル−１−インデニル）（２−エチル−４−（４−ｔ−ブチルフェニル）−４Ｈ−５，６，７，８−テトラヒドロ−１−アズレニル）］ハフニウム
（２５９）ジクロロ［ジメチルシリレン（２−メチル−１−インデニル）（２−エチル−４−（４−トリメチルシリルフェニル）−４Ｈ−５，６，７，８−テトラヒドロ−１−アズレニル）］ハフニウム
（２６０）ジクロロ［ジメチルシリレン（２，４−ジメチル−１−インデニル）（２−エチル−４−（４−トリメチルシリルフェニル）−４Ｈ−５，６，７，８−テトラヒドロ−１−アズレニル）］ハフニウム
（２６１）ジクロロ［ジメチルシリレン（２−メチル−４−フェニル−１−インデニル）（２−エチル−４−（４−トリメチルシリルフェニル）−４Ｈ−５，６，７，８−テトラヒドロ−１−アズレニル）］ハフニウム
（２６２）ジクロロ［ジメチルシリレン（２−エチル−１−インデニル）（２−エチル−４−（４−トリメチルシリルフェニル）−４Ｈ−５，６，７，８−テトラヒドロ−１−アズレニル）］ハフニウム
（２６３）ジクロロ［ジメチルシリレン（２−エチル−４−メチル−１−インデニル）（２−エチル−４−（４−トリメチルシリルフェニル）−４Ｈ−５，６，７，８−テトラヒドロ−１−アズレニル）］ハフニウム
（２６４）ジクロロ［ジメチルシリレン（２−エチル−４−フェニル−１−インデニル）（２−エチル−４−（４−トリメチルシリルフェニル）−４Ｈ−５，６，７，８−テトラヒドロ−１−アズレニル）］ハフニウム
（２６５）ジクロロ［ジメチルシリレン（２−メチル−４，５，６，７−テトラヒドロ−１−インデニル）（２，４−ジメチル−４Ｈ−５，６，７，８−テトラヒドロ−１−アズレニル）］ハフニウム
（２６６）ジクロロ［ジメチルシリレン（２−エチル−４，５，６，７−テトラヒドロ−１−インデニル）（２，４−ジメチル−４Ｈ−５，６，７，８−テトラヒドロ−１−アズレニル）］ハフニウム
（２６７）ジクロロ［ジメチルシリレン（２−メチル−４，５，６，７−テトラヒドロ−１−インデニル）（２−メチル−４−フェニル−４Ｈ−５，６，７，８−テトラヒドロ−１−アズレニル）］ハフニウム
（２６８）ジクロロ［ジメチルシリレン（２−エチル−４，５，６，７−テトラヒドロ−１−インデニル）（２−メチル−４−フェニル−４Ｈ−５，６，７，８−テトラヒドロ−１−アズレニル）］ハフニウム
（２６９）ジクロロ［ジメチルシリレン（２−メチル−４，５，６，７−テトラヒドロ−１−インデニル）（２−エチル−４−メチル−４Ｈ−５，６，７，８−テトラヒドロ−１−アズレニル）］ハフニウム
（２７０）ジクロロ［ジメチルシリレン（２−エチル−４，５，６，７−テトラヒドロ−１−インデニル）（２−エチル−４−メチル−４Ｈ−５，６，７，８−テトラヒドロ−１−アズレニル）］ハフニウム
（２７１）ジクロロ［ジメチルシリレン（２−メチル−４，５，６，７−テトラヒドロ−１−インデニル）（２−エチル−４−フェニル−４Ｈ−５，６，７，８−テトラヒドロ−１−アズレニル）］ハフニウム
（２７２）ジクロロ［ジメチルシリレン（２−エチル−４，５，６，７−テトラヒドロ−１−インデニル）（２−エチル−４−フェニル−４Ｈ−５，６，７，８−テトラヒドロ−１−アズレニル）］ハフニウム
（２７３）ジクロロ［ジメチルシリレン（２−メチル−１−ベンゾ〔ｅ〕インデニル）（２，４−ジメチル−４Ｈ−５，６，７，８−テトラヒドロ−１−アズレニル）］ハフニウム
（２７４）ジクロロ［ジメチルシリレン（２−メチル−１−ベンゾ〔ｅ〕インデニル）（２−メチル−４−フェニル−４Ｈ−５，６，７，８−テトラヒドロ−１−アズレニル）］ハフニウム
（２７５）ジクロロ［ジメチルシリレン（２−メチル−１−ベンゾ〔ｅ〕インデニル）（２−メチル−４−（４−クロロフェニル）−４Ｈ−５，６，７，８−テトラヒドロ−１−アズレニル）］ハフニウム
（２７６）ジクロロ［ジメチルシリレン（２−メチル−１−ベンゾ〔ｅ〕インデニル）（２−メチル−４−（４−フルオロフェニル）−４Ｈ−５，６，７，８−テトラヒドロ−１−アズレニル）］ハフニウム
（２７７）ジクロロ［ジメチルシリレン（２−メチル−１−ベンゾ〔ｅ〕インデニル）（２−メチル−４−（４−ｔ−ブチルフェニル）−４Ｈ−５，６，７，８−テトラヒドロ−１−アズレニル）］ハフニウム
（２７８）ジクロロ［ジメチルシリレン（２−メチル−１−ベンゾ〔ｅ〕インデニル）（２−メチル−４−（４−トリメチルシリルフェニル）−４Ｈ−５，６，７，８−テトラヒドロ−１−アズレニル）］ハフニウム
（２７９）ジクロロ［ジメチルシリレン（２−メチル−１−ベンゾ〔ｅ〕インデニル）（２−メチル−４−（１−ナフチル）−４Ｈ−５，６，７，８−テトラヒドロ−１−アズレニル）］ハフニウム
（２８０）ジクロロ［ジメチルシリレン（２−メチル−１−ベンゾ〔ｅ〕インデニル）（２−メチル−４−（２−ナフチル）−４Ｈ−５，６，７，８−テトラヒドロ−１−アズレニル）］ハフニウム
（２８１）ジクロロ［ジメチルシリレン（２−メチル−１−ベンゾ〔ｅ〕インデニル）（２−エチル−４−メチル−４Ｈ−５，６，７，８−テトラヒドロ−１−アズレニル）］ハフニウム
（２８２）ジクロロ［ジメチルシリレン（２−メチル−１−ベンゾ〔ｅ〕インデニル）（２−エチル−４−フェニル−４Ｈ−５，６，７，８−テトラヒドロ−１−アズレニル）］ハフニウム
（２８３）ジクロロ［ジメチルシリレン（２−メチル−１−ベンゾ〔ｅ〕インデニル）（２−エチル−４−（４−クロロフェニル）−４Ｈ−５，６，７，８−テトラヒドロ−１−アズレニル）］ハフニウム
（２８４）ジクロロ［ジメチルシリレン（２−メチル−１−ベンゾ〔ｅ〕インデニル）（２−エチル−４−（４−フルオロフェニル）−４Ｈ−５，６，７，８−テトラヒドロ−１−アズレニル）］ハフニウム
（２８５）ジクロロ［ジメチルシリレン（２−メチル−１−ベンゾ〔ｅ〕インデニル）（２−エチル−４−（４−ｔ−ブチルフェニル）−４Ｈ−５，６，７，８−テトラヒドロ−１−アズレニル）］ハフニウム
（２８６）ジクロロ［ジメチルシリレン（２−メチル−１−ベンゾ〔ｅ〕インデニル）（２−エチル−４−（４−トリメチルシリルフェニル）−４Ｈ−５，６，７，８−テトラヒドロ−１−アズレニル）］ハフニウム
（２８７）ジクロロ［ジメチルシリレン（２−メチル−１−ベンゾ〔ｅ〕インデニル）（２−エチル−４−（１−ナフチル）−４Ｈ−５，６，７，８−テトラヒドロ−１−アズレニル）］ハフニウム
（２８８）ジクロロ［ジメチルシリレン（２−メチル−１−ベンゾ〔ｅ〕インデニル）（２−エチル−４−（２−ナフチル）−４Ｈ−５，６，７，８−テトラヒドロ−１−アズレニル）］ハフニウム
（２８９）ジクロロ［ジメチルシリレン（２−メチル−１−ベンゾ〔ｆ〕インデニル）（２，４−ジメチル−４Ｈ−５，６，７，８−テトラヒドロ−１−アズレニル）］ハフニウム
（２９０）ジクロロ［ジメチルシリレン（２−メチル−１−ベンゾ〔ｆ〕インデニル）（２−メチル−４−フェニル−４Ｈ−５，６，７，８−テトラヒドロ−１−アズレニル）］ハフニウム
（２９１）ジクロロ［ジメチルシリレン（２−メチル−１−ベンゾ〔ｆ〕インデニル）（２−メチル−４−（４−クロロフェニル）−４Ｈ−５，６，７，８−テトラヒドロ−１−アズレニル）］ハフニウム
（２９２）ジクロロ［ジメチルシリレン（２−メチル−１−ベンゾ〔ｆ〕インデニル）（２−エチル−４−メチル−４Ｈ−５，６，７，８−テトラヒドロ−１−アズレニル）］ハフニウム
（２９３）ジクロロ［ジメチルシリレン（２−メチル−１−ベンゾ〔ｆ〕インデニル）（２−エチル−４−フェニル−４Ｈ−５，６，７，８−テトラヒドロ−１−アズレニル）］ハフニウム
（２９４）ジクロロ［ジメチルシリレン（２−メチル−１−ベンゾ〔ｆ〕インデニル）（２−エチル−４−（４−クロロフェニル）−４Ｈ−５，６，７，８−テトラヒドロ−１−アズレニル）］ハフニウム
（２９５）ジクロロ［ジメチルシリレン（２−メチル−１，５，６，７−テトラヒドロ−１−ｓ−インダセニル）（２，４−ジメチル−４Ｈ−５，６，７，８−テトラヒドロ−１−アズレニル）］ハフニウム
（２９６）ジクロロ［ジメチルシリレン（２−メチル−１，５，６，７−テトラヒドロ−１−ｓ−インダセニル）（２−メチル−４−フェニル−４Ｈ−５，６，７，８−テトラヒドロ−１−アズレニル）］ハフニウム
（２９７）ジクロロ［ジメチルシリレン（２−メチル−１，５，６，７−テトラヒドロ−１−ｓ−インダセニル）（２−メチル−４−（４−クロロフェニル）−４Ｈ−５，６，７，８−テトラヒドロ−１−アズレニル）］ハフニウム
（２９８）ジクロロ［ジメチルシリレン（２−メチル−１，５，６，７−テトラヒドロ−１−ｓ−インダセニル）（２−エチル−４−メチル−４Ｈ−５，６，７，８−テトラヒドロ−１−アズレニル）］ハフニウム
（２９９）ジクロロ［ジメチルシリレン（２−メチル−１，５，６，７−テトラヒドロ−１−ｓ−インダセニル）（２−エチル−４−フェニル−４Ｈ−５，６，７，８−テトラヒドロ−１−アズレニル）］ハフニウム
（３００）ジクロロ［ジメチルシリレン（２−メチル−１，５，６，７−テトラヒドロ−１−ｓ−インダセニル）（２−エチル−４−（４−クロロフェニル）−４Ｈ−５，６，７，８−テトラヒドロ−１−アズレニル）］ハフニウム
（３０１）ジクロロ［ジメチルシリレン（２，３，４，５−テトラヒドロ−９−フルオレニル）（２，４−ジメチル−４Ｈ−５，６，７，８−テトラヒドロ−１−アズレニル）］ハフニウム
（３０２）ジクロロ［ジメチルシリレン（２，３，４，５−テトラヒドロ−９−フルオレニル）（２−メチル−４−フェニル−４Ｈ−５，６，７，８−テトラヒドロ−１−アズレニル）］ハフニウム
（３０３）ジクロロ［ジメチルシリレン（２，３，４，５−テトラヒドロ−９−フルオレニル）（２−メチル−４−（４−クロロフェニル）−４Ｈ−５，６，７，８−テトラヒドロ−１−アズレニル）］ハフニウム
（３０４）ジクロロ［ジメチルシリレン（２，３，４，５−テトラヒドロ−９−フルオレニル）（２−エチル−４−メチル−４Ｈ−５，６，７，８−テトラヒドロ−１−アズレニル）］ハフニウム
（３０５）ジクロロ［ジメチルシリレン（２，３，４，５−テトラヒドロ−９−フルオレニル）（２−エチル−４−フェニル−４Ｈ−５，６，７，８−テトラヒドロ−１−アズレニル）］ハフニウム
（３０６）ジクロロ［ジメチルシリレン（２，３，４，５−テトラヒドロ−９−フルオレニル）（２−エチル−４−（４−クロロフェニル）−４Ｈ−５，６，７，８−テトラヒドロ−１−アズレニル）］ハフニウム
（３０７）ジクロロ［ジフェニルシリレン（２−メチル−１−インデニル）（２，４−ジメチル−４Ｈ−１−アズレニル）］ハフニウム
（３０８）ジクロロ［ジフェニルシリレン（２，４−ジメチル−１−インデニル）（２，４−ジメチル−４Ｈ−１−アズレニル）］ハフニウム
（３０９）ジクロロ［ジフェニルシリレン（２−メチル−４−フェニル−１−インデニル）（２，４−ジメチル−４Ｈ−１−アズレニル）］ハフニウム
（３１０）ジクロロ［ジフェニルシリレン（２−メチル−１−インデニル）（２−メチル−４−フェニル−４Ｈ−１−アズレニル）］ハフニウム
（３１１）ジクロロ［ジフェニルシリレン（２，４−ジメチル−１−インデニル）（２−メチル−４−フェニル−４Ｈ−１−アズレニル）］ハフニウム
（３１２）ジクロロ［ジフェニルシリレン（２−メチル−４−フェニル−１−インデニル）（２−メチル−４−フェニル−４Ｈ−１−アズレニル）］ハフニウム
（３１３）ジクロロ［ジメチルゲルミレン（２−メチル−１−インデニル）（２，４−ジメチル−４Ｈ−１−アズレニル）］ハフニウム
（３１４）ジクロロ［ジメチルゲルミレン（２，４−ジメチル−１−インデニル）（２，４−ジメチル−４Ｈ−１−アズレニル）］ハフニウム
（３１５）ジクロロ［ジメチルゲルミレン（２−メチル−４−フェニル−１−インデニル）（２，４−ジメチル−４Ｈ−１−アズレニル）］ハフニウム
（３１６）ジクロロ［ジメチルゲルミレン（２−メチル−１−インデニル）（２−メチル−４−フェニル−４Ｈ−１−アズレニル）］ハフニウム
（３１７）ジクロロ［ジメチルゲルミレン（２，４−ジメチル−１−インデニル）（２−メチル−４−フェニル−４Ｈ−１−アズレニル）］ハフニウム
（３１８）ジクロロ［ジメチルゲルミレン（２−メチル−４−フェニル−１−インデニル）（２−メチル−４−フェニル−４Ｈ−１−アズレニル）］ハフニウム
（３１９）ジクロロ［イソプロピリデン（２−メチル−１−インデニル）（２，４−ジメチル−４Ｈ−１−アズレニル）］ハフニウム
（３２０）ジクロロ［イソプロピリデン（２，４−ジメチル−１−インデニル）（２，４−ジメチル−４Ｈ−１−アズレニル）］ハフニウム
（３２１）ジクロロ［イソプロピリデン（２−メチル−４−フェニル−１−インデニル）（２，４−ジメチル−４Ｈ−１−アズレニル）］ハフニウム
（３２２）ジクロロ［イソプロピリデン（２−メチル−１−インデニル）（２−メチル−４−フェニル−４Ｈ−１−アズレニル）］ハフニウム
（３２３）ジクロロ［イソプロピリデン（２，４−ジメチル−１−インデニル）（２−メチル−４−フェニル−４Ｈ−１−アズレニル）］ハフニウム
（３２４）ジクロロ［イソプロピリデン（２−メチル−４−フェニル−１−インデニル）（２−メチル−４−フェニル−４Ｈ−１−アズレニル）］ハフニウム
（３２５）ジクロロ［ジフェニルシリレン（２−メチル−１−ベンゾ〔ｅ〕インデニル）（２，４−ジメチル−４Ｈ−１−アズレニル）］ハフニウム
（３２６）ジクロロ［ジフェニルシリレン（２−メチル−１−ベンゾ〔ｅ〕インデニル）（２−メチル−４−フェニル−４Ｈ−１−アズレニル）］ハフニウム
（３２７）ジクロロ［ジフェニルシリレン（２−メチル−１−ベンゾ〔ｅ〕インデニル）（２−メチル−４−（４−クロロフェニル）−４Ｈ−１−アズレニル）］ハフニウム
（３２８）ジクロロ［ジメチルゲルミレン（２−メチル−１−ベンゾ〔ｅ〕インデニル）（２，４−ジメチル−４Ｈ−１−アズレニル）］ハフニウム
（３２９）ジクロロ［ジメチルゲルミレン（２−メチル−１−ベンゾ〔ｅ〕インデニル）（２−メチル−４−フェニル−４Ｈ−１−アズレニル）］ハフニウム
（３３０）ジクロロ［ジメチルゲルミレン（２−メチル−１−ベンゾ〔ｅ〕インデニル）（２−メチル−４−（４−クロロフェニル）−４Ｈ−１−アズレニル）］ハフニウム
（３３１）ジクロロ［イソプロピリデン（２−メチル−１−ベンゾ〔ｅ〕インデニル）（２，４−ジメチル−４Ｈ−１−アズレニル）］ハフニウム
（３３２）ジクロロ［イソプロピリデン（２−メチル−１−ベンゾ〔ｅ〕インデニル）（２−メチル−４−フェニル−４Ｈ−１−アズレニル）］ハフニウム
（３３３）ジクロロ［イソプロピリデン（２−メチル−１−ベンゾ〔ｅ〕インデニル）（２−メチル−４−（４−クロロフェニル）−４Ｈ−１−アズレニル）］ハフニウム
【００２３】
また、上記の様な化合物におけるＸ及びＹ部分をなすジクロロの一方又は両方が、水素原子、フッ素原子、臭素原子、ジメチルアミノ基も例示することが出来る。
【００２４】
また、先に例示した化合物の中心金属（Ｍ）がハフニウムの代わりに、チタン、ジルコニウムに代わった化合物も例示することが出来る。
本発明に係るＣ１対称性メタロセン錯体を重合触媒成分として用いるには、前述の（１）〜（３２４）のＣ１対称性メタロセン錯体の中でも、ジクロロ［ジメチルシリレン（２−メチル−１−ベンゾ〔ｅ〕インデニル）（２，４−ジメチル−４Ｈ−１−アズレニル）］ハフニウム、ジクロロ［ジメチルシリレン（２−メチル−１−ベンゾ〔ｅ〕インデニル）（２−メチル−４−フェニル−４Ｈ−１−アズレニル）］ハフニウム、ジクロロ［ジメチルシリレン（２−メチル−１−ベンゾ〔ｅ〕インデニル）（２−メチル−４−（４−クロロフェニル）−４Ｈ−１−アズレニル）］ハフニウム、ジクロロ［ジメチルシリレン（２−メチル−１−ベンゾ〔ｅ〕インデニル）（２−エチル−４−メチル−４Ｈ−１−アズレニル）］ハフニウム、ジクロロ［ジメチルシリレン（２−メチル−１−ベンゾ〔ｅ〕インデニル）（２−エチル−４−フェニル−４Ｈ−１−アズレニル）］ハフニウム、ジクロロ［ジメチルシリレン（２−メチル−１−ベンゾ〔ｅ〕インデニル）（２−エチル−４−（４−クロロフェニル）−４Ｈ−１−アズレニル）］ハフニウムが好ましく、また、ジクロロ［ジメチルシリレン（２−メチル−１−インデニル）（２，４−ジメチル−４Ｈ−１−アズレニル）］ハフニウム、ジクロロ［ジメチルシリレン（２，４−ジメチル−１−インデニル）（２，４−ジメチル−４Ｈ−１−アズレニル）］ハフニウム、ジクロロ［ジメチルシリレン（２−メチル−４−フェニル−１−インデニル）（２，４−ジメチル−４Ｈ−１−アズレニル）］ハフニウム、ジクロロ［ジメチルシリレン（２−メチル−１−インデニル）（２−メチル−４−フェニル−４Ｈ−１−アズレニル）］ハフニウム、ジクロロ［ジメチルシリレン（２，４−ジメチル−１−インデニル）（２−メチル−４−フェニル−４Ｈ−１−アズレニル）］ハフニウム、ジクロロ［ジメチルシリレン（２−メチル−４−フェニル−１−インデニル）（２−メチル−４−フェニル−４Ｈ−１−アズレニル）］ハフニウム、ジクロロ［ジメチルシリレン（２−メチル−１，５，６，７−テトラヒドロ−１−ｓ−インダセニル）（２，４−ジメチル−４Ｈ−１−アズレニル）］ハフニウム、ジクロロ［ジメチルシリレン（２−メチル−１，５，６，７−テトラヒドロ−１−ｓ−インダセニル）（２−メチル−４−フェニル−４Ｈ−１−アズレニル）］ハフニウムも好ましい。
【００２５】
本発明に係るＣ１対称性メタロセン錯体を重合触媒成分として用いる場合には２種以上組み合わせて用いてもよく、その態様としては２種以上を混合して用いても、またその１種を用いて重合を開始し、重合の第１段階終了時や第２段階の重合開始前に、新たに他の遷移金属化合物を追加して重合を続行してもよい。
【００２６】
＜アンチ立体異性体とシン立体異性体との混合比＞
本発明に係るＣ１対称性メタロセン錯体は、そのアンチ立体異性体とシン立体異性体との混合物にして重合触媒成分として用いられる。そして、アンチ立体異性体とシン立体異性体との比は９６：４〜４：９６がよく、９４：６〜６：９４が好ましく、９２：８〜８：９２が更に好ましい。
【００２７】
上記の好ましい混合異性体の調整方法の例として以下の方法が挙げられる。純粋なアンチ立体異性体と純粋なシン立体異性体とを好ましい比で混合する方法、アンチ立体異性体とシン立体異性体の混合物に純粋なアンチ立体異性体又は純粋なシン立体異性体を加えて好ましい混合比にする方法、アンチ立体異性体とシン立体異性体との混合物同士を混合することにより好ましい混合比にする方法、錯体生成時に得られた混合異性体をそのまま使用する方法がある。
【００２８】
更に、混合するときのＣ１対称性メタロセン錯体の状態として、粉末同士、粉末と溶液、溶液同士が挙げられる。
その際用いる溶媒は、錯体を劣化させないものであればよく、好ましくはｎ−ペンタン、ｎ−ヘキサン、ｎ−ヘプタン、トルエン、キシレン等の不活性炭化水素溶媒である。
混合するときは、錯体が劣化しなければどの様な雰囲気下でもよく、空気下でも、窒素及びアルゴンのような不活性ガス雰囲気下でもよい。
【００２９】
＜オレフィン重合用触媒＞
本発明に係るＣ１対称性メタロセン錯体は、オレフィン重合用触媒成分として用いることができ、特にα−オレフィン重合体製造用の触媒成分に好適に用いられる。α−オレフィン重合体製造用の触媒として用いるためには、助触媒として、（１）有機アルミニウムオキシ化合物、（２）本発明に係るＣ１対称性メタロセン錯体と反応して、該成分をカチオンに交換することが可能なイオン性化合物、（３）ルイス酸、（４）ケイ酸塩を除くイオン交換性層状化合物または無機ケイ酸塩、からなる群より選択される一種以上の物質を用いるのが好ましい。
【００３０】
また、次の成分（Ａ）及び（Ｂ）と任意に成分（Ｃ）とを含むことを特徴とするα−オレフィン重合用触媒がより好ましい。
成分（Ａ）：本発明に係るＣ１対称性メタロセン錯体
成分（Ｂ）：有機アルミニウムオキシ化合物、成分（Ａ）と反応して成分（Ａ）をカチオンに変換することが可能なイオン性化合物またはルイス酸からなる群より選ばれる１種類以上の化合物
成分（Ｃ）：微粒子担体
以下、成分（Ｂ）および成分（Ｃ）について説明する。
【００３１】
成分（Ｂ）：有機アルミニウムオキシ化合物、成分（Ａ）と反応して成分（Ａ）をカチオンに変換することが可能なイオン性化合物またはルイス酸からなる群より選ばれる１種類以上の化合物；
（１）有機アルミニウムオキシ化合物
有機アルミニウムオキシ化合物として、具体的には、次の一般式（ＩＩ）、（ＩＩＩ）、（ＩＶ）で表される化合物が挙げられる。
【００３２】
各一般式中、Ｒ１は、水素原子または炭化水素残基、好ましくは炭素数１〜１０、特に好ましくは、炭素数１〜６の炭化水素残基を示す。また、複数のＲ１はそれぞれ同一でも異なっていてもよい。またｐは０〜４０、好ましくは２〜３０の整数を示す。
【００３３】
【化４】
2005048033.tif 000004
【００３４】
一般式（ＩＩ）及び（ＩＩＩ）で表される化合物は、アルミノキサンとも呼ばれる化合物であって、一種類のトリアルキルアルミニウムまたは二種類以上のトリアルキルアルミニウムと水との反応により得られる。具体的には、（ａ）一種類のトリアルキルアルミニウムと水とから得られる、メチルアルミノキサン、エチルアルミノキサン、プロピルアルミノキサン、ブチルアルミノキサン、イソブチルアルミノキサン、（ｂ）二種類のトリアルキルアルミニウムと水とから得られる、メチルエチルアルミノキサン、メチルブチルアルミノキサン、メチルイソブチルアルミノキサン等が挙げられる。これらの中では、メチルアルミノキサン、メチルイソブチルアルミノキサンが好ましい。上記のアルミノキサンは、複数種併用することも可能である。そして、上記のアルミノキサンは、公知のように様々な条件下に調製することができる。
【００３５】
一般式（ＩＶ）で表される化合物は、一種類のトリアルキルアルミニウムまたは二種類以上のトリアルキルアルミニウムと下記一般式（Ｖ）で表されるアルキルボロン酸との１０：１〜１：１（モル比）の反応により得ることができる。一般式（ＩＶ）式及び（Ｖ）中、Ｒ２は、炭素数１〜１０、好ましくは炭素数１〜６の炭化水素残基またはハロゲン化炭化水素基を示す。
Ｒ２Ｂ（ＯＨ）２        （Ｖ）
具体的には、以下の様な反応生成物、すなわち、（ａ）トリメチルアルミニウムとメチルボロン酸の２：１の反応物、（ｂ）トリイソブチルアルミニウムとメチルボロン酸の２：１反応物、（ｃ）トリメチルアルミニウムとトリイソブチルアルミニウムとメチルボロン酸の１：１：１反応物、（ｄ）トリメチルアルミニウムとエチルボロン酸の２：１反応物、（ｅ）トリエチルアルミニウムとブチルボロン酸の２：１反応物などを挙げることができる。
【００３６】
（２）遷移金属化合物と反応して、該成分をカチオンに変換することが可能なイオン性化合物
下記一般式（ＶＩ）で表される化合物が挙げられる。
［Ｋ］ｅ＋［Ｚ］ｅ−      （ＶＩ）
一般式（ＶＩ）中、Ｋはカチオン成分であって、例えば、カルボニウムカチオン、トロピリウムカチオン、アンモニウムカチオン、オキソニウムカチオン、スルホニウムカチオン、ホスフォニウムカチオン等が挙げられる。また、それ自身が還元されやすい金属の陽イオンや有機金属の陽イオン等も挙げられる。
【００３７】
上記のカチオンの具体例としては、トリフェニルカルボニウム、ジフェニルカルボニウム、シクロヘプタトリエニウム、インデニウム、トリエチルアンモニウム、トリプロピルアンモニウム、トリブチルアンモニウム、Ｎ，Ｎ−ジメチルアニリニウム、ジプロピルアンモニウム、ジシクロヘキシルアンモニウム、トリフェニルホスホニウム、トリメチルホスホニウム、トリス（ジメチルフェニル）ホスホニウム、トリス（ジメチルフェニル）ホスホニウム、トリス（メチルフェニル）ホスホニウム、トリフェニルスルホニウム、トリフェニルスルホニウム、トリフェニルオキソニウム、トリエチルオキソニウム、ピリリウム、銀イオン、金イオン、白金イオン、銅イオン、パラジウムイオン、水銀イオン、フェロセニウムイオン等が挙げられる。
【００３８】
上記の一般式（ＶＩ）中、Ｚは、アニオン成分であり、遷移金属化合物が変換されたカチオン種に対して対アニオンとなる成分（一般には非配位の成分）である。Ｚとしては、例えば、有機ホウ素化合物アニオン、有機アルミニウム化合物アニオン、有機ガリウム化合物アニオン、有機ヒ素化合物アニオン、有機アンチモン化合物アニオン等が挙げられ、具体的には次の化合物が挙げられる。すなわち、（ａ）テトラフェニルホウ素、テトラキス（３，４，５−トリフルオロフェニル）ホウ素、テトラキス｛３，５−ビス（トリフルオロメチル）フェニル｝ホウ素、テトラキス｛３，５−ジ（ｔ−ブチル）フェニル｝ホウ素、テトラキス（ペンタフルオロフェニル）ホウ素等、（ｂ）テトラフェニルアルミニウム、テトラキス（３，４，５−トリフルオロフェニル）アルミニウム、テトラキス｛３，５−ビス（トリフルオロメチル）フェニル｝アルミニウム、テトラキス｛３，５−ジ（ｔ−ブチル）フェニル｝アルミニウム、テトラキス（ペンタフルオロフェニル）アルミニウム等が挙げられる。
【００３９】
また、（ｃ）テトラフェニルガリウム、テトラキス（３，４，５−トリフルオロフェニル）ガリウム、テトラキス｛３，５−ビス（トリフルオロメチル）フェニル｝ガリウム、テトラキス｛３，５−ジ（ｔ−ブチル）フェニル｝ガリウム、テトラキス（ペンタフルオロフェニル）ガリウム等、（ｄ）テトラフェニルリン、テトラキス（ペンタフルオロフェニル）リン等、（ｅ）テトラフェニルヒ素、テトラキス（ペンタフルオロフェニル）ヒ素等、（ｆ）テトラフェニルアンチモン、テトラキス（ペンタフルオロフェニル）アンチモン等、（ｇ）デカボレート、ウンデカボレート、カルバドデカボレート、デカクロロデカボレート等も挙げられる。
【００４０】
（３）ルイス酸
特に遷移金属化合物をカチオンに変換可能なルイス酸としては、種々の有機ホウ素化合物、金属ハロゲン化合物、固体酸などが例示され、その具体例としては次の化合物が挙げられる。すなわち、（ａ）トリフェニルホウ素、トリス（３，５−ジフルオロフェニル）ホウ素、トリス（ペンタフルオロフェニル）ホウ素等の有機ホウ素化合物、（ｂ）塩化アルミニウム、臭化アルミニウム、ヨウ化アルミニウム、塩化マグネシウム、臭化マグネシウム、ヨウ化マグネシウム、塩化臭化マグネシウム、塩化ヨウ化マグネシウム、臭化ヨウ化マグネシウム、塩化マグネシウムハイドライド、塩化マグネシウムハイドロオキシド、臭化マグネシウムハイドロオキシド、塩化マグネシウムアルコキシド、臭化マグネシウムアルコキシド等の金属ハロゲン化合物、（ｃ）アルミナ、シリカ・アルミナ等の固体酸などを挙げることができる。
【００４１】
成分（Ｃ）：微粒子担体
任意成分として微粒子担体を共存させてもよい。微粒子担体は、無機または有機の化合物からなり、通常５μｍ以上好ましくは１０μｍ以上であって通常５ｍｍ以下好ましくは２ｍｍ以下の粒径を有する微粒子状の担体である。
無機担体としては、例えば、ＳｉＯ２、Ａｌ２Ｏ３、ＭｇＯ、ＺｒＯ、ＴｉＯ２、Ｂ２Ｏ３、ＺｎＯ等の酸化物、ＳｉＯ２−ＭｇＯ、ＳｉＯ２−Ａｌ２Ｏ３、ＳｉＯ２−ＴｉＯ２、ＳｉＯ２−Ｃｒ２Ｏ３、ＳｉＯ２−Ａｌ２Ｏ３−ＭｇＯ等の複合金属酸化物などが挙げられる。
【００４２】
有機担体としては、例えば、エチレン、プロピレン、１−ブテン、４−メチル−１−ペンテン等の炭素数２〜１４のα−オレフィンの（共）重合体、スチレン、ジビニルベンゼン等の芳香族不飽和炭化水素等の（共）重合体、などからなる多孔質ポリマーの微粒子担体が挙げられる。これらの比表面積は、通常２０ｍ３／ｇ以上好ましくは５０ｍ３／ｇ以上であって、通常１０００ｍ３／ｇ以下好ましくは７００ｍ３／ｇ以下である。細孔容積は、通常０．１ｃｍ２／ｇ以上、好ましくは０．３ｃｍ２／ｇ以上、更に好ましくは０．８ｃｍ２／ｇ以上である。
【００４３】
また、次の成分（Ａ）及び成分（Ｄ）と任意に成分（Ｅ）とを含むことを特徴とするα−オレフィン重合用触媒も好ましく用いられる。
成分（Ａ）：本発明に係るＣ１対称性のメタロセン錯体
成分（Ｄ）：珪酸塩を除くイオン交換性層状化合物または無機珪酸塩からなる群より選ばれる化合物
成分（Ｅ）：有機アルミニウム化合物
以下、成分（Ｄ）および成分（Ｅ）につき説明する。
【００４４】
成分（Ｄ）：珪酸塩を除くイオン交換性層状化合物または無機珪酸塩からなる群より選ばれる化合物
ケイ酸塩を除くイオン交換性層状化合物は、イオン結合等によって構成される面が互いに弱い結合力で平行に積み重なった結晶構造をとる化合物であり、含有するイオンが交換可能なものを言う。
【００４５】
ケイ酸塩を除くイオン交換性層状化合物としては、六方最密パッキング型、アンチモン型、ＣｄＣｌ２  型、ＣｄＩ２型等の層状の結晶構造を有するイオン結晶性化合物等を例示することができる。具体的には、α−Ｚｒ（ＨＡｓＯ４）・Ｈ２Ｏ、α−Ｚｒ（ＨＰＯ４）２、α−Ｚｒ（ＫＰＯ４）・３Ｈ２Ｏ、α−Ｔｉ（ＨＰＯ４）２、α−Ｔｉ（ＨＡｓＯ４）２  ・Ｈ２Ｏ、α−Ｓｎ（ＨＰＯ４）２・Ｈ２Ｏ、γ−Ｚｒ（ＨＰＯ４）２、γ−Ｔｉ（ＨＰＯ４）２、γ−Ｔｉ（ＮＨ４ＰＯ４）２・Ｈ２Ｏ等の多価金属の結晶性酸性塩があげられる。
【００４６】
また、無機ケイ酸塩としては、粘土、粘土鉱物、ゼオライト、珪藻土等が挙げられる。これらは、合成品を用いてもよいし、天然に産出する鉱物を用いてもよい。
粘土、粘土鉱物の具体例としては、アロフェン等のアロフェン族、ディッカイト、ナクライト、カオリナイト、アノーキサイト等のカオリン族、メタハロイサイト、ハロイサイト等のハロイサイト族、クリソタイル、リザルダイト、アンチゴライト等の蛇紋石族、モンモリロナイト、ザウコナイト、バイデライト、ノントロナイト、サポナイト、ヘクトライト等のスメクタイト、バーミキュライト等のバーミキュライト鉱物、イライト、セリサイト、海緑石等の雲母鉱物、アタパルジャイト、セピオライト、パイゴルスカイト、ベントナイト、木節粘土、ガイロメ粘土、ヒシンゲル石、パイロフィライト、リョクデイ石群等が挙げられる。これらは混合層を形成していてもよい。
【００４７】
人工合成物としては、合成雲母、合成ヘクトライト、合成サポナイト、合成テニオライト等が挙げられる。
これら具体例のうち好ましくは、ディッカイト、ナクライト、カオリナイト、アノーキサイト等のカオリン族、メタハロサイト、ハロサイト等のハロサイト族、クリソタイル、リザルダイト、アンチゴライト等の蛇紋石族、モンモリロナイト、ザウコナイト、バイデライト、ノントロナイト、サポナイト、ヘクトライト等のスメクタイト、バーミキュライト等のバーミキュライト鉱物、イライト、セリサイト、海緑石等の雲母鉱物、合成雲母、合成ヘクトライト、合成サポナイト、合成テニオライトが挙げられ、特に好ましくはモンモリロナイト、ザウコナイト、バイデライト、ノントロナイト、サポナイト、ヘクトライト等のスメクタイト、バーミキュライト等のバーミキュライト鉱物、合成雲母、合成ヘクトライト、合成サポナイト、合成テニオライトが挙げられる。
【００４８】
これら、ケイ酸塩を除くイオン交換性層状化合物、または無機ケイ酸塩は、そのまま用いてもよいが、塩酸、硝酸、硫酸等による酸処理および／または、ＬｉＣｌ、ＮａＣｌ、ＫＣｌ、ＣａＣｌ２  、ＭｇＣｌ２  、Ｌｉ２ＳＯ４、ＭｇＳＯ４、ＺｎＳＯ４、Ｔｉ（ＳＯ４）２、Ｚｒ（ＳＯ４）２、Ａｌ２  （ＳＯ４）３等の塩類処理を行ったほうが好ましい。なお、処理にあたり、対応する酸と塩基を混合して反応系内で塩を生成させて処理を行ってもよい。また、粉砕や造粒等の形状制御を行ってもよく、粒子流動性に優れた固体触媒成分を得るためには、造粒することが好ましい。また、上記成分は、通常脱水乾燥してから用いる。これら助触媒成分としては、重合活性等の触媒性能の面で、（４）のケイ酸塩を除くイオン交換性層状化合物または無機ケイ酸塩を用いることが好ましい。
【００４９】
成分（Ｅ）：有機アルミニウム化合物
本発明に係る重合触媒において、助触媒の任意成分である。このような有機アルミニウム化合物は、ＡｌＲ３ｍＺ３−ｍ（式中、Ｒ３は、炭素数１〜２０の炭化水素基、Ｚは、水素、ハロゲン、アルコキシ基もしくはアリールオキシ基、ｍは０＜ｍ≦３の数）で示される化合物である。
【００５０】
具体的にはトリメチルアルミニウム、トリエチルアルミニウム、トリプロピルアルミニウム、トリイソブチルアルミニウム等のトリアルキルアルミニウム、またはジエチルアルミニウムモノクロライド、ジエチルアルミニウムエトキシド等のハロゲンもしくはアルコキシ含有アルキルアルミニウム、または、ジエチルアルミニウムハイドライド、ジイソブチルアルミニウムハイドライド等の水素含有有機アルミニウム化合物である。またこの他、メチルアルミノキサン等のアルミノキサン等も使用できる。これらのうち、特に好ましいのはトリアルキルアルミニウムである。これら任意成分は２種以上組み合わせて用いてもよい。また、重合開始後等に、新たに該任意成分を追加してもよい。
【００５１】
＜オレフィン重合用触媒の製造方法＞
本発明の触媒は、上記の各成分の接触によって得られるが、その接触方法については特に限定がない。この接触は、触媒調製時だけでなく、プロピレンの予備重合時または重合時に行ってもよい。
また、触媒各成分の接触時、または接触後にポリプロピレン重合体、シリカ、アルミナ等の無機酸化物の固体を共存させるか、もしくは接触させてもよい。
接触は窒素等の不活性ガス中で行ってもよいし、ペンタン、ヘキサン、ヘプタン、トルエン、キシレン等の不活性炭化水素溶媒中で行ってもよい。これらの溶媒は、水や硫黄化合物などの被毒物質を除去する操作を施したものを使用するのが好ましい。接触温度は、−２０℃ないし、使用する溶媒の沸点の間で行い、特には、室温から使用する溶媒の沸点の間で行うのが好ましい。
【００５２】
触媒各成分の使用比に特に制限はないが、助触媒成分として、ケイ酸塩を除くイオン交換性層状化合物、または無機ケイ酸塩を用いる場合は、助触媒成分１ｇあたり、遷移金属化合物が０．０００１〜１０ｍｍｏｌ、好ましくは０．００１〜５ｍｍｏｌであり、任意成分である有機アルミニウム化合物が０〜１０，０００ｍｍｏｌ、好ましくは０．０１〜１００ｍｍｏｌとなるように設定することにより、重合活性などの点で好適な結果が得られる。また、遷移金属化合物中の遷移金属と任意成分である有機アルミニウム化合物中のアルミニウムの原子比が１：０〜１，０００，０００、好ましくは、１：０．１〜１００，０００となるように制御することが、同様に重合活性などの点で好ましい。
【００５３】
このようにして得られた触媒は、ｎ−ペンタン、ｎ−ヘキサン、ｎ−ヘプタン、トルエン、キシレン等の不活性炭化水素溶媒で洗浄して使用してもよいし、洗浄せずに用いてもよい。
洗浄の際に、必要に応じて、新たに上述の有機アルミニウム化合物を組合せて用いてもよい。この際に用いられる有機アルミニウム化合物の量は、遷移金属化合物中の遷移金属に対する有機アルミニウム化合物中のアルミニウムの原子比で１：０〜１０，０００になるようにするのが好ましい。
【００５４】
触媒として、エチレン、プロピレン等の分子量の小さいα−オレフィンを予備的に重合し、必要に応じて洗浄した予備重合体を使用することもできる。この予備重合は窒素等の不活性ガス中、ｎ−ペンタン、ｎ−ヘキサン、ｎ−ヘプタン、トルエン、キシレン等の不活性炭化水素溶媒中で行ってもよい。
【００５５】
＜α−オレフィンの重合方法＞
原料のα−オレフィンとしては、炭素数が通常２〜２０、好ましくは２〜１０のα−オレフィンが使用され、その具体例としては、エチレン、プロピレン、１−ブテン、４−メチル−１−ペンテン、１−ヘキセン、１−オクテン、１−デセン、１−ドデセン、１−テトラデセン、１−ヘキサデセン、１−オクタデセンおよび１−エイコセン等が挙げられ、中でも好ましい例としてエチレン、プロピレン、１−ブテン及び１−ヘキセンが挙げられる。
【００５６】
α−オレフィンと共重合可能な他の単量体としては、例えば、ブタジエン、１，  ４−ヘキサジエン、１，  ５−ヘキサジエン、７−メチル−１，  ６−オクタジエン、１，  ８−ノナジエン、１，  ９−デカジエンの様な共役および非共役ジエン類、シクロプロペン、シクロブテン、シクロペンテン、ノルボルネン、ジシクロペンタジエンの様な環状オレフィンが挙げられる。また、重合に際しては、多段階に条件を変更するいわゆる多段重合、例えば、一段目にプロピレンの重合を行い、二段目にエチレンとプロピレンの共重合を行う所謂ブロック共重合も可能である。
【００５７】
反応には溶媒を用いても用いなくてもよく、溶媒の具体例としては、ｎ−ペンタン、ｎ−ヘキサン、ｎ−ヘプタン、ｎ−オクタン、ｎ−デカン、ベンゼン、トルエン、キシレン、シクロヘキサン、メチルシクロヘキサン、ジメチルシクロヘキサンのような炭化水素類、クロロホルム、塩化メチレン、四塩化炭素、テトラクロロエタン、クロロベンゼン、ｏ−ジクロロベンゼンのようなハロゲン化炭化水素類、ｎ−ブチルアセテート、メチルイソブチルケトン、テトラヒドロフラン、シクロヘキサノン、ジメチルスルホキシドのような極性溶媒類を挙げることができる。これらのうち、炭化水素類が好ましい。また、ここで記載した化合物の混合物を溶媒として使用してもよい。
【００５８】
本発明のポリオレフィン製造用触媒は、上記記載の溶媒を使用する溶媒重合にも適用される他、実質的に溶媒を使用しない液相無溶媒重合、気相重合、溶融重合に適用される。また、重合方式は、連続重合及び回分式重合のいずれでもよい。
触媒濃度は特に限定されないが、例えば反応方式が溶液重合の場合、反応液１Ｌに対して、通常１００ｇ以下であって、５０ｇ以下が好ましく、２５ｇ以下が最も好ましい。通常０．０１ｍｇ以上であって、０．０５ｍｇ以上が好ましく、０．１ｍｇ以上が最も好ましい。
【００５９】
重合温度、重合圧力および重合時間に特に制限はないが、通常は、以下の範囲から生産性やプロセスの能力を考慮して、最適な設定を行うことができる。すなわち、重合温度は通常−２０℃以上、好ましくは０℃以上であって、通常１５０℃以下、好ましくは１００℃以下である。また、重合圧力は、通常０．０１ＭＰａ以上、好ましくは０．０５ＭＰａ以上、最も好ましくは０．１ＭＰａ以上であって、通常１００ＭＰａ以下、好ましくは２０ＭＰａ以下、最も好ましくは５ＭＰａ以下である。重合時間は、通常０．１時間以上、好ましくは０．２時間以上、最も好ましくは０．３時間以上であって、通常３０時間以下、好ましくは２５時間以下、より好ましくは２０時間以下、最も好ましくは１５時間以下である。
【００６０】
本発明のポリオレフィン製造用触媒を用いることにより、柔軟性、透明性、耐熱性に優れたオレフィン重合体を得ることができるが、そのためにはオレフィン重合体が以下の（１）〜（３）の条件を満たす必要がある。
（１）通常、分子量Ｍｗは通常７万以上、好ましくは１３万以上、より好ましくは１６万以上であって、通常２００万以下、好ましくは１００万以下である。分子量が７万以下であると、引張り強度等の力学物性が低下し、べたつきが顕著になる。また、分子量が２００万以上であると成形性に劣るため好ましくない。
（２）１３Ｃ−ＮＭＲにて、ｈｅａｄ  ｔｏ  ｔａｉｌ結合からなるプロピレン単位連鎖部のメチル基の炭素原子に由来するピークを観測し、ｍｍｍｍで表されるペンタッドに帰属されるピークのピークトップのケミカルシフトを２１．８ｐｐｍとした場合、１９．８ｐｐｍから２２．２ｐｐｍに現れるピークの総面積Ｓに対し、２１．８ｐｐｍをピークトップとするピークの面積Ｓ１の比率（ｍｍｍｍ）が４０％以上かつ９５％以下である。Ｓに対するＳ１の比率が９５％を超えると、結晶性が高くなりすぎ、最終的に得られるプロピレン系樹脂の柔軟性が大きく損なわれる。逆に、その比率が４０％未満では、樹脂のべたつき顕著になり、これも好ましく無い。
（３）２，１−挿入したプロピレン単量体および／または１，３−挿入したプロピレン単量体に基づく位置不規則単位が主鎖中に存在し、全プロピレン挿入に対する２，１−挿入と１，３−挿入に基づく位置不規則単位の比率の和が０．０５％以上、好ましくは０．１％以上、更に好ましくは０．５以上であって、通常５％以下、好ましくは４．５％以下、更に好ましくは４％以下である。
【００６１】
生成するオレフィン重合体がこれらの条要件を満足するようにするには、公知のメタロセン触媒を用いて重合を行う場合に用いられる従来公知の方法を使用することができる。すなわち、分子量を調節するためには、重合温度を制御して分子量を調節する方法、モノマー濃度を制御して分子量を調節する方法、連鎖移動剤を使用して分子量を制御する方法等が挙げられる。連鎖移動剤を使用する場合には、水素が好ましい。また、ペンタッドを調節するためには、反応温度、原料濃度、Ｃ１対称性メタロセン錯体のアンチ立体異性体とシン立体異性体との混合比などを調節すればよい。
【００６２】
【実施例】
以下、本発明を実施例に基づいて更に詳細に説明するが、本発明は、その要旨を超えない限り、以下の実施例に限定されるものではない。なお、以下の諸例において、触媒合成工程の溶媒として用いたテトラヒドロフラン、ジエチルエーテルは、使用前に金属ナトリウムとベンゾフェノンケチル上で乾燥させた。トルエン及びｎ−ヘキサンについては、関東化学社製の脱水トルエン及びｎ−ヘキサンを使用した。重合工程は、全て精製窒素雰囲気下で行い、溶媒は、モレキュラーシーブ（ＭＳ−４Ａ）で脱水した後に精製窒素でバブリングして脱気して使用した。
【００６３】
また、得られた重合体の物性を評価するために、分子量、融点および１３Ｃ−ＮＭＲスペクトルを以下（１）〜（４）に記載の条件で測定した。更に、重合体の物性を以下の方法で作成したサンプルを用いて以下（５）〜（７）に従って測定した。すなわち、重合体１００重量部に対して、酸化防止剤として、テトラキス〔メチレン−３−（３’、５’−ジ−ｔ−ブチル−４’−ヒドロキシフェニル）プロピオネート〕メタン（日本チバガイギー社製「ＩＲＧＡＮＯＸ  １０１０」）を０．０５重量部、トリス（２，４−ジ−ｔ−ブチルフェニルホスファイト（日本チバガイギー社製「ＩＲＧＡＦＯＳ  １６８」）を０．０５重量部、中和剤として協和化学工業社製「ＤＨＴ−４Ａ」を０．０３重量部添加し、ラボプラストミルを用いて設計温度２００℃、１５０ｒｐｍで１分間溶融混練した後、（株）神藤金属社油圧式プレス成型機を用いて、設定温度２００℃、圧力１００Ｋｇ／ｃｍ２で厚さ２ｍｍのプレスシートを作成した。
【００６４】
（１）  分子量の測定：
ＧＰＣにより得られた重量平均分子量を測定した。ＧＰＣ装置は、Ｗａｔｅｒｓ社製「１５０ＣＶ型」を使用した。溶媒はオルトジクロルベンゼンを使用し、測定温度は１３５℃とした。
（２）融点の測定：
ＤＳＣ（デュポン社製「ＴＡ２０００型」）を使用し、１０℃／分で２０〜２００℃までの昇降温を１回行った後の２回目の昇温時の測定により求めた。
（３）  １３Ｃ−ＮＭＲスペクトルの測定：
試料１００〜５００ｍｇを、１０ｍｍφのＮＭＲ用サンプル管中で、約２．２ｍｌのオルトジクロロベンゼンを用いて完全に溶解させる。次いで、ロック溶媒として約０．２ｍｌの重水素化ベンゼンを加え、均一化させた後、１３０℃でプロトン完全デカップリング法により測定を行う。測定条件は、フリップアングル９０°、パルス間隔５Ｔ１以上（Ｔ１は、メチル基のスピン−格子緩和時間のうち最長の値）とする。プロピレン重合体において、メチレン基およびメチン基のスピン−格子緩和時間はメチル基のそれよりも短いので、この測定条件では、すべての炭素の磁化の回復は９９％以上である。
【００６５】
（ｉ）ペンタッドの測定（本文中の結果の単位はモル％）
ケミカルシフトは、頭−尾（ｈｅａｄ  ｔｏ  ｔａｉｌ）結合からなるプロピレン単位連鎖部の１０種類のペンタッド（ｍｍｍｍ，ｍｍｍｒ，ｒｍｍｒ，ｍｍｒｒ，ｍｍｒｍ，ｒｍｒｒ，ｒｍｒｍ，ｒｒｒｒ，ｒｒｒｍ，ｍｒｒｍ）のうち、メチル分岐の絶対配置がすべて同一である、すなわち、ｍｍｍｍで表されるプロピレン単位５連鎖の第３単位目のメチル基にもとづくピークのケミカルシフトを２１．８ｐｐｍとして設定し、これを基準として他の炭素ピークのケミカルシフトを決定する。この基準では、例えば、その他のプロピレン単位５連鎖の場合、第３単位目のメチル基にもとづくピークのケミカルシフトはおおむね次のようになる。すなわち、ｍｍｍｒ：２１．５〜２１．７ｐｐｍ、ｒｍｍｒ：２１．３〜２１．５ｐｐｍ、ｍｍｒｒ：２１．０〜２１．１ｐｐｍ、ｍｍｒｍおよびｒｍｒｒ：２０．８〜２１．０ｐｐｍ、ｒｍｒｍ：２０．６〜２０．８ｐｐｍ、ｒｒｒｒ：２０．３〜２０．５ｐｐｍ、ｒｒｒｍ：２０．１〜２０．３ｐｐｍ、ｍｒｒｍ：１９．９〜２０．１ｐｐｍである。なお、これらのペンタッドに由来するピークのケミカルシフトは、ＮＭＲの測定条件によって多少の変動があること、および、ピークは必ずしも単一ピーク（ｓｉｎｇｌｅ  ｐｅａｋ）ではなく、微細構造にもとづく複雑な分裂パターン（ｓｐｌｉｔ  ｐａｔｔｅｒｎ）を示すことが多い点に注意して帰属を行う必要がある。
【００６６】
（ｉｉ）２，１−挿入及び１，３−挿入の測定
プロピレンの重合は、メチレン基が触媒の活性サイトと結合する１，２−挿入で進行するのが普通であるが、まれに、２，１−挿入あるいは１，３−挿入することがある。２，１−挿入で重合されたプロピレン単量体は、重合体主鎖中において、下記部分構造（Ｉ）および（ＩＩ）で表される位置不規則単位を形成する。また、１，３−挿入で重合されたプロピレン単量体は、重合体主鎖中において、下記部分構造（ＩＩＩ）で表される位置不規則単位を形成する。
【００６７】
【化５】
2005048033.tif 000005
【００６８】
全プロピレン挿入に対する２，１−挿入したプロピレン単量体の割合、および、１，３−挿入したプロピレン単量体の割合は、下記式で計算される。
【００６９】
【数１】
2005048033.tif 000006
【００７０】
式中、ΣＩ（ｘ−ｙ）は、１３Ｃ−ＮＭＲスペクトルにおいて、ｘｐｐｍからｙｐｐｍに現れる信号の積分強度和を表し、ΣＩ（ＣＨ３）は、末端を除く全メチル基に由来する信号の積分強度和である。これは、次の式で求められる。
【００７１】
【数２】
2005048033.tif 000007
【００７２】
なお、１４．５〜１８．０ｐｐｍに現れる信号は、２，１−挿入したプロピレンのメチル基の炭素に由来するものであり、１９．５〜２４．４ｐｐｍに現れる信号は、１，２−挿入したプロピレンのメチル基の炭素に由来するものである。また、２７．５〜２８．０ｐｐｍに現れる信号は、１，３−挿入したプロピレン中の２個のメチレン炭素に由来するものである。
【００７３】
（ｉｉｉ）共重合体中に含まれるエチレンと、必要に応じて用いられる炭素数４〜２０のα−オレフィンとの含量の合計についても、１３Ｃ−ＮＭＲにて測定した。
（４）ＭＦＲの測定：
ＡＳＴＭ−Ｄ−１２３８に従って測定した。
（５）硬度：
ＪＩＳ  Ｋ  ７２１５に準拠し、タイプＤのデュロメーター硬さを測定した。
（６）引張特性：
ＪＩＳ  Ｋ  ７１１３に準拠し、２号形試験片を用いて、温度２３℃、引張速度５０ｍｍ／ｍｉｎにて、引張弾性率及び引張破断点伸びを測定した。
（７）内部平行光線透過率：
ＪＩＳ  Ｋ  ７１０５に準拠して測定した。
【００７４】
［合成例１］
ジクロロ｛１，１’−ジメチルシリレン〔２−メチル−１−ベンゾ〔ｅ〕インデニル〕〔２−メチル−４−フェニル−４Ｈ−アズレニル〕｝ハフニウム（１）の合成
（ｉ）Ｌｉ〔２−メチルベンゾ〔ｅ〕インデニル〕塩（Ａ）の合成
２−メチルベンゾ〔ｅ〕インデン（１．８７ｇ、１０．４ｍｍｏｌ）をｎ−ヘキサン（３８ｍＬ）に溶解させた溶液に、ｎ−ブチルリチウム（６．６ｍＬ、１０．５ｍｍｏｌ、１．５９ｍｏｌ／Ｌ）を０℃でシリンジにて添加した。はじめ透明だった溶液は、しだいに濁り、沈殿を形成した。白色懸濁液を室温で２４時間攪拌し、カニューレにて濾過した。得られた白色固体を乾燥ｎ−ヘキサン（１０ｍＬｘ２回）で洗浄し、減圧下に乾燥してふわふわした白色固体のリチウム塩（Ａ）（１．８４ｇ、収率９５％）を得た。
【００７５】
（ｉｉ）Ｌｉ〔２−メチル−４−フェニルアズレニル〕塩（Ｂ）の合成
これとは別に、２−メチルアズレン（５．６ｇ、３９．７ｍｍｏｌ）を１２０ｍＬのｎ−ヘキサンに溶解し、０℃で、フェニルリチウムのシクロヘキサン・ジエチルエーテル溶液（４０．０ｍＬ、４２．４ｍｍｏｌ、１．０６ｍｏｌ／Ｌ）をシリンジで１０分間で滴下した。得られた濃青色溶液を０℃で３時間攪拌した後、０．５時間かけて室温まで昇温した。ベージュ色のサスペンションから固体成分をカニューレで濾別し、得られた固体を５０ｍＬのｎ−ヘキサンで２回洗浄した。減圧下に恒量まで乾燥し、９．０ｇのリチウム塩（Ｂ）を得た。
【００７６】
（ｉｉｉ）ジメチル（２−メチルベンゾ〔ｅ〕インデニル）クロロシランの合成上記のリチウム塩（Ａ）（０．９４ｇ、５．１ｍｍｏｌ）をテトラヒドロフランとジエチルエーテル（１／１）との混合溶液（４０ｍＬ）に溶解させた。一方、ジメチルジクロロシラン（２．６０ｇ、２０．２ｍｍｏｌ）をテトラヒドロフランとジエチルエーテル（１／１）との混合溶液（２０ｍＬ）で希釈し、この溶液を、先に得られたリチウム塩（Ａ）の溶液に、−５℃にて１時間かけて滴下した。滴下終了後、速やかに０℃に昇温して攪拌し、さらに室温で２時間攪拌した。淡黄色サスペンジョンから減圧下に溶媒を除去し、黄色ペーストを得た。このペーストから乾燥ジエチルエーテル（１０ｍＬｘ３回）で抽出操作を行い、得られた溶液をカニューレにて濾過した。濾液を集め、減圧下に溶媒を除去した後、恒量になるまで減圧乾燥を行い、ジメチル（２−メチルベンゾ〔ｅ〕インデニル）クロロシランの粘稠な黄色オイルを得た（１．３５ｇ、収率１００％）。
１Ｈ−ＮＭＲ  （ＣＤＣｌ３）：  （  ８．０１  （ｄ，  Ｊ  ＝  ８．０４  Ｈｚ，  １Ｈ），  ７．７９  （ｄ，  Ｊ  ＝  ７．８０  Ｈｚ，  １Ｈ），  ７．５４  （ｍ，  ２Ｈ），  ７．４４−７．３５  （ｍ，  ２Ｈ），  ７．１６  （ｓ，  １Ｈ），  ３．７３  （ｓ，  １Ｈ），  ２．３１  （ｓ，  ３Ｈ），  ０．２９  （ｓ，  ３Ｈ），  ０．０６  （ｓ，  ３Ｈ）。
【００７７】
（ｉｖ）ジメチル（２−メチル−１−ベンゾ〔ｅ〕インデニル）（２−メチル−４−フェニル−４Ｈ−１−アズレニル）シランの合成
上記（ｉｉｉ）で得られた２−メチルベンゾ〔ｅ〕インデニルジメチルクロロシラン（１．３５ｇ、５．１ｍｍｏｌ）をジエチルエーテル（３０ｍＬ）に希釈した溶液を、上記（ｉｉ）で得られたリチウム塩（Ｂ）（１．１３ｇ、５．１ｍｍｏｌ）のＮ−メチルイミダゾール（１０μｍｏｌ）を含むテトラヒドロフランとジエチルエーテル（１／１）との混合溶媒（３０ｍＬ）に溶解させた溶液に、温度０℃にて１５分間で添加した。０℃で１時間攪拌し、さらに室温で２時間攪拌した。その後、３０ｍＬの氷水を反応混合物に加え、迅速に攪拌して反応をクエンチした。水層を分離し、ジエチルエーテル（３０ｍＬｘ２回）で抽出を行った。油層を集め、硫酸マグネシウムで乾燥させた後濾過し、溶媒ならびに揮発分を除去した。さらに揮発分を完全に除去し、粗生成物を粘稠な暗褐色のオイルとして得た。ここで得られた粗生成物を、ｎ−ヘキサンを溶媒として、テトラヒドロフランにて不活性化したシリカゲルカラムを通して精製した。生成物を含むフラクションを集め、溶媒を除去し、さらに減圧乾燥して黄褐色の固体生成物を得た（１．７２ｇ、収率７６％）。
【００７８】
（ｖ）ジメチル（２−メチル−１−ベンゾ〔ｅ〕インデニル）（２−メチル−４−フェニル−４Ｈ−１−アズレニル）シランのリチウム塩の合成
上記（ｉｖ）で得られた化合物（１．７２ｇ、３．９ｍｍｏｌ）をｎ−ヘキサン（２５ｍＬ）に溶解させ、この溶液に、−７８℃でｎ−ブチルリチウムのｎ−ヘキサン溶液（５．１ｍＬ、８．０ｍｍｏｌ、１．５８ｍｏｌ／Ｌ）を、シリンジを用いて５分間で添加した。混合物を−７８℃で攪拌し、ゆっくりと室温まで昇温させた後、室温にて終夜攪拌を行った。黄色みを帯びたサスペンジョンを窒素雰囲気下、１．５時間還流し、熱時濾過を行った。固体残渣をｎ−ヘキサン（１５ｍＬｘ２）で洗浄し、減圧乾燥を行い、ジメチル（２−メチル−１−ベンゾ〔ｅ〕インデニル）（２−メチル−４−フェニル−４Ｈ−１−アズレニル）シランのリチウム塩を得た（１．８０ｇ、収率１００％）。
【００７９】
（ｖｉ）ジクロロ｛１，１’−ジメチルシリレン〔２−メチル−１−ベンゾ〔ｅ〕インデニル〕〔２−メチル−４−フェニル−４Ｈ−アズレニル〕｝ハフニウム（１）の合成
上記（ｖ）で得られたジリチウム塩（０．４６９ｇ、１．０ｍｍｏｌ）及び四塩化ハフニウム（０．３２０ｇ、１．０ｍｍｏｌ）を秤量し、ガス導入コックを備えた１００ｍＬ丸底フラスコに加えた。フラスコをグローブボックスから取り出し、−５℃の冷浴に浸した。トルエン（７０ｍＬ）及びエチルエーテル（１０ｍＬ）をシリンジにて加えた後、サスペンジョンを１５時間攪拌した。この間、温度は徐々に室温まで上昇した。得られたサスペンジョンをセライト濾過し、減圧下に溶媒を除去し、黄色の粗錯体を得た（０．６９６ｇ）。
【００８０】
１Ｈ−ＮＭＲにて得られた粗錯体を分析したところ、主成分は２種類の異性体であった。粗錯体にトルエン（５ｍＬｘ３回）による抽出操作を施し、固体残渣を減圧乾燥し、ジクロロ｛１，１’−ジメチルシリレン〔２−メチル−１−ベンゾ〔ｅ〕インデニル〕〔２−メチル−４−フェニル−４Ｈ−アズレニル〕｝ハフニウムを淡黄色の粉末として得た（０．１３ｇ、収率１９％）。１Ｈ−ＮＭＲ及びＮＯＥ測定による分析の結果、主成分はｅｘｏ−シン立体異性体であり、マイナー成分はｅｘｏ−アンチ立体異性体であった。なお、ｅｘｏ−シン立体異性体／ｅｘｏ−アンチ立体異性体＝１０／１（モル比）であった。トルエン抽出液から溶媒を除去して減圧乾燥し、ｎ−ヘキサン（１０ｍＬｘ３回）で洗浄したところ、オレンジ色の粉末が得られた（０．４１ｇ）。１Ｈ−ＮＭＲによる分析の結果、これはｅｘｏ−アンチ立体異性体が主成分の錯体であり、ｅｘｏ−シン立体異性体／ｅｘｏ−アンチ立体異性体＝１／２．５（モル比）であった。
ｅｘｏ−アンチ立体異性体：１Ｈ−ＮＭＲ  （ＣＤＣｌ３）：  （  ８．０３  （ｄ，  Ｊ  ＝  ７．８３  Ｈｚ，  １Ｈ），  ７．７１  （ｄ，  Ｊ  ＝  ７．８３  Ｈｚ，  １Ｈ），  ７．５５  （ｍ，  ２Ｈ），  ７．４６  （ｍ，  １Ｈ），  ７．４１  （ｓ，  １Ｈ），  ７．３３  （ｍ，  ２Ｈ），  ７．２３  （ｍ，  ３Ｈ），  ７．１６  （ｍ，  １Ｈ），  ６．９２  （ｄ，  Ｊ  ＝  １１．６  Ｈｚ，  １Ｈ），  ６．１８（ｍ，  １Ｈ），  ５．９６  （ｍ，  １Ｈ），  ５．８８  （ｍ，  １Ｈ），  ５．４８  （ｓ，  １Ｈ），  ５．０４  （ｂｒ．  ｓ，  １Ｈ），  ２．５９  （ｓ，  ３Ｈ），  ２．１４  （ｓ，  ３Ｈ），  １．２０  （ｓ，  ３Ｈ），  １．１３  （ｓ，  ３Ｈ）。
ｅｘｏ−シン立体異性体：  １Ｈ−ＮＭＲ  （ＣＤＣｌ３）：  （  ８．０６  （ｄ，  Ｊ  ＝  ７．８３Ｈｚ，  １Ｈ），  ７．７７  （ｄ，  Ｊ  ＝  ７．８３  Ｈｚ，  １Ｈ），  ７．６３  （ｔ，  Ｊ  ＝  ７．８４  Ｈｚ，  １Ｈ），  ７．６０  （ｍ，  ２Ｈ），  ７．５２  （ｔ，  Ｊ  ＝  ７．３３  Ｈｚ，  １Ｈ），  ７．３５−７．１５  （ｍ，  ６Ｈ），  ６．９７  （ｄ，  Ｊ  ＝  １１．６２  Ｈｚ，  １Ｈ），  ６．０４  （ｍ，  １Ｈ），  ５．８２  （ｍ，  １Ｈ），  ５．７０  （ｍ，  １Ｈ），  ５．５５  （ｓ，  １Ｈ），  ４．７１  （ｂｒ．  ｓ，  １Ｈ），  ２．５９  （ｓ，  ３Ｈ），  ２．３７  （ｓ，  ３Ｈ），  １．２３  （ｓ，  ３Ｈ），  １．１３  （ｓ，  ３Ｈ）。
【００８１】
［合成例２］
ジクロロ｛１，１’−ジメチルシリレン〔２−メチル−１−ベンゾ〔ｅ〕インデニル〕〔２，４−ジメチル−４Ｈ−アズレニル〕｝ハフニウム（２）の合成
（ｉ）Ｌｉ（２，４−ジメチルアズレニル）塩（Ｃ）の合成
２−メチルアズレン（２．４９ｇ、１７．５ｍｍｏｌ）をテトラヒドロフラン（２５ｍＬ）に溶解し、アイスバスにて５℃に冷却した後、同温度でメチルリチウムのジエチルエーテル溶液（１４．６ｍＬ、１７．５ｍｍｏｌ、１．２０ｍｏｌ／Ｌ）を滴下した。滴下終了後、アイスバスを外して１時間攪拌することにより、リチウム塩（Ｃ）のＴＨＦ溶液を得た。
【００８２】
（ｉｉ）ジメチル（２−メチル−１−ベンゾ〔ｅ〕インデニル）（２，４−ジメチル−４Ｈ−１−アズレニル）シランの合成
合成例１（ｉｉｉ）で得られた２−メチルベンゾ〔ｅ〕インデニルジメチルクロロシラン（４．７９ｇ、１７．６ｍｍｏｌ）をテトラヒドロフラン（２５ｍＬ）に希釈した溶液に、上記（ｉ）で得られたリチウム塩（Ｃ）のテトラヒドロフラン溶液に、温度−１０℃にて１５分間で添加した。０℃で１時間攪拌し、さらに室温で１２時間攪拌した。その後、３０ｍＬ水を反応混合物に加え、迅速に攪拌して反応をクエンチした。水層を分離し、ヘキサン（３０ｍＬｘ３回）で抽出を行った。油層を集め、硫酸マグネシウムで乾燥させた後濾過し、濃縮し、粗生成物を得た（６．９５ｇ、収率１００％）。
【００８３】
（ｉｉｉ）ジメチル（２−メチル−１−ベンゾ〔ｅ〕インデニル）（２，４−ジメチル−４Ｈ−１−アズレニル）シランのリチウム塩の合成
上記（ｉｉ）で得られた粗生成物（６．９５ｇ、１７．５ｍｏｌ）をｎ−ヘキサン（５０ｍＬ）に溶解させ、この溶液に、−７８℃でｎ−ブチルリチウムのｎ−ヘキサン溶液（２２．３ｍＬ、３５．２ｍｍｏｌ、１．５８ｍｏｌ／Ｌ）を、シリンジを用いて５分間で添加した。混合物を−７８℃で攪拌し、ゆっくりと室温まで昇温させた後、室温にて終夜攪拌を行った。上澄み液を取り除いた後、固体残渣をｎ−ヘキサン（２０ｍＬｘ２）で洗浄し、減圧乾燥を行い、ジメチル（２−メチル−１−ベンゾ〔ｅ〕インデニル）（２，４−ジメチル−４Ｈ−１−アズレニル）シランのリチウム塩を得た（８．２４ｇ、収率１００％）。
【００８４】
（ｉｖ）ジクロロ｛１，１’−ジメチルシリレン〔２−メチル−１−ベンゾ〔ｅ〕インデニル〕〔２，４−ジメチル−４Ｈ−アズレニル〕｝ハフニウム（２）の合成
上記（ｉｉｉ）で得られたジリチウム塩（６．９５ｇ、１７．５ｍｍｏｌ）及び四塩化ハフニウム（５．６４ｇ、１７．６ｍｍｏｌ）を秤量し、ガス導入コックを備えた５００ｍＬ丸底フラスコに加えた。フラスコをグローブボックスから取り出し、−７８℃の冷浴に浸した。トルエン（３００ｍＬ）及びイソプロピルエーテル（３０ｍＬ）をシリンジにて加えた後、サスペンジョンを１５時間攪拌した。この間、温度は徐々に室温まで上昇した。得られたサスペンジョンをセライト濾過し、減圧下に溶媒を除去し、黒黄色の粗錯体を得た。１Ｈ−ＮＭＲにて得られた粗錯体を分析したところ、主成分は２種類の異性体であった。立体構造は１Ｈ−ＮＭＲ及びＮＯＥ測定により決定した。
【００８５】
粗錯体にトルエン（１５０ｍＬ）を入れ、次にｎ−ヘキサン（３００ｍＬ）を入れた。上澄み液と沈殿物に分けた。
上澄み液：濃縮後、再びトルエン（１００ｍＬ）とｎ−ヘキサン（２００ｍＬ）で抽出した。そして、抽出液を濃縮後、ジエチルエーテル（２０ｍＬｘ５回）で洗浄した。再びトルエン（２５ｍＬ）とｎ−ヘキサン（５０ｍＬ）とで抽出し、抽出液を濃縮した。その後、残渣をｎ−ヘキサン及びジエチルエーテルで洗浄し、粉末を得た。（０．４０ｇ）。１Ｈ−ＮＭＲによる分析の結果、これはｅｘｏ−シン立体異性体が主成分の錯体であり、ｅｘｏ−シン立体異性体／ｅｘｏ−アンチ立体異性体＝１．３／１（モル比）であった。
【００８６】
沈殿物：残渣をｎ−ヘキサンで洗浄後、トルエンで洗浄した。トルエン洗浄液を濃縮し（０．３ｇ）、１Ｈ−ＮＭＲによる分析の結果、これはｅｘｏ−アンチ立体異性体が主成分の錯体であり、ｅｘｏ−シン立体異性体／ｅｘｏ−アンチ立体異性体＝１／２（モル比）であった。沈殿物（１．１ｇ）の分析結果もｅｘｏ−アンチ立体異性体が主成分の錯体であり、ｅｘｏ−シン立体異性体／ｅｘｏ−アンチ立体異性体＝１／１０（モル比）であった。
【００８７】
再結晶：ｅｘｏ−シン立体異性体／ｅｘｏ−アンチ立体異性体＝１／１０（モル比）（０．１ｇ）をトルエン１０ｍＬに溶かし、−３０℃の冷凍庫に一晩放置したところ、結晶が得られた（２０ｍｇ）。１Ｈ−ＮＭＲによる分析から、その結晶はｅｘｏ−アンチ立体異性体であることが分かった。
ｅｘｏ−アンチ立体異性体：１Ｈ−ＮＭＲ  （ＣＤＣｌ３）：  （  ８．０５  （ｄ，  Ｊ  ＝  ７．９５  Ｈｚ，  １Ｈ），  ７．７７  （ｄ，  Ｊ  ＝  ７．７８  Ｈｚ，  １Ｈ），  ７．６２−７．６０  （ｍ，  ２Ｈ），  ７．５４−７．４８  （ｍ，  １Ｈ），  ７．４１  （ｓ，  １Ｈ），  ７．３１  （ｄ，  Ｊ  ＝  ９．０８  Ｈｚ，  １Ｈ），  ６．９５  （ｄ，  Ｊ  ＝  １１．６  Ｈｚ，  １Ｈ），  ６．２１−６．１７  （ｍ，  １Ｈ），  ６．１４  （ｓ，  １Ｈ），  ５．８６−５．４１  （ｍ，  １Ｈ），  ５．４１  （ｄｄ，  Ｊ  ＝  ９．８８，  ４．９４  Ｈｚ，  １Ｈ），  ３．６０−３．４８  （ｂｒ．  ｓ，  １Ｈ），  ２．５４  （ｓ，  ３Ｈ），  ２．２６  （ｓ，  ３Ｈ），  １．３４  （ｄ，  Ｊ  ＝  ７．３２  Ｈｚ，  ３Ｈ），  １．２３  （ｓ，  ３Ｈ），  １．１３  （ｓ，  ３Ｈ）。
ｅｘｏ−シン立体異性体：  １Ｈ−ＮＭＲ  （ＣＤＣｌ３）：  （  ８．０６  （ｄ，  Ｊ  ＝  ７．８０  Ｈｚ，  １Ｈ），  ７．７３  （ｄ，  Ｊ  ＝  ７．８０  Ｈｚ，  １Ｈ），  ７．６２−７．６０  （ｍ，  ２Ｈ），  ７．５４−７．４８  （ｍ，  １Ｈ），  ７．２５  （ｄ，  Ｊ  ＝  ９．８０  Ｈｚ，  １Ｈ），  ７．２１  （ｓ，  １Ｈ），  ７．０１  （ｄ，  Ｊ  ＝  １１．７  Ｈｚ，  １Ｈ），  ６．０９−６．０４  （ｍ，  １Ｈ），  ６．０５  （ｓ，  １Ｈ），  ５．７８−５．７２  （ｍ，  １Ｈ），  ５．３０  （ｄｄ，  Ｊ  ＝  １０．０，  ５．３０  Ｈｚ，  １Ｈ），  ３．１９−３．１０  （ｂｒ．  ｓ，  １Ｈ），  ２．６２  （ｓ，  ３Ｈ），  ２．４６  （ｓ，  ３Ｈ），  １．２８  （ｄ，  Ｊ  ＝  ７．６０  Ｈｚ，  ３Ｈ），  １．２２  （ｓ，  ３Ｈ），  １．１４  （ｓ，  ３Ｈ）。
【００８８】
［合成例３］
ジクロロ｛１，１’−ジメチルシリレン〔２−メチル−１−インデニル〕〔２−メチル−４−フェニル−４Ｈ−アズレニル］｝ハフニウム（３）の合成
（ｉ）Ｌｉ〔２−メチルインデニル〕塩（Ｄ）の合成
２−メチルインデン（９．８ｇ、７５．３ｍｍｏｌ）とｎ−ヘキサン（１００ｍＬ）のサスペンジョンに、−７０℃で、ｎ−ブチルリチウムのｎ−ヘキサン溶液（５０．０ｍＬ、７９．５ｍｍｏｌ、１．５９ｍｏｌ／Ｌ）をシリンジで１０分間で滴下した。攪拌しながら、２時間かけてゆっくり室温まで昇温した。室温でさらに２０時間攪拌後、得られた淡黄色サスペンジョンから、固体成分をカニューレで濾別した。濾別した固体を３０ｍＬのｎ−ヘキサンで２回洗浄し、恒量になるまで減圧下に乾燥し、９．６ｇのリチウム塩（Ｄ）を得た。
【００８９】
（ｉｉ）ジメチル（２−メチル−１−インデニル）クロロシランの合成
ジメチルジクロロシラン（７．７ｇ、６０．０ｍｍｏｌ）と乾燥ジエチルエーテル（５０ｍＬ）の溶液を０℃に冷却し、先に得られたリチウム塩（Ｄ）（２．７ｇ、２０．０ｍｍｏｌ）のテトラヒドロフランとジエチルエーテル（１／２）との混合溶液（９０ｍＬ）を８０分間にわたって滴下した。得られた白色サスペンジョンを、引き続き０℃で１時間攪拌し、さらに室温で１時間攪拌した。攪拌終了後、サスペンジョンをカニューレで濾過した。透明な濾液から減圧下に溶媒を除去し、さらに、０．５ｍｍＨｇで恒量になるまで溶媒除去を行い、ごく薄い黄色のオイルとしてジメチル（２−メチル−１−インデニル）クロロシラン（４．５ｇ）を得た。
【００９０】
（ｉｉｉ）ジメチル（２−メチル−１−インデニル）（２−メチル−４−フェニル−４Ｈ−１−アズレニル）シランの合成
先に得られた合成例１（ｉｉ）のリチウム塩（Ｂ）（４．５ｇ、２０．０ｍｍｏｌ）のジエチルエーテル（６０ｍＬ）とテトラヒドロフラン（３０ｍＬ）との混合溶液に、Ｎ−メチルイミダゾール（５０μｍｏｌ）を添加し、溶液を０℃まで冷却した。ここに、上記（ｉｉ）で得られた化合物（４．５ｇ、２０．０ｍｍｏｌ）のジエチルエーテル溶液（６０ｍＬ）を、１０分間で滴下した。滴下後、室温まで昇温し、さらに室温で２時間攪拌した。攪拌終了後、５０ｍＬの氷水を加えて反応をクエンチした。有機層を分液ロートで分離し、分離した有機層を３０ｍＬの水で洗浄した。水層から、５０ｍＬのジエチルエーテルを用いて２回抽出を行い、先に得られた有機層と合わせ、硫酸マグネシウム上で乾燥させた。溶媒をロータリーエバポレーターで除去した後、得られた暗黄色オイルを恒量になるまで、０．４ｍｍＨｇで減圧下に保持し、ジメチル（２−メチル−１−インデニル）（２−メチル−４−フェニル−４Ｈ−１−アズレニル）シラン（８．１ｇ）を得た。
【００９１】
（ｉｖ）ジメチル（２−メチル−１−インデニル）（２−メチル−４−フェニル−４Ｈ−１−アズレニル）シランのジリチウム塩の合成
ジメチル（２−メチル−１−インデニル）（２−メチル−４−フェニル−４Ｈ−１−アズレニル）シラン（２．９ｇ、７．１ｍｍｏｌ）のｎ−ヘキサン溶液（１２０ｍＬ）に、ｎ−ブチルリチウムのｎ−ヘキサン溶液（９．４ｍＬ、１４．９ｍｍｏｌ、１．５９ｍｏｌ／Ｌ）を０℃でシリンジにて５分間で添加した。引き続き０℃で１．５時間攪拌した後、室温で１７．５時間攪拌した。得られたサスペンジョンをカニューレで濾過し、得られた固体を３０ｍＬのｎ−ヘキサンで２回洗浄した。減圧下に固体を乾燥し、黄褐色の粉末としてジメチル（２−メチル−１−インデニル）（２−メチル−４−フェニル−４Ｈ−１−アズレニル）シランのジリチウム塩（３．０ｇ）を得た。
【００９２】
（ｖ）ジクロロ｛１，１’−ジメチルシリレン〔２−メチル−１−インデニル〕〔２−メチル−４−フェニル−４Ｈ−アズレニル］｝ハフニウム（３）の合成
得られたジリチウム塩（０．４２ｇ、１．０ｍｍｏｌ）と四塩化ハフニウム（０．３２ｇ、１．０ｍｍｏｌ）を不活性ガス雰囲気下、グローブボックス中で秤量し、グローブボックス中の１００ｍＬ丸底フラスコ（磁気攪拌子を装入したもの）に加えた。丸底フラスコをグローブボックスから取り出し、速やかに−７０℃まで冷却した。ここに、トルエン（４５ｍＬ）とジエチルエーテル（５ｍＬ）をシリンジで添加し、得られた混合物を−７０℃で３時間攪拌、ついで、室温で１８時間攪拌した。得られたサスペンジョンをカニューレで濾過し、濾液から揮発分を減圧下に除去し、粘稠な固体を得た。得られた固体を１０ｍＬのｎ−ヘキサン中に加え、３０分間攪拌した。カニューレ濾過でｎ−ヘキサンの上澄みを分離した。固体残渣からは、１０ｍＬのｎ−ヘキサンで４回抽出を行い、カニューレ濾過でｎ−ヘキサンの上澄みを分離した。なお、各抽出操作においては、少なくとも１０分間激しい攪拌を行った。抽出液を合わせて減圧下に溶媒を除去し、容量を約５ｍＬとした。得られた黄色のサスペンジョンを−１０℃まで冷却し、４８時間保持した。冷却後、得られたサスペンジョンをカニューレで濾過し、淡黄色の固体残渣を減圧下に乾燥し、目的とするジクロロ｛１，１’−ジメチルシリレン〔２−メチル−１−インデニル〕〔２−メチル−４−フェニル−４Ｈ−アズレニル］｝ハフニウムを黄色粉末として得た（７６ｍｇ、収率１２％）であった。
【００９３】
［合成例４］
ジクロロ｛１，１’−ジメチルシリレン〔２−メチル−１−インデニル〕〔２−メチル−４−フェニル−４Ｈ−アズレニル］｝ジルコニウム（４）の合成
合成例３（ｉｖ）で得られたジリチウム塩（０．４２ｇ、１０ｍｍｏｌ）と四塩化ジルコニウム（０．２３ｇ、１．０ｍｍｏｌ）を不活性ガス雰囲気下、グローブボックス中で秤量し、グローブボックス中の１００ｍＬ丸底フラスコ（磁気攪拌子を装入したもの）に加えた。丸底フラスコをグローブボックスから取り出し、速やかに−７０℃まで冷却した。ここに、トルエン（４５ｍＬ）とジエチルエーテル（５ｍＬ）をシリンジで添加し、得られた混合物を−７０℃で３時間攪拌、ついで、室温で１６時間攪拌した。得られたサスペンジョンをカニューレで濾過し、濾液から揮発分を減圧下に除去し、粘稠な固体を得た。得られた固体を１０ｍＬのｎ−ヘキサン中に加え、３０分間攪拌した。カニューレ濾過でｎ−ヘキサンの上澄みを分離した。固体残渣からは、１０ｍＬのｎ−ヘキサンで４回抽出を行い、カニューレ濾過でｎ−ヘキサンの上澄みを分離した。なお、各抽出操作においては、少なくとも１０分間激しい攪拌を行うとともに、時々加熱も行った。抽出液を合わせて減圧下に溶媒を除去し、容量を約５ｍＬとした。得られた黄色のサスペンジョンを−１０℃まで冷却し、一晩保持した。冷却後、得られたサスペンジョンをカニューレで濾過し、黄色の固体残渣を減圧下に乾燥し、目的とするジクロロ｛１，１’−ジメチルシリレン〔２−メチル−１−インデニル〕〔２−メチル−４−フェニル−４Ｈ−アズレニル］｝ジルコニウムを黄色粉末として得た（８２ｍｇ、収率１５％）。
【００９４】
［実施例１］
（１）粘土鉱物の化学処理
２Ｌ丸底フラスコに、脱塩水（８３０ｍＬ）及び硫酸（１７０ｇ）を採取し、攪拌下に溶解させた。この溶液に、市販の造粒モンモリロナイト（水澤化学社製ベンクレイＳＬ、２２０ｇ）を分散させ、沸騰するまで昇温し、沸点（１０５℃）で６０分間攪拌を行った後、冷却した。得られたスラリーを濾過してウェットケーキを回収した。回収したケーキを５Ｌビーカーにて、脱塩水（２，０００ｍＬ）を用いて再度スラリー化し、濾過を行った。この操作を２回繰り返した。最終的に得られたケーキを、空気下１００℃で  ３時間乾燥し、化学処理モンモリロナイト（１７６ｇ）を得た。
【００９５】
（２）触媒調整
実施例１（１）で得られた化学処理モンモリロナイト（０．５２ｇ）に、トリエチルアルミニウムのトルエン溶液（０．４５ｍｍｏｌ／ｍＬ、２．３ｍＬ）を加え、室温で１時間撹拌した。この懸濁液にトルエン（４．０ｍＬ）を加え、撹拌後、上澄みを除いた。この操作を２回繰り返して粘土スラリーを得た。その後、トルエンを加えて、粘土スラリー（スラリー濃度＝１００ｍｇ粘土／ｍＬ）を得た。
【００９６】
別のフラスコに、東ソー・アクゾ社製トリイソブチルアルミニウム（０．０１ｍｍｏｌ）を採取し、ここで得られた粘土スラリー（１．０ｍＬ）及び合成例１で得られた錯体（１）（アンチ立体異性体／シン立体異性体＝１／１０）で得られた錯体（１．９３ｍｇ，３．０μｍｏｌ）のトルエンでの希釈液を加え、室温で２０分間撹拌し、触媒スラリーを得た。
【００９７】
（３）重合
内容積２Ｌの撹拌式オートクレーブ中にトリイソブチルアルミニウム（東ソー・アクゾ社製、０．３５ｍｍｏｌ）（Ａｌ原子換算）を導入した。一方。破裂板板付き触媒フィーダーに上記（２）で調整した触媒を導入した。その後、オートクレーブにプロピレン１，４００ｍＬを導入し、室温で破裂板をカットし、７０℃まで昇温して１時間重合い、ポリプロピレン（３２５ｇ）を得た。物性の評価を表１にまとめた。
【００９８】
［比較例１］
使用した錯体（１）（アンチ立体異性体／シン立体異性体＞９９／１）を変えた以外は実施例１と同様に重合した（結果：表１）
［比較例２］
使用した錯体（１）（アンチ立体異性体／シン立体異性体＜２／９８）を変えた以外は実施例１と同様に重合した（結果：表１）
【００９９】
【表１】
2005048033.tif 000008
【０１００】
［実施例２］
メチルアルモキサンを助触媒とするプロピレンの重合
内容積２Ｌの撹拌式オートクレーブ中にメチルアルモキサン（東ソー・アクゾ社製「ＭＭＡＯ」、１６ｍｍｏｌ）（Ａｌ原子換算）を導入した。一方。破裂板板付き触媒フィーダーに合成例１で製造した錯体（１）（アンチ立体異性体／シン立体異性体＝１／１０）（１．４ｍｇ）をトルエンで希釈して導入した。その後、オートクレーブにプロピレン１，４００ｍＬを導入し、室温で破裂板をカットし、６０℃まで昇温して１時間重合い、ポリプロピレン（８４ｇ）を得た。物性の評価は表２にまとめた。
【０１０１】
［比較例３］
使用した錯体（１）（アンチ立体異性体／シン立体異性体＞９９／１）を変えた以外は実施例１と同様に重合した（結果：表２）
【０１０２】
［比較例４］
使用した錯体（１）（アンチ立体異性体／シン立体異性体＜２／９８）を変えた以外は実施例１と同様に重合した（結果：表２）
【０１０３】
【表２】
2005048033.tif 000009
【０１０４】
［実施例３］
使用した錯体（２）（アンチ立体異性体／シン立体異性体＝１／２）を変えた以外は実施例１と同様に重合した（結果：表３）
【０１０５】
［実施例４］
使用した錯体（２）（アンチ立体異性体／シン立体異性体＝２／１）を変えた以外は実施例１と同様に重合した（結果：表３）
【０１０６】
［実施例５］
使用した錯体（２）（アンチ立体異性体／シン立体異性体＝１０／１）を変えた以外は実施例１と同様に重合した（結果：表３）
【０１０７】
［比較例５］
使用した錯体（２）（アンチ立体異性体／シン立体異性体＝１／０）を変えた以外は実施例１と同様に重合した（結果：表３）
【０１０８】
【表３】
2005048033.tif 000010
【０１０９】
［比較例６］Ｃ２対称の触媒を用いた例（特開２００２−３５６５２６号公報の実施例１：（１）〜（５）、および比較例１：（６）、（７））
（１）  ジクロロ｛１，１’−ジメチルシリレンビス［２−エチル−４−（２−フルオロ−４−ビフェニリル）−４Ｈ−アズレニル］｝ハフニウムのラセミ体・メソ体混合物の合成
２−フルオロ−４−ブロモビフェニル（６．３５ｇ，  ２５．３ｍｍｏｌ）を、ジエチルエーテル（５０ｍＬ）とｎ−ヘキサン（５０ｍＬ）の混合溶媒に溶かし、ｔ−ブチルリチウムのｎ−ペンタン溶液（３３ｍＬ，５０．６ｍｍｏｌ，１．５４ｍｏｌ／Ｌ）を−７８℃で滴下した。−１０℃で２時間攪拌し、この溶液に２−エチルアズレン（３．５５ｇ，２２．８ｍｍｏｌ）を加え、室温で２時間攪拌した。ｎ−ヘキサン（３０ｍＬ）を加え、上澄みをデカンテーションで除去した。さらに、この操作をもう一度繰り返した。得られた黄色沈殿に、０℃でｎ−ヘキサン（３０ｍＬ）とテトラヒドロフラン（４０ｍＬ）を加えた。次いで、Ｎ−メチルイミダゾール（５０μＬ）とジメチルジクロロシラン（１．４ｍＬ，１１．４ｍｍｏｌ）を加え、室温まで昇温し、室温で１時間攪拌した。この後、希塩酸を加え、分液して後有機相を硫酸マグネシウムで乾燥し、減圧下に溶媒を留去すると、ジメチルシリレンビス（２−エチル−４−（２−フルオロ−４−ビフェニル）−１，４−ジヒドロアズレン）の粗生成物（８．３ｇ）が得られた。
【０１１０】
次に、上記で得られた粗生成物をジエチルエーテル（３０ｍＬ）に溶かし、−７０℃でｎ−ブチルリチウムのｎ−ヘキサン溶液（１４．９ｍＬ，２２．８ｍｍｏｌ，１．５３ｍｏｌ／Ｌ）を滴下し、徐々に昇温して、室温で一夜攪拌した。
さらに、トルエン（２００ｍＬ）を加え、−７０℃に冷却し、四塩化ハフニウム（３．６ｇ，１１．４  ｍｍｏｌ）を加え、徐々に昇温し、室温で４時間攪拌した。得られたスラリーから、減圧下に大部分の溶媒を留去し、ジエチルエーテル（５０ｍＬ）を加え、得られたスラリーを濾過した。ジエチルエーテル（５ｍＬ×２）、エタノール（１５ｍＬ×２）、ｎ−ヘキサン（１０ｍＬ×２）で洗浄すると、ジクロロ｛１，１’−ジメチルシリレンビス［２−エチル−４−（２−フルオロ−４−ビフェニリル）−４Ｈ−アズレニル］｝ハフニウムのラセミ体・メソ体混合物（４．５３ｇ，  収率４２％）が得られた。得られたラセミ体・メソ体混合物を１Ｈ−ＮＭＲで分析した結果、ラセミ体７６．６％、メソ体２３．４％の混合物であることがわかった。
【０１１１】
（２）  ジクロロ｛１，１’−ジメチルシリレンビス［２−エチル−４−（２−フルオロ−４−ビフェニリル）−４Ｈ−アズレニル］｝ハフニウムのラセミ体の合成
ここで得られたラセミ体・メソ体混合物（４．５ｇ）をジクロロメタン（３５ｍＬ）に懸濁し、高圧水銀灯（１００Ｗ）を用いて１時間光照射した。減圧下に溶媒を留去し、得られた固体にトルエン（２５ｍＬ）とジクロロメタン（１１ｍＬ）を加え、６０℃に加熱すると均一溶液となった。減圧下にジクロロメタンを留去すると結晶が析出した。得られた結晶を濾過して、ヘキサン（５ｍＬ）で２回洗浄し、減圧下乾燥すると、ラセミ体（１．７９ｇ）が得られた。
【０１１２】
（３）  粘土鉱物の化学処理
５００ｍＬ丸底フラスコに、脱塩水（５５．８５ｇ）と硫酸（３２．７０ｇ）および水酸化リチウム（８．０１ｇ）を加えて攪拌した後、モンモリロナイト（水澤化学社製：水澤スメクタイト、５１．６５ｇ）を添加し、昇温して還流下に１４０分間処理した。脱塩水３００ｍＬを加えて吸引濾過した後、脱塩水（６００ｍＬ）に固体成分を分散させて吸引濾過した。この操作をさらにもう１度繰り返した。濾過して得られた残留物を１００℃で乾燥し、酸および金属塩処理モンモリロナイトを得た。
【０１１３】
ここで得られた酸および金属塩処理モンモリロナイト（１．０５ｇ）を１００ｍＬ丸底フラスコに採取し、減圧下、２００℃で２時間加熱乾燥させた。これに、トリエチルアルミニウムのトルエン溶液（０．５ｍｍｏｌ／ｍＬ）を、精製窒素下で４．０ｍＬ添加して、室温で３０分反応させた後、トルエン（３０ｍＬ）で２回洗浄し、化学処理モンモリロナイトを含有するトルエンスラリーを得た。
【０１１４】
（４）  ラセミ体・メソ体錯体混合物の触媒調整
上記（３）で得られたスラリー（固形分として６１．０ｍｇ含有）からトルエンを抜き出し、残存トルエン量を１．０ｍＬとした。このスラリーに、トリイソブチルアルミニウムのトルエン溶液（１０ｍｍｏｌ／ｍＬ、１．８ｍＬ）を加え、さらに、上記（１）で合成したジクロロ｛１，１’−ジメチルシリレンビス［２−エチル−４−（２−フルオロ−４−ビフェニリル）−４Ｈ−アズレニル］｝ハフニウムのラセミ体・メソ体のトルエン溶液（１．０ｍｍｏｌ／ｍＬ、  １．８ｍＬ）を加え、室温で４０分攪拌し、触媒スラリーを得た。
【０１１５】
（５）  ラセミ体・メソ体錯体混合物の触媒を用いた重合
いかり型攪拌翼を内蔵する２リッターの誘導攪拌式オートクレーブを精製窒素で置換し、次いで、上記（４）で得た触媒スラリーを固体触媒成分として６１．０ｍｇ加え、次いで、液化プロピレン５０ｇを装入して、３５℃で１０分間撹拌した。トリイソブチルアルミニウムのトルエン溶液（０．１ｍｍｏｌ／ｍＬ、３．０ｍＬ）を同温度で圧入後、液化プロピレン６２５ｇを装入し、６５℃まで６分間かけて昇温し、６５℃で、水素をと窒素の混合ガス（標準状態における水素として３０ｍＬ）を供給して重合を開始した。重合開始から１０分間隔で、上記の窒素と水素の混合ガスを加え、系内の水素濃度をほぼ一定に保った。１時間後、未反応のプロピレン、水素、窒素をパージし、重合を終了した。得られたプロピレン系重合体の量は３０７ｇであった。
【０１１６】
（６）  ラセミ体錯体の触媒調整
上記（１）で合成したジクロロ｛１，１’−ジメチルシリレンビス［２−エチル−４−（２−フルオロ−４−ビフェニリル）−４Ｈ−アズレニル］｝ハフニウムのラセミ体・メソ体混合物の代わりに、上記（２）で合成したラセミ体のみを用いた以外は、上記（４）と同様にして触媒を調整した。
【０１１７】
（７）  ラセミ体錯体触媒を用いた重合
触媒として、上記（６）で調整したものを用いた以外は、上記（５）と同様にして重合を行った。得られたプロピレン系重合体の量は３２７ｇであった。
上記（５）及び（７）を比較して分かるように、異性体混合物からなる触媒活性は異性体単品からなる触媒活性は、ほぼ同様か、若干劣っていた。
【０１１８】
［比較例７］Ｃ１対象ではあるが、Ａ１及びＡ２のいずれも７〜１０員環の縮合環を有さないもの（特開２００２−０３７８１１号公報の実施例１：（１）、実施例３：（２））
（１）立体異性体混合による重合
２Ｌの磁気駆動パレックスジッパーオートクレーブ反応槽内で重合を行った。トルエン中のＭＡＯ溶液（ＭＡＯが１０ｗｔ％入っている）５ｍＬにイソプロピリデン（ｔ−ブチルシクロペンタジエニル）（インデニル）ジルコニウムジクロリドの異性体混合物を１０ｍｇ入れた溶液をステンレス鋼製ボンベに入れ、そしてこれを４００ｍＬのプロピレンと一緒に室温でプロピレンが１Ｌ入っている反応槽に仕込んだ。撹拌を開始すると温度が６０℃以上に上昇した。この温度で重合を３２分間実施したが、この間、重合温度を効率よく制御することは不可能であった。モノマーを排出させることで重合を停止させた。反応槽を開けてポリマーを集めた。５０℃に維持されている真空オーブン内でポリマーの乾燥を行った。ポリマーの収量は３７０ｇ、錯体活性（６９，４００ｇ−ＰＰ／ｇ−錯体・ｈ）であった。また、重合体の重量平均分子量Ｍｗは（４，０８９）であった。
【０１１９】
（２）単一の異性体のみによる重合
単一の異性体からなるイソプロピリデン（ｔ−ブチルシクロペンタジエニル）（インデニル）ジルコニウムジクロリドを２ｍｇ及びＭＡＯ溶液を２．５ｍＬ用いて、上記（１）に記述している重合を繰り返した。重合時間を１時間にした。ポリマーの収量は１３４ｇ、錯体活性（６７，０００ｇ−ＰＰ／ｇ−錯体・ｈ）であった。また、重合体の重量平均分子量Ｍｗは（４，０３９）であった。
両者を比較しても、得られた重合体のＭｗは低く、且つ、異性体混合触媒を使用することによりそれほど活性が向上していないことが分かる。
【０１２０】
［比較例８］Ｃ１対象であって、Ａ１及びＡ２のいずれか一方に７〜１０員環の縮合環を有するが、７〜１０員環の縮合環を有する共役５員環配位子に他の環を有するもの（（特開２０００−３１９３１５号公報の実施例３）
（１）２，２−プロピリデン（３−ｔ−ブチルシクロペンタジエニル）（１０−（５−フェニル−５−ヒドロベンズ［ａ］アズレニル）ジルコニウムジクロリドの合成
（１）−１  ２−ｔ−ブチル−６，６−ジメチルフルベンの合成窒素雰囲気下、ｔ−ブチルシクロペンタジエン（二重結合の位置異性体の混合物）７．３３ｇ（６０．０ｍｍｏｌ）の乾燥メタノール（６０ｍＬ）溶液に、室温下、アセトン４．４ｍＬを加え、さらにピロリジン７．５１ｍＬ（９０ｍｍｏｌ）を８分かけて滴下した。室温で２７時間撹拌後、酢酸１０．８ｍＬを加えた。この反応混合物に水３００ｍＬとエーテル３００ｍＬを加えて有機相と水相とに分けた。水相をエーテルで抽出し、抽出溶媒と有機相を合わせて水及び飽和食塩水で洗った。  硫酸マグネシウムで乾燥後、溶媒を減圧下留去し、残渣を蒸留して橙色の液体を得た。このものの沸点は１１６℃（３８ｍｍＨｇ）、収量は３．２４ｇ、収率は３３％であった。
（１）−２  ２，２−プロピリデン（３−ｔ−ブチルシクロペンタジエニル）｛（１０−（５−フェニル−５−ヒドロベンズ［ａ］アズレニル））ジルコニウムジクロリドの合成窒素雰囲気下、０．６３ｇ（３．５３ｍｍｏｌ）のベンズ［ａ］アズレンの乾燥テトラヒドロフラン（１０ｍＬ）溶液に、−２３℃でフェニルリチウムのシクロヘキサン−エーテル溶液（０．９４ｍｏｌ／Ｌ）３．８ｍｌを５分かけて滴下した。滴下終了後３０分この温度で撹拌し、その後反応溶液を−７８℃にて２−ｔ−ブチル−６，６−ジメチルフルベン０．５７ｇ（３．５１ｍｍｏｌ）の乾燥テトラヒドロフラン（５ｍＬ）溶液を１０分かけて滴下した。滴下終了後、温度を徐々に室温まで上げながら、１５時間撹拌し、その後飽和塩化アンモニウム水溶液４０ｍｌを加えて反応を停止した。
【０１２１】
有機相を分液後、水相をエーテルで抽出し、抽出溶媒と有機相を合わせて水及び飽和食塩水で洗った。硫酸マグネシウムで乾燥後、溶媒を減圧下室温で留去し、残渣をシリカゲルカラムクロマトグラフィー（ｎ−ヘキサン）で精製してアモルファス状の（２−ｔ−ブチル−４−メチルシクロペンタジエン−１−イル）ジメチル（５−フェニル−５，１０−ジヒドロベンズ［ａ］アズレン−１０−イル）シラン及びその二重結合の位置異性体の混合物０．３７ｇを得た。
（１）−３  これを乾燥エーテル（１０ｍＬ）に溶かして−７８℃に冷却し、これにｎ−ブチルリチウムのｎ−ヘキサン溶液（１．５４ｍｏｌ／Ｌ）１．４５ｍＬを５分かけて滴下した。反応液を徐々に室温まで昇温しながら１５時間撹拌した後、溶媒を減圧下室温で留去した。残渣を乾燥トルエン（１４．５ｍＬ）及び乾燥エーテル（０．５ｍＬ）の混合溶媒に懸濁し、−７８℃で四塩化ジルコニウム０．２５ｇ（１．１ｍｍｏｌ）を１分かけて加えた。
【０１２２】
反応混合物を室温まで徐々に昇温しながら９時間撹拌した後、溶媒を減圧下室温で留去した。残渣を乾燥塩化メチレンに懸濁して窒素雰囲気下濾過し、濾液を減圧下室温で５ｍｌに濃縮した。これに乾燥ｎ−ヘキサン３０ｍＬを加え、析出した沈殿を窒素下濾別し、さらに沈殿を乾燥ｎ−ヘキサンで洗った。濾液と洗液の溶媒を減圧下室温で留去し、残渣を最小量の乾燥塩化メチレンに溶かしてこれに乾燥ｎ−ヘキサンを加えて沈殿を析出させた。窒素雰囲気下沈殿を濾別し、これを乾燥ｎ−ヘキサンで洗った。得られた濾液と洗液を合わせて溶媒を減圧下室温で留去し、黄色の固体を得た。質量分析測定により、目的物（２，２−プロピリデン（３−ｔ−ブチルシクロペンタジエニル）｛（１０−（５−フェニル−５−ヒドロベンズ［ａ］アズレニル））ジルコニウムジクロリド｝を得た。
【０１２３】
（２）重合：窒素下、室温で内容積１リットルのオートクレーブにＭＭＡＯ（１５ｍｍｏｌ）のトルエン溶液（７．９ｍＬ）、上記（１）−３で得られた錯体（５．２μｍｏｌ）のトルエン溶液（３．０ｍＬ）、をこの順に加えた後、液体プロピレン７００ｍｌを加え、７０℃に昇温して１時間重合を行った。得られたポリマーを熱風下で乾燥した。ポリマーの収量は９．８ｇ、錯体活性は（３，０００ｇ−ＰＰ／ｇ−錯体・ｈ）であった。
【０１２４】
［実施例６］
（２）粘土鉱物の化学処理
３００ｍＬ丸底フラスコに、脱塩水（１１３ｍＬ）、水酸化リチウム無水物（１６．３ｇ）および硫酸（６６．４ｇ）を採取し、攪拌下に溶解させた。この溶液に、市販の造粒モンモリロナイト（水澤化学社製ベンクレイＳＬ、４１．６ｇ）を分散させ、１０分間かけて沸騰するまで昇温し、沸点（１０８℃）で１４０分間攪拌を行った。その後、脱塩水（６００ｍＬ）を加えて冷却し、得られたスラリーを濾過してウェットケーキを回収した。回収したケーキを１，０００ｍＬビーカーにて、脱塩水（６００ｍＬ）を用いて再度スラリー化し、濾過を行った。この操作を２回繰り返した。最終的に得られたケーキを、空気下１００℃で３時間乾燥し、化学処理モンモリロナイト  （３７．１ｇ）を得た。
【０１２５】
（２）触媒調整
上記（１）で得られた化学処理モンモリロナイト（０．５２ｇ）に、トリエチルアルミニウムのトルエン溶液（０．４５ｍｍｏｌ／ｍＬ、２．３ｍＬ）を加え、室温で１時間撹拌した。この懸濁液にトルエン（０．２０ｍＬ）を加え、撹拌後、上澄みを除いた。この操作を２回繰り返して粘土スラリーを得た。
【０１２６】
別のフラスコに、東ソー・アクゾ社製トリイソブチルアルミニウム（０．０４５ｍｍｏｌ）を採取し、合成例３で得られた錯体（３）（２．９５ｍｇ、４．５１μｍｏｌ）のトルエン希釈液を加え、室温で５分間撹拌した。この錯体溶液全量に、上記粘土スラリーを固形分換算で１６１．５ｍｇ加え、室温で４０分間撹拌し、触媒スラリーを得た。
【０１２７】
（３）重合
次いで、内容積２リッターの誘導撹拌式オートクレーブ内に、上記触媒スラリーを全量導入した。オートクレーブ内に装着した触媒フィーダー内に、トリイソブチルアルミニウム（０．５０ｍｍｏｌ）を導入し、オートクレーブ内に、３０℃で液化プロピレン（１００ｍＬ）を導入して１０分間予備重合を行った。予備重合後、触媒フィーダーを加圧して、トリイソブチルアルミニウム（０．５０ｍｍｏｌ）を液化プロピレン中に導入した。３０℃で液化プロピレン（５００ｍＬ）をさらに導入して加熱した。６５℃まで昇温後、同温度で９０分間撹拌を継続した。撹拌終了後、未反応モノマーをパージして重合を停止し、プロピレンの単独重合体（Ｉ）を得た。オートクレーブの重合前後の重量変化から収量を測定したところ、１１３ｇであった。
【０１２８】
オートクレーブから得られたプロピレン単独重合体（Ｉ）の一部（１５ｇ）を抜き出した後、再度オートクレーブを６５℃まで昇温し、プロピレンおよびエチレンを導入してプロピレンとエチレンの共重合（ＩＩ）の重合を開始した。なお、モノマー組成は、エチレン（３２モル％）、プロピレン（６８モル％）とし、圧力は２．０ＭＰａとした。反応中は、モノマー組成および圧力が一定となるようにエチレン／プロピレンの混合ガスを導入した。６５℃で１００分間反応を行った後、未反応モノマーをパージして重合を停止した。得られたプロピレン系樹脂組成物は、２３５ｇであった。
【０１２９】
（４）プロピレン系樹脂組成物の解析と評価
上記（３）で一部抜き出されたプロピレン単独重合体（Ｉ）について解析を行った。１３Ｃ−ＮＭＲで測定した結果、ｍｍｍｍは８９．９％、２，１−挿入量は０．５％、１，３−挿入量は０．２％であり、ＭＦＲは４．０ｇ／１０分であり、Ｔｍは１５０．４℃、結晶融解熱量は３６．７Ｊ／ｇであった。
【０１３０】
次に、共重合（ＩＩ）に関する解析を行った。収量より、得られたプロピレン系樹脂組成物中の共重合（ＩＩ）の含量は５８．３ｗｔ％であった。これとＩＲにて測定した該プロピレン系樹脂組成物中のエチレン含量より、共重合（ＩＩ）中のエチレン含量を求めたところ１１．６モル％であった。
さらに、該プロピレン系樹脂組成物の評価をプレスシートで行った。Ｄ硬度は５６、引張弾性率は２８０ＭＰａ、引張破断点伸びは＞１，０００％、内部光線透過率は７３．４％、融点は１５０．０℃であった。得られたプレスシートは、柔軟性・透明性・耐熱性ともに良好であり、かつ、べたつきもなかった。
【０１３１】
［実施例７］
（１）触媒調整
実施例６（１）で得られた化学処理モンモリロナイト（０．５１ｇ）に、トリエチルアルミニウムのトルエン溶液（０．４５ｍｍｏｌ／ｍＬ、２．３ｍＬ）を加え、室温で１時間撹拌した。この懸濁液にトルエン（２０ｍＬ）を加え、撹拌後、上澄みを除いた。この操作を２回繰り返して粘土スラリーを得た。
【０１３２】
別のフラスコに、東ソー・アクゾ社製トリイソブチルアルミニウム（０．１５ｍｍｏｌ）を採取し、合成例４で得られた錯体（４）（８．５６ｍｇ、１５．１μｍｏｌ）のトルエン希釈液を加え、室温で５分間撹拌した。この錯体溶液を全量、上記粘土スラリーに加え、室温で４０分間撹拌し、触媒スラリーを得た。
【０１３３】
（２）重合
次いで、内容積２リッターの誘導撹拌式オートクレーブ内に、ここで得られた触媒スラリーを全量導入した。次いで、オートクレーブ内に装着した触媒フィーダー内にトリイソブチルアルミニウム（０．５０ｍｍｏｌ）を導入した。オートクレーブ内に、３０℃で液化プロピレン（１００ｍＬ）を導入し、１０分間予備重合を行った。予備重合後、触媒フィーダーを加圧してトリイソブチルアルミニウム（０．５ｍｍｏｌ）を液体プロピレン中に導入した。３０℃でさらに、液化プロピレン（５００ｍＬ）を導入し、加熱を行った。５０℃まで昇温後、同温度で９０分間撹拌を継続した。撹拌終了後、未反応モノマーをパージして重合を停止し、プロピレンの単独重合体（Ｉ）を得た。オートクレーブの重合前後の重量変化から収量を測定したところ、９８ｇであった。
【０１３４】
オートクレーブから得られたプロピレン単独重合体（Ｉ）の一部（１５ｇ）を抜き出した後、再度オートクレーブを４０℃まで昇温し、プロピレンおよびエチレンを導入してプロピレンとエチレンの共重合（ＩＩ）の重合を開始した。なお、モノマー組成は、エチレン（２５モル％）、プロピレン（７５モル％）とし、圧力は２．０ＭＰａとした。反応中は、モノマー組成および圧力が一定となるようにエチレン／プロピレンの混合ガスを導入した。４０℃で１７分間反応を行った後、未反応モノマーをパージして重合を停止した。得られたプロピレン系樹脂組成物は、２６０ｇであった。
【０１３５】
（３）プロピレン系樹脂組成物の解析と評価
上記（２）で一部抜き出されたプロピレン単独重合体（Ｉ）について解析を行った。１３Ｃ−ＮＭＲで測定した結果、ｍｍｍｍは７６．４％、２，１−挿入量は０．６％、１，３−挿入量はごくわずかであり、正確な定量はできなかった。その重量平均分子量Ｍｗは８２，０００、Ｍｗ／Ｍｎは３．２あった。
【０１３６】
次に、共重合（ＩＩ）に関する解析を行った。収量より、得られたプロピレン系樹脂組成物中の共重合（ＩＩ）の含量は、６８．１ｗｔ％であった。これとＩＲにて測定した該プロピレン系樹脂組成物中のエチレン含量より、共重合（ＩＩ）中のエチレン含量は１６．５％であった。
さらに、該プロピレン系樹脂組成物の評価を、実施例６（３）と同様にして、プレスシートで行った。得られたプレスシートは、柔軟性・透明性ともに良好であった。
【０１３７】
［実施例８］
（１）粘土鉱物の化学処理
３００ｍＬ丸底フラスコに、脱塩水（９４ｍＬ）、硫酸リチウム・１水和物（１４．５ｇ）及び硫酸  （２１．９ｇ）を採取し、攪拌下に溶解させた。この溶液に、市販の造粒モンモリロナイト（水澤化学社製ベンクレイＳＬ、３０．５ｇ）を分散させ、１０分間かけて沸騰するまで昇温し、沸点（１０５℃）で１２０分間攪拌を行った。その後、脱塩水（２００ｍＬ）を加えて冷却し、得られたスラリーを濾過してウェットケーキを回収した。回収したケーキを１，０００ｍＬビーカーにて、脱塩水（５００ｍＬ）を用いて再度スラリー化し、濾過を行った。この操作を２回繰り返した。最終的に得られたケーキを、空気下１００℃で３時間乾燥し、化学処理モンモリロナイト（２６．２ｇ）を得た。
【０１３８】
（２）予備重合
上記（１）で得られた化学処理モンモリロナイト（１．０２ｇ）を２００℃で２時間減圧乾燥した。これに、トリエチルアルミニウムのトルエン溶液（０．５０ｍｍｏｌ／ｍＬ、４．０ｍＬ）を加え、室温で３０分間撹拌した。この懸濁液にトルエン（２５ｍＬ）を加え、撹拌後、上澄みを除いた。この操作を２回繰り返して粘土スラリーを得た。
【０１３９】
別のフラスコに、東ソー・アクゾ社製トリイソブチルアルミニウム（０．０６ｍｍｏｌ）と、合成例１で得た錯体（１）（ｅｘｏ−シン立体異性体／ｅｘｏ−アンチ立体異性体＝１０／１（モル比）、２１．１ｍｇ、３０．０μｍｏｌ）を加えてあらかじめ反応させトルエン溶液とした。この錯体溶液全量を上記粘土スラリーに加え、室温で１時間撹拌し、触媒スラリーを得た。
【０１４０】
次いで、内容積２リッターの誘導撹拌式オートクレーブ内に、上記触媒スラリーを全量導入した。さらに、トリイソブチルアルミニウム（０．０６ｍｍｏｌ）を含有するトルエン（９０ｍＬ）を導入し、オートクレーブ内に、３０℃で液化プロピレン（３０ｍＬ）を導入し、３０℃で９０分間予備重合を行った。得られた予備重合触媒スラリーを２００ｍＬ丸底フラスコに回収し、上澄みを除いた後、トリイソブチルアルミニウム（０．０１８ｍｍｏｌ）を含有したトルエン（７０ｍＬ）で洗浄した。この予備重合触媒は、固体触媒成分１ｇあたりポリプロピレン４．０ｇを含有していた。
【０１４１】
（３）プロピレン単独重合（Ｉ）
精製窒素で置換された、いかり型攪拌翼を内蔵する２リッターの誘導攪拌式オートクレーブに、トリイソブチルアルミニウムのトルエン溶液（０．１ｍｍｏｌ／ｍＬ、５．０ｍＬ）を装入した。上記（２）で得た予備重合触媒スラリーを、固体触媒成分として１００．０ｍｇ装入し、液化プロピレン（６２５ｇ）を装入した。その後６０℃まで昇温し、重合開始とした。１５０分後に、モノマーをパージして重合を終わらせた。重合前後のオートクレーブ重量変化からポリプロピレンの収量を測定したところ、３２９ｇであった。
【０１４２】
得られた重合体を分析した。１３Ｃ−ＮＭＲで測定した結果、ｍｍｍｍは７１．３、２，１−挿入量は０．１％、１，３−挿入量は０．１％であり、ＭＦＲは、４．２ｇ／１０分であり、融点ピークは１４５．３℃、結晶融解熱量は５２．２Ｊ／ｇであった。
【０１４３】
（４）プロピレン・エチレン共重合  （ＩＩ）
精製窒素で置換された、いかり型攪拌翼を内蔵する２リッターの誘導攪拌式オートクレーブに、トリイソブチルアルミニウムのトルエン溶液（０．１ｍｍｏｌ／ｍＬ、５．０ｍＬ）を装入した。上記（２）で得た予備重合触媒スラリーを、固体触媒成分として９０．４ｍｇ装入し、液化プロピレン（５００ｇ）を装入した。さらにエチレンをエチレン分圧として０．７０ＭＰａ装入後、４５℃まで昇温し、重合開始とした。１００分後に、モノマーをパージして重合を終わらせた。重合前後のオートクレーブ重量変化よりプロピレン・エチレン共重合体の収量を求めたところ、２１８ｇであった。なお、重合中、気相部のエチレン濃度をガスクロマトグラフにより求めたところ、平均１８．７モル％であった。
【０１４４】
得られた共重合体を分析したところ、以下の結果が得られた。１３Ｃ−ＮＭＲにて求めた共重合体中のエチレン含量は３．９モル％であった。また、ＭＦＲは、９．２ｇ／１０分であった。ＤＳＣ測定を行ったところ、融点ピークは１１５．６℃、結晶融解熱量は２８．９Ｊ／ｇであった。
【０１４５】
（５）  物性測定
上記（３）及び（４）で得られた重合体を、前記した方法にて、ラボプラストミルを用いて溶融混練し、軟質プロピレン系樹脂組成物を得た。なお、プロピレン単独重合体（Ｉ）と共重合（ＩＩ）との比率は、重量比で３５／６５とした。ここで得られた軟質プロピレン系樹脂組成物を用いて、前記した方法にて、プレス成形機を用いてプレスシートサンプルを作成し、得られたプレスシートの物性測定を行った。Ｄ硬度は５７、  引張弾性率は２２１ＭＰａ、引張破断点伸びは８９５％、  内部光線透過率は８５．９％、融点は１４３．６℃であった。得られたプレスシートは、柔軟性・透明性・耐熱性ともに良好であり、かつ、べたつきもなかった。
【０１４６】
［実施例９］
（１）  予備重合
実施例８（１）で得られた化学処理モンモリロナイト（１．５６ｇ）を２００℃で２時間減圧乾燥した。これに、トリエチルアルミニウムのトルエン溶液（０．５０ｍｍｏｌ／ｍＬ、６．０ｍＬ）を加え、室温で３０分間撹拌した。この懸濁液にトルエン（２５ｍＬ）を加え、撹拌後、上澄みを除いた。この操作を２回繰り返して粘土スラリーを得た。
【０１４７】
別のフラスコに、東ソー・アクゾ社製トリイソブチルアルミニウム（０．０４７ｍｍｏｌ）と、合成例（１）で得た錯体（１）（ｅｘｏ−シン立体異性体／ｅｘｏ−アンチ立体異性体（モル比）＝５／１、１６．４８ｍｇ、２３．４μｍｏｌ）を加え、トルエン溶液とした。この錯体溶液全量を上記粘土スラリーに加え、室温で１時間撹拌し、触媒スラリーを得た。
【０１４８】
次に、内容積２リッターの誘導撹拌式オートクレーブ内に、上記触媒スラリーを全量導入した。トリイソブチルアルミニウム（０．０４３ｍｍｏｌ）を含有するトルエン（１００ｍＬ）を導入し、オートクレーブ内に、３０℃で液化プロピレン（３０ｍＬ）を導入し、３０℃で１２０分間予備重合を行った。得られた予備重合触媒スラリーを２００ｍＬ丸底フラスコに回収し、上澄みを除いた後、トリイソブチルアルミニウム（０．０１８ｍｍｏｌ）を含有したトルエン（７０ｍＬ）で洗浄した。この予備重合触媒は、固体触媒成分１ｇあたりポリプロピレン４．３ｇを含有していた。
【０１４９】
（２）気相２段段重合
内容積２リッターの誘導撹拌式オートクレーブ内に、１００℃で乾燥した大粒径ポリプロピレン１１０ｇを導入し、減圧窒素置換した。その後、トリイソブチルアルミニウム（０．２０ｍｍｏｌ）を導入し、オートクレーブ内に装着した触媒フィーダー内に、上記予備重合触媒を固体触媒成分として６７．２ｍｇ導入した。オートクレーブを加熱し、５０℃で、触媒フィーダーから予備重合触媒をオートクレーブ内に導入し、プロピレンを導入しながらさらに加熱した。６５℃まで昇温後、圧力を１．８ＭＰａとし、同温度で１８０分間反応を継続した。反応中は、圧力一定となるようにプロピレンガスを導入した。反応終了後、未反応モノマーをパージして重合を停止し、プロピレンの単独重合体（Ｉ）を得た。オートクレーブの重合前後の重量変化から収量を測定したところ、６８ｇであった。
【０１５０】
オートクレーブを６０℃まで昇温し、プロピレンおよびエチレンを導入してプロピレンとエチレンの共重合（ＩＩ）の重合を開始した。なお、モノマー組成は、エチレン（２９モル％）、プロピレン（７１モル％）とし、圧力は２．１ＭＰａとした。反応中は、モノマー組成および圧力が一定となるようにエチレンおよびプロピレンの混合ガスを導入した。６０℃で１２０分間反応を行った後、未反応モノマーをパージして重合を停止した。重合停止後、篩い分けにより最初に加えた大粒径ポリプロピレンと、目的とする気相２段重合品による軟質プロピレン系樹脂組成物とを分別し、軟質プロピレン系樹脂組成物を粒子状の重合体として得た。収量は１４６ｇであった。
【０１５１】
（３）  物性評価
上記（２）で得られた共重合体（ＩＩ）に関する解析を行った。収量より、得られたプロピレン系樹脂組成物中の共重合体（ＩＩ）の含量は５３．４ｗｔ％であった。これと１３Ｃ−ＮＭＲにて測定した該プロピレン系樹脂組成物中のエチレン含量より、共重合体（ＩＩ）中のエチレン含量を求めたところ１０．５モル％であった。さらに、上記（２）で得られた軟質プロピレン系樹脂組成物粒子を用いて、前記した方法により混練およびプレスシート作成を行い、該プレスシートの物性評価を行った。Ｄ硬度は４７、引張弾性率は１１３ＭＰａ、引張破断点伸びは１，０７４％、内部光線透過率は８４．５％、融点は１４８．９℃であった。得られたプレスシートは、柔軟性・透明性・耐熱性ともに良好であり、かつ、べたつきもなかった。
【０１５２】
（４）プロピレン単独重合体（Ｉ）の構造解析
上記（２）と同様にして、別途、プロピレン単独重合体（Ｉ）の重合を行った。得られた重合体を１３Ｃ−ＮＭＲにて解析したところ、ｍｍｍｍは７３．２％、２，１−挿入量は０．１％、１，３−挿入量は０．２％であった。
【０１５３】
［実施例１０］
（１）予備重合
実施例８（１）で得られた化学処理モンモリロナイト（１．８４ｇ）を２００℃で２時間減圧乾燥した。モンモリロナイトの乾燥重量は１．７９ｇであった。これに、トリエチルアルミニウムのトルエン溶液（０．４５ｍｍｏｌ／ｍＬ、８．０ｍＬ）を加え、室温で３０分間撹拌した。この懸濁液にトルエン（４０ｍＬ）を加え、撹拌後、上澄みを除いた。この操作を２回繰り返して粘土スラリーを得た。
【０１５４】
別のフラスコに、東ソー・アクゾ社製トリイソブチルアルミニウム（０．１１ｍｍｏｌ）と、合成例２で得られた錯体（２）（ｅｘｏ−シン立体異性体／ｅｘｏ−アンチ立体異性体（モル比）＝１．３／１、３５．０ｍｇ、５４．５μｍｏｌ）及びトルエン（１７．１ｍＬ）を加え、あらかじめ反応させたトルエン溶液とした。この錯体溶液（９．０ｍＬ、２７．０μｍｏｌ）を上記粘土スラリーに加え、室温で３０分間撹拌し、触媒スラリーを得た。
【０１５５】
次いで、内容積２リッターの誘導撹拌式オートクレーブ内に、上記触媒スラリーを全量導入後、トルエン  （４８．９ｍＬ）を装入した。オートクレーブ内を撹拌しながら液化プロピレン（３６ｍＬ）を導入して３０℃で１２０分間予備重合を行った。更に４０℃に昇温して２０分間、予備重合を行った。予備重合終了後、オートクレーブ内を窒素で３回置換して、得られた予備重合触媒スラリーを２００ｍＬ丸底フラスコに回収し、オートクレーブ内部に残留した触媒にトルエン（６０ｍＬ）  を加えて回収した。この予備重合触媒は、固体触媒成分１ｇあたりポリプロピレン（８．７６ｇ）を含有していた。
【０１５６】
（２）プロピレン単独重合
精製窒素で置換された、いかり型攪拌翼を内蔵する２Ｌの誘導攪拌式オートクレーブにｎ−ヘキサン（７００ｍＬ）及びトリイソブチルアルミニウムのトルエン溶液（０．１ｍｍｏｌ／ｍＬ、２．５ｍＬ）装入した。上記（１）で得られた予備重合触媒スラリーを固体触媒成分として１００．３ｍｇ装入し、液化プロピレン（１５０ｇ）を装入した。その後５５℃まで昇温し、重合開始とした。５５℃におけるオートクレーブ内圧は０．８０ＭＰａであった。５５℃、０．８０ＭＰａで定圧重合を行った。１２０分後に、エタノール（５ｍｌ）を装入して重合を終わらせた。内容物を回収し、溶媒を除去したところ、ポリプロピレンの収量は３５ｇであった。
【０１５７】
得られた重合体を分析したところ、以下の結果が得られた。１３Ｃ−ＮＭＲで測定した結果、ｍｍｍｍは６７．２％、２，１−挿入量は０．２％、１，３−挿入量は０．１％であった。なお、ＭＦＲは、２．３ｇ／１０分であった。また、融点ピークは１４３．０℃、結晶融解熱量は５１．０Ｊ／ｇであった。
【０１５８】
（４）  プロピレン・エチレン共重合（ＩＩ）
予め別の２Ｌの誘導攪拌式オートクレーブをエチレン／プロピレン混合ガス用バッファータンクとして準備した。このタンクにエチレン（１．２０ＭＰａ）及び液化プロピレン（３５０ｇ）を装入した。このタンクを加熱して６５℃に保温した。上記（３）と同条件でプロピレン単独重合を行った。但し、エタノールの装入は行わなかった。得られたプロピレンホモポリマー入り誘導攪拌式オートクレーブを内温を５５℃に調整した後、撹拌を停止した。更に、エチレンを１．４０ＭＰａ装入後、撹拌を再開して５５℃で重合開始とした。重合開始時のオートクレーブ内圧は１．２ＭＰａであった。オートクレーブ内圧が１．２ＭＰａになるようにタンク内の混合ガスをフィードした。１７分後にエタノールを５ｍｌ圧入して重合を停止後、モノマーをパージした。内容物を回収し、溶媒を除去したところ、共重合体（１６８ｇ、単独重合体含む）が得られた。同条件で得られたプロピレン単独重合体重量より、共重合時のエチレン／プロピレン重合体の重量は１３３ｇであった。なお、重合中、気相部のエチレン濃度をガスクロマトグラフにより求めたところ、平均３１．８モル％であった。
【０１５９】
得られた共重合体（単独重合体含む）を分析したところ、以下の結果が得られた。ＩＲにて求めた共重合体中のエチレン含量は８．８モル％であった。また、ＭＦＲは、１．１ｇ／１０分であった。融点ピークは１４１．２℃、結晶融解熱量は３２．６Ｊ／ｇであった。
【０１６０】
（５）  物性測定
上記（４）で得られた軟質プロピレン系樹脂組成物粒子を用いて、前記した方法により混練およびプレスシート作成を行い、該プレスシートの物性評価を行った。Ｄ硬度は９１、  引張弾性率は８１ＭＰａ、引張破断点伸びは＞８０１％、  内部光線透過率は５４．１％、融点は１４１℃であった。得られたプレスシートは、柔軟性・透明性・耐熱性ともに良好であり、かつ、べたつきもなかった。
【０１６１】
［実施例１１］
（１）予備重合
実施例８（１）で得られた化学処理モンモリロナイト（０．４９ｇ）を２００℃で２時間減圧乾燥した。モンモリロナイトの乾燥重量は０．４６ｇであった。これに、トリエチルアルミニウムのトルエン溶液（０．４５ｍｍｏｌ／ｍＬ、２．０ｍＬ）を加え、室温で３０分間撹拌した。この懸濁液にトルエン（２０ｍＬ）を加え、撹拌後、上澄みを除いた。この操作を２回繰り返して粘土スラリーを得た。
【０１６２】
別のフラスコに、東ソー・アクゾ社製トリイソブチルアルミニウム（０．０９ｍｍｏｌ）と、合成例２で得られた錯体（２）（ｅｘｏ−シン立体異性体／ｅｘｏ−アンチ立体異性体（モル比）＝１／１０、３０．０ｍｇ、４７．７μｍｏｌ）及びトルエン（１４．７ｍＬ）を加え、あらかじめ反応させたトルエン溶液とした。この錯体溶液（２．３ｍＬ、６．９μｍｏｌ）を上記粘土スラリーに加え、室温で３０分間撹拌し、触媒スラリーを得た。
【０１６３】
次いで、精製窒素で置換された、いかり型攪拌翼を内蔵する２Ｌの誘導攪拌式オートクレーブに、上記触媒スラリーを３．９ｍＬ（固体触媒成分  ９９．７ｍｇ含有）導入した。さらに、トリイソブチルアルミニウム（０．２５ｍｍｏｌ）を含有するトルエン（２．５ｍＬ）をオートクレーブ内に装着した触媒フィーダ内に導入し、オートクレーブ内に、３０℃で液化プロピレン（５０ｇ）を導入して３０℃で１０分間予備重合を行った。予備重合終了後、触媒フィーダ内のトリイソブチルアルミニウムを圧入した。
【０１６４】
（２）  プロピレン単独重合（Ｉ）
上記（１）  で得られた予備重合触媒入りオートクレーブに液化プロピレン（４５０ｇ）を装入した。その後７０℃まで昇温し、重合開始とした。２５分後に、モノマーをパージして重合を終わらせた。重合前後のオートクレーブ重量より、ポリプロピレンの収量は２３１ｇであった。
得られた重合体を分析したところ、以下の結果が得られた。１３Ｃ−ＮＭＲで測定した結果、ｍｍｍｍは９１．２％、２，１−挿入量は０．５％、１，３−挿入量は０．１％であった。なお、ＭＦＲは１．８ｇ／１０分であった。また、融点ピークは１４５．０℃、結晶融解熱量は８３．２Ｊ／ｇであった。
【０１６５】
（３）  プロピレン・エチレン共重合  （ＩＩ）
予め、別の２Ｌの誘導攪拌式オートクレーブをエチレン／プロピレン混合ガス用バッファータンクとして準備した。このタンクにエチレン（１．２ＭＰａ）及び液化プロピレン（３５０ｇ）を装入した。このタンクを加熱して、６５℃に保温した。上記（２）で得られたプロピレンホモポリマー入り誘導攪拌式オートクレーブを内温を５０℃に調整した後、オートクレーブ内圧が１．９ＭＰａになるまで液化プロピレンを装入した。さらにオートクレーブ内圧が２．５ＭＰａになるようにエチレンを装入後、５０℃で重合開始とした。重合開始時のオートクレーブ内圧は２．５ＭＰａであった。内圧が２．０ＭＰａになるようにタンク内の混合ガスをフィードした。５０分後に後にモノマーをパージして重合を停止した。重合前後のオートクレーブ重量より、共重合体の収量は３１９ｇであった。ガスクロマトグラフィーによる重合中の平均エチレン濃度は２４．８モル％であった。
【０１６６】
得られた共重合（ＩＩ）（単独重合体含む）を分析したところ、以下の結果が得られた。ＩＲにて求めた共重合体中のエチレン含量は６．６モル％であった。また、ＭＦＲは、０．６ｇ／１０分であった。融点ピークは１４４．３℃、結晶融解熱量は６０．３Ｊ／ｇであった。
【０１６７】
（４）  物性測定
上記（３）で得られた軟質プロピレン系樹脂組成物粒子を用いて、前記した方法により混練およびプレスシート作成を行い、該プレスシートの物性評価を行った。Ｄ硬度は９７、  引張弾性率は４１３ＭＰａ、引張破断点伸びは７７２％、  内部光線透過率は６５．４％、融点は１４４℃であった。得られたプレスシートは、柔軟性・透明性・耐熱性ともに良好であり、かつ、べたつきもなかった。
【０１６８】
【発明の効果】
以上説明したとおり、本発明の触媒によれば、Ｃ１対称性メタロセン触媒をアンチ体及びシン体の混合物にすることにより、高活性で物性のよいポリオレフィンの製造方法を提供する。